(57)【要約】  本発明に係る光学材料は、少なくとも一般式（１）で表される繰り返し構造単位〔Ａ〕と一般式（２）で表される繰り返し構造単位〔Ｂ〕を含有し、そのモル比〔Ａ〕／〔Ｂ〕が＝９５／５〜１／９９の環状オレフィンコポリマーを含み、ラマン分光法による配向方向に対しての平行光強度Ｉ‖と垂直光強度Ｉ⊥の二色比から求めた配向係数の絶対値の変化量△Ｆに対して、前記光学材料から得られる延伸フィルムにおいて、波長６３３ｎｍの位相差（ｎｍ）／膜厚（μｍ）から算出される配向複屈折の絶対値の変化量△ＯＢで表わされる△ＯＢ／△Ｆの絶対値が０.００１〜０.２５０であることを特徴とする。2011125323.tif 0000582011125323.tif 000059
2011125323.tif 000002
【特許請求の範囲】
【請求項１】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値の変化量△Ｆに対して、
前記光学材料から得られる延伸フィルムにおいて、波長６３３ｎｍの位相差（ｎｍ）／膜厚（μｍ）から算出される配向複屈折の絶対値の変化量△ＯＢで表わされる△ＯＢ／△Ｆの絶対値が０.００１〜０.２５０であることを特徴とする光学材料。
【化１】
2011125323.tif 000043
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【化２】
2011125323.tif 000044
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【請求項２】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値の変化量△Ｆに対して、
前記光学材料から得られる延伸フィルムにおいて、波長６３３ｎｍの位相差（ｎｍ）／膜厚（μｍ）から算出される配向複屈折の絶対値の変化量△ＯＢで表わされる△ＯＢ／△Ｆの絶対値が０.００１〜０.２５０であることを特徴とする光学材料。
【化３】
2011125323.tif 000045
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【化４】
2011125323.tif 000046
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【化５】
2011125323.tif 000047
（式（３）中、Ｒ１３〜Ｒ１６は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１３〜Ｒ１６が互いに結合して環構造を形成していてもよい。Ｘ３は−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）選ばれ、同一でも異なってもよい。ｎは０または１を表す。）
【請求項３】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、
前記光学材料から得られる延伸フィルムにおいて、波長６３３ｎｍの位相差（ｎｍ）／膜厚（μｍ）から算出される配向複屈折の絶対値が５×１０−４以下であることを特徴とする請求項１に記載の光学材料。
【請求項４】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、
前記光学材料から得られる延伸フィルムにおいて、波長６３３ｎｍの位相差（ｎｍ）／膜厚（μｍ）から算出される配向複屈折の絶対値が５×１０−４以下であることを特徴とする請求項２に記載の光学材料。
【請求項５】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られるフィルムにおいて、０.１ｍｍ/ｍｉｎの速度で最大２Ｎの引張り力を印加して波長６３３ｎｍにおける位相差を測定し、下記式（１２）から得られた光弾性定数の絶対値が７×１０−1２Ｐａ−１以下であることを特徴とする請求項１に記載の光学材料。
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【請求項６】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料であって、
前記光学材料から得られるフィルムにおいて、０.１ｍｍ/ｍｉｎの速度で最大２Ｎの引張り力を印加して波長６３３ｎｍにおける位相差を測定し、下記式（１２）から得られた光弾性定数の絶対値が７×１０−1２Ｐａ−１以下であることを特徴とする請求項２に記載の光学材料。
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【請求項７】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が＝９５／５〜１／９９の環状オレフィンコポリマーを含む光学材料からなるフィルムを延伸して得られる光学フィルムであって、
ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、波長６３３ｎｍの位相差（ｎｍ）／膜厚（μｍ）から算出される配向複屈折の絶対値が５×１０−４以下であることを特徴とする光学フィルム。
【化６】
2011125323.tif 000048
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【化７】
2011125323.tif 000049
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【請求項８】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含み、得られるフィルムにおいて、０.１ｍｍ/ｍｉｎの速度で最大２Ｎの引張り力を印加して波長６３３ｎｍにおける位相差を測定し、下記式（１２）から得られた光弾性定数の絶対値が７×１０−1２Ｐａ−１以下である光学材料を成形して得られることを特徴とする光学レンズ。
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【化８】
2011125323.tif 000050
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【化９】
2011125323.tif 000051
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【請求項９】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料からなるフィルムを延伸して得られる光学フィルムであって、
ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、波長６３３ｎｍの位相差（ｎｍ）／膜厚（μｍ）から算出される配向複屈折の絶対値が５×１０−４以下であることを特徴とする光学フィルム。
【化１０】
2011125323.tif 000052
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【化１１】
2011125323.tif 000053
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【化１２】
2011125323.tif 000054
（式（３）中、Ｒ１３〜Ｒ１６は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１３〜Ｒ１６が互いに結合して環構造を形成していてもよい。Ｘ３は−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）選ばれ、同一でも異なってもよい。ｎは０または１を表す。）
【請求項１０】
少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含み、得られるフィルムにおいて、０.１ｍｍ/ｍｉｎの速度で最大２Ｎの引張り力を印加して波長６３３ｎｍにおける位相差を測定し、下記式（１２）から得られた光弾性定数の絶対値が７×１０−1２Ｐａ−１以下である光学材料を成形して得られることを特徴とする光学レンズ。
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【化１３】
2011125323.tif 000055
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【化１４】
2011125323.tif 000056
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【化１５】
2011125323.tif 000057
（式（３）中、Ｒ１３〜Ｒ１６は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１３〜Ｒ１６が互いに結合して環構造を形成していてもよい。Ｘ３は−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）選ばれ、同一でも異なってもよい。ｎは０または１を表す。） 
【発明の詳細な説明】
【技術分野】
【０００１】
本発明は、配向複屈折および光弾性定数が非常に小さい光学材料および成形物に関する。
【背景技術】
【０００２】
近年、デジタルカメラモジュール用のマイクロレンズ、ピックアップレンズ、撮像レンズ、光学素子（マイクロレンズアレイ、光導波路、光スイッチング、フレネルゾーンプレート、バイナリー光学素子、ブレーズ回折光学素子など）等の光学材料用途、反射防止フィルター、記録メディア、ディスプレイ材料、有機ＥＬや液晶プラスチック部材等の電子デバイス材料用途等において、光学特性の優れる環状オレフィンポリマーはこれらの分野で広く用途展開が検討されている。【０００３】
環状オレフィンポリマーを含む高分子材料は、分子鎖の長い集合体であり、ポリマー分子鎖自身が固有の物理的な性質の異方性を持っているために、溶融成形時に圧力や温度によって溶融流動し、多くの場合樹脂の流動が十分に緩和されない状態で金型やロール上で成形体の形状に硬化する。その時、分子鎖の長い鎖が、それらの成形条件において分子の配向を示すことがよく知られている。【０００４】
この分子の配向は、分子鎖自身の固有の物理的な性質の異方性に起因し、光学的には屈折率の異方性を生じる。屈折率の異方性が成形材料に及ぼす影響として複屈折を生じ、複屈折性材料が光路中に存在すると、例えば、製品の像質や信号の読み取りなどへ悪影響を及ぼす。このように、光学樹脂で構成された光学材料、電子デバイス材料の開発では、複屈折の低減は重要な課題である。【０００５】
ここで、当技術分野における光学ポリマーが示す複屈折にはその主因がポリマー主鎖に由来する配向複屈折と、応力に起因する応力複屈折がある。また、配向複屈折、応力複屈折それぞれの符号はポリマーの化学構造に由来し、それぞれのポリマーに固有の性質である。【０００６】
この配向、または応力複屈折を低減する試みとして、ポリマーに対して逆の符号の複屈折性を有する有機化合物、無機微粒子を添加する事で複屈折を相殺する方法が試みられている。有機化合物を添加する例では、負の複屈折性を示すポリメチルメタクリレートに６.５ｗｔ％の正の複屈折性を示す２−オクタデシルナフタレンを添加したフィルムの配向複屈折は延伸倍率に因らずほぼゼロとなる事が例示されている（例えば、特許文献1）。また、無機微粒子として粒径２０nm程度の炭酸ストロンチウム微粒子を０.３ｗｔ％添加したメチルメタクリレートとベンジルメタクリレート共重合体からなる延伸フィルムの配向複屈折も延伸倍率に因らずほぼゼロとなる事が例示されている（例えば、非特許文献１）。これらは優れた方法であるが、添加物の凝集によるフィルムの不透明化や微粒子のサイズコントロール、プロセスに適応する際に添加物を連続的に、かつ、均一に添加する必要がある事で実用上の問題がある。【０００７】
また、ポリマーに有機化合物、無機微粒子などを添加しない非添加系材料では、複屈折の符号が異なる複屈折性を有する二種類以上のメタクリレート、或いは、アクリレートモノマーを共重合し、それらの種類、共重合組成比を変化させる事で配向複屈折、応力複屈折の何れか、或いは、その両方を低減する方法が例示されている（例えば、特許文献２、非特許文献２）。この方法は、添加物を用いないため凝集によるフィルムの不透明化を起こさず、プロセスで連続的に添加物を混入させる必要も無く優れた方法である。【０００８】
この例では、例えば、ある組成のメチルメタクリレートとペンタフルオロベンジルメタクリレート共重合体の例で配向複屈折、応力複屈折の両方を実用上問題の無いレベルまで低減している。しかし、一般的にメタクリレートポリマーは溶融成形によりフィルムを得る際、溶融成形可能な温度まで加熱し樹脂を滞留させると、解重合により生じるモノマー、或いは、オリゴマー由来のゲル成分がフィルムに混入し、フィルム性能を悪化させる問題を生じる。また、メタクリレートポリマーはガラス転移温度が１００℃程度と低く、製品に利用した場合、用途により耐熱性が問題になる。一部のポリマーでガラス転移温度を向上させ耐熱性を付与したポリマーの例もあるが、この場合、高めたガラス転移温度のために成形時の溶融温度を高く設定する必要があり、上記の解重合によるフィルムへのゲル状物の混入がより顕著になる可能性がある。【０００９】
一方で、環状オレフィンポリマーは主鎖の剛直な環状構造により非晶性で透明な比較的高いガラス転移温度を有するポリマーであり、その優れた特性を利用して光学フィルム、光学レンズなどの用途で広く利用されている。複屈折低減の試みについても、例えば、ノルボルネン、或いは、テトラシクロドデセンモノマーの開環重合水素添加物を例に、応力複屈折を示す尺度としての光弾性定数が例示されている（非特許文献３）。この場合、置換基が比較的極性が低いアルキル基、フェニル基などを含有するノルボルネン開環重合水素添加物で１０〜３０×１０−１２Ｐａ−１程度の比較的大きな光弾性定数を示している。【００１０】
環状オレフィンポリマーの配向複屈折については、ノルボルネン基礎構造を有する環状オレフィン、特に好ましくはノルボルネンまたはテトラシクロドデセン又はこれらから誘導される炭化水素構造を有する環状オレフィンと、末端二重結合を有する非環状オレフィン、例えばα−オレフィン、特に好ましくはエチレンまたはプロピレンとからなり、これらの中でも、特に好ましくはノルボルネンとエチレン、ノルボルネンとプロピレン、テトラシクロドデセンとエチレン、およびテトラシクロドデセンとプロピレンの付加重合で得られる非晶性環状オレフィン系共重合体の延伸フィルムの位相差が例示されている（特許文献３）。この評価では、１．５〜４倍延伸した膜厚４０〜６０μｍのフィルムの位相差が５〜１６ｎｍ、配向複屈折換算値で１〜３×１０−４であり複屈折低減の試みとしては比較的小さな複屈折を示している。しかしながら、特許文献３の共重合体は、複数の環状オレフィン種間の分子鎖の異方性で相殺する分子設計ではなく、主鎖にα−オレフィン連鎖の分子鎖と環状オレフィンの共重合体であることから靭性に乏しく、例えば、キャストフィルムを作製する際にガラスなどの剛性が高い基板を下地とすると、フィルムの乾燥過程において、加熱後、冷却する際、樹脂の収縮応力によりフィルムが割れ、また、樹脂材などを基板として自立フィルムを作成しても、外部応力により容易に割れてしまうことで大面積のフィルムを得ることは容易ではない。
【先行技術文献】
【特許文献】
【００１１】
【特許文献１】特開２００５−６８３７４公報
【特許文献２】特開２００９−２０４８６０公報
【特許文献３】特開２００１−２２１９１５公報
【非特許文献】
【００１２】
【非特許文献１】Ｍａｃｒｏｍｏｌｅｃｕｌｅｓ ２００４, ３７, ８３４２.
【非特許文献２】Ｍａｃｒｏｍｏｌｅｃｕｌｅｓ ２００６, ３９, ３０１９.
【非特許文献３】Ｐｏｌｙｍｅｒ Ｊｏｕｎａｌ １９９５, ２７, ９４３.
【発明の概要】
【００１３】
透明性が高く、靭性に優れる光学樹脂であっても、溶融射出成形や押出成形などのせん断や引張りなどの応力下で成形することにより、ポリマー鎖がそれらの応力方向に対して引っ張られ、配向することによって複屈折が生じる。従来の技術では、偏光を利用する液晶表示などのデバイスや光学レンズに光学樹脂を利用する場合、配向または応力による複屈折の発生を極力抑制する必要がある。そのために、温度、圧力などの条件を最適化する事でポリマー鎖の配向を抑制する検討がなされている。
【００１４】
しかし、ポリマー鎖自身が配向した場合であっても、複屈折を生じないポリマーを含む光学材料であれば、成形時の温度、圧力条件などの制限を受けずに透明性が高く、靭性に優れる液晶表示デバイスや光学レンズに広く適用できるようになる。
【００１５】
本発明は、ポリマー鎖自身が配向しても複屈折が抑制される所定の環状オレフィンコポリマーを用いることにより、成形時の温度、圧力条件などの制限を受けずに透明性が高く、靭性に優れる成形体を得ることができる光学材料を提供することを目的とする。
【００１６】
本発明は、以下に示される。
［１］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値の変化量△Ｆに対して、
前記光学材料から得られる延伸フィルムにおいて、波長６３３ｎｍの位相差（ｎｍ）／膜厚（μｍ）から算出される配向複屈折の絶対値の変化量△ＯＢで表わされる△ＯＢ／△Ｆの絶対値が０.００１〜０.２５０であることを特徴とする光学材料であり、
【００１７】
【化１】
2011125323.tif 000003
【００１８】
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【００１９】
【化２】
2011125323.tif 000004
【００２０】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【００２１】
［２］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値の変化量△Ｆに対して、
前記光学材料から得られる延伸フィルムにおいて、波長６３３ｎｍの位相差（ｎｍ）／膜厚（μｍ）から算出される配向複屈折の絶対値の変化量△ＯＢで表わされる△ＯＢ／△Ｆの絶対値が０.００１〜０.２５０であることを特徴とする光学材料であり、
【００２２】
【化３】
2011125323.tif 000005
【００２３】
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【００２４】
【化４】
2011125323.tif 000006
【００２５】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【００２６】
【化５】
2011125323.tif 000007
【００２７】
（式（３）中、Ｒ１３〜Ｒ１６は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１３〜Ｒ１６が互いに結合して環構造を形成していてもよい。Ｘ３は−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）選ばれ、同一でも異なってもよい。ｎは０または１を表す。）
【００２８】
［３］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、
前記光学材料から得られる延伸フィルムにおいて、波長６３３ｎｍの位相差（ｎｍ）／膜厚（μｍ）から算出される配向複屈折の絶対値が５×１０−４以下であることを特徴とする前記［１］に記載の光学材料であり、
【００２９】
［４］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、
前記光学材料から得られる延伸フィルムにおいて、波長６３３ｎｍの位相差（ｎｍ）／膜厚（μｍ）から算出される配向複屈折の絶対値が５×１０−４以下であることを特徴とする前記［２］に記載の光学材料であり、
【００３０】
［５］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られるフィルムにおいて、０.１ｍｍ／ｍｉｎの速度で最大２Ｎの引張り力を印加して波長６３３ｎｍにおける位相差を測定し、下記式（１２）から得られた光弾性定数の絶対値が７×１０−1２Ｐａ−１以下であることを特徴とする前記［１］に記載の光学材料であり、
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【００３１】
［６］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料であって、
前記光学材料から得られるフィルムにおいて、０.１ｍｍ／ｍｉｎの速度で最大２Ｎの引張り力を印加して波長６３３ｎｍにおける位相差を測定し、下記式（１２）から得られた光弾性定数の絶対値が７×１０−1２Ｐａ−１以下であることを特徴とする前記［２］に記載の光学材料であり、
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【００３２】
［７］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が＝９５／５〜１／９９の環状オレフィンコポリマーを含む光学材料からなるフィルムを延伸して得られる光学フィルムであって、
ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、前記光学材料から得られる延伸フィルムにおいて、波長６３３ｎｍの位相差（ｎｍ）／膜厚（μｍ）から算出される配向複屈折の絶対値が５×１０−４以下であることを特徴とする光学フィルムであり、
【００３３】
【化６】
2011125323.tif 000008
【００３４】
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【００３５】
【化７】
2011125323.tif 000009
【００３６】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【００３７】
［８］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含み、得られるフィルムにおいて、０.１ｍｍ／ｍｉｎの速度で最大２Ｎの引張り力を印加して波長６３３ｎｍにおける位相差を測定し、下記式（１２）から得られた光弾性定数の絶対値が７×１０−1２Ｐａ−１以下である光学材料を成形して得られることを特徴とする光学レンズであり、
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【００３８】
【化８】
2011125323.tif 000010
【００３９】
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【００４０】
【化９】
2011125323.tif 000011
【００４１】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【００４２】
［９］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料からなるフィルムを延伸して得られる光学フィルムであって、
ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、配向複屈折の絶対値が５×１０−４以下であることを特徴とする光学フィルムであり、
【００４３】
【化１０】
2011125323.tif 000012
【００４４】
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【００４５】
【化１１】
2011125323.tif 000013
【００４６】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【００４７】
【化１２】
2011125323.tif 000014
【００４８】
（式（３）中、Ｒ１３〜Ｒ１６は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１３〜Ｒ１６が互いに結合して環構造を形成していてもよい。Ｘ３は−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）選ばれ、同一でも異なってもよい。ｎは０または１を表す。）
【００４９】
［１０］少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含み、得られるフィルムにおいて、０.１ｍｍ／ｍｉｎの速度で最大２Ｎの引張り力を印加して波長６３３ｎｍにおける位相差を測定し、下記式（１２）から得られた光弾性定数の絶対値が７×１０−1２Ｐａ−１以下である光学材料を成形して得られることを特徴とする光学レンズである。
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【００５０】
【化１３】
2011125323.tif 000015
【００５１】
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【００５２】
【化１４】
2011125323.tif 000016
【００５３】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【００５４】
【化１５】
2011125323.tif 000017
【００５５】
（式（３）中、Ｒ１３〜Ｒ１６は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１３〜Ｒ１６が互いに結合して環構造を形成していてもよい。Ｘ３は−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）選ばれ、同一でも異なってもよい。ｎは０または１を表す。）
なお、本発明において、光学材料とは、環状オレフィンコポリマーまたは当該ポリマーを含む樹脂組成物を意味する。
【００５６】
本発明の光学材料は、ポリマー鎖自身が配向しても複屈折が抑制される所定の環状オレフィンコポリマーを含んでおり、成形時の温度、圧力条件などの制限を受けずに透明性が高く、靭性に優れる成形体を提供することができる。このような本発明の光学材料から一軸延伸または二軸延伸などの方法で作成される光学フィルムは、低複屈折なフィルムとして工業的に価値がある。また、本発明の光学材料から射出成形などで成形される光学レンズは、ポリマーの光弾性定数が非常に小さく、射出成形等による成形物に残留する応力歪に対する応力複屈折も非常に小さくなるので工業的に価値がある。
【図面の簡単な説明】
【００５７】
【図１】実施例１における環状オレフィンコポリマーの１３Ｃ−ＮＭＲスペクトルを示す。
【図２】実施例８における環状オレフィンコポリマーの１９Ｆ−ＮＭＲスペクトルを示す。
【図３】実施例８における環状オレフィンコポリマーの１３Ｃ−ＮＭＲスペクトルを示す。
【図４】実施例１２における２.４倍延伸フィルムの垂直および平行偏光のラマンスペクトルを示す。
【図５】比較例４における２.４倍延伸フィルムの垂直および平行偏光の赤外スペクトルを示す。
【図６】実施例２８における環状オレフィンコポリマーの１３Ｃ−ＮＭＲスペクトルを示す。
【図７】実施例２８における２.４倍延伸フィルムの垂直および平行偏光のラマンスペクトルを示す。
【発明を実施するための形態】
【００５８】
本発明の光学材料は、少なくとも一般式（１）で表される繰り返し構造単位〔Ａ〕と一般式（２）で表される繰り返し構造単位〔Ｂ〕を含有し、そのモル比〔Ａ〕／〔Ｂ〕が＝９５／５〜１／９９の環状オレフィンコポリマーを含み、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値の変化量△Ｆに対する配向複屈折の絶対値の変化量△ＯＢで表わされる△ＯＢ／△Ｆの絶対値が０.００１〜０.２５０であることを特徴とする光学材料である。
【００５９】
さらに、本発明の光学材料は、少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含み、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値の変化量△Ｆに対する配向複屈折の絶対値の変化量△ＯＢで表わされる△ＯＢ／△Ｆの絶対値が０.００１〜０.２５０であることを特徴とする光学材料である。
【００６０】
このような光学材料は、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上で配向複屈折の絶対値が５×１０−４以下の非常に小さい複屈折を発現する。
【００６１】
このように、本発明の光学材料は、ポリマー鎖自身が配向しても複屈折が抑制される所定の環状オレフィンコポリマーを含んでおり、成形時の温度、圧力条件などの制限を受けずに透明性が高く、靭性に優れる成形体を得ることができる。
【００６２】
環状オレフィンポリマーを含む高分子材料は、分子鎖の長い集合体であり、ポリマー分子鎖を形成する数多くの繰り返し構造単位が体積的に特定の方向を持って結合した状態にある。配向方向に平行な偏光成分に由来する屈折率ｎ‖と、配向方向に垂直な偏光成分に由来する屈折率ｎ⊥とは異なっており、ポリマー成形材料に対して引っ張り、圧縮などの外部応力を印加すると、可逆、非可逆に関わらずポリマー分子鎖が配向する。これにより、屈折率ｎ‖と屈折率ｎ⊥との間に異方性を生じ、材料を透過する光の電界ベクトルの向きに応じた位相差が生じる。この現象を複屈折（△ｎ）といい、ポリマーの場合、主鎖軸（配向軸）に平行な偏光成分に由来する屈折率ｎ‖と垂直な偏光成分に由来する屈折率ｎ⊥の差（△ｎ＝ｎ‖−ｎ⊥）として表わす。また、このようなポリマーを配向させることによって生じる複屈折が配向または応力複屈折である。
【００６３】
さらに、環状オレフィンポリマー鎖の繰り返し構造単位は、主鎖に環構造を有することから３次元的に等方性がない構造であり、分子鎖の電子雲の密度分布や分子鎖のモビリティーに異方性が存在し、それぞれの繰り返し構造単位での分極率の異方性が生じる。この分極率の異方性を分極率が大きくなる方向の半径が大きくなるような分子モデルで考えたとき、繰り返し構造単位を分極率の楕円体として扱うと、この分極率楕円体の長軸が、ポリマー鎖に配向を掛けることによってその方向が揃い、光学異方性によって複屈折が生じることになる。また、その楕円体の長軸が、主鎖に対して直交方向に揃うか、平行方向になるかによって配向または応力複屈折の大小または正負が決まると考えられる。
【００６４】
本発明において、一般式（１）で表される繰り返し構造単位〔Ａ〕と一般式（２）で表される繰り返し構造単位〔Ｂ〕の分極率楕円体の長軸方向の長さ、方向が、異なり、繰り返し構造単位〔Ｂ〕は、繰り返し構造単位〔Ａ〕より分極率楕円体は主鎖に対して直交方向に長い。この両者をある割合で共重合すると、繰り返し構造単位〔Ａ〕の光学異方性が繰り返し構造単位〔Ｂ〕の光学異方性によって相殺され分極率楕円体は球形に近くなる（等方的になる）。また、異なる長さ、方向の分極率楕円体をもつポリマーを物理混合するのでなく、共重合することでスピノーダル相分離が生じることも無く、光学的に透明な光学材料とすることができ、それをフィルムにすることで、配向複屈折が非常に小さい光学フィルムにすることができる。さらに、配向複屈折が非常に小さい場合、そのポリマーの光弾性定数も非常に小さくなり、射出成形等による成形物に残留する応力歪に対する応力複屈折も非常に小さくなる。
【００６５】
また、環状オレフィンコポリマーの繰り返し構造単位〔Ａ〕と〔Ｂ〕との結合連鎖によっても、これら繰り返し構造単位〔Ａ〕の光学異方性が繰り返し構造単位〔Ｂ〕の光学異方性によって相殺される効果は、異なることがある。すなわち、共重合反応において、少なくとも２つの繰り返し構造単位〔Ａ〕の連鎖長と〔Ｂ〕の連鎖長のそれぞれの長さや繰り返し構造単位〔Ａ〕と〔Ｂ〕のランダム共重合性またはそれぞれの連鎖のアイソタクチック、シンジオタクチックなどの立体規則性などが影響を及ぼすことがある。これらは、それぞれのモノマーにおける開環メタセシス重合の反応部位である二重結合の電子密度や置換基の嵩だかさの影響、または開環メタセシス重合触媒の反応特異性に依存する。水素添加後も、ランダム共重合性またはそれぞれの連鎖のアイソタクチック、シンジオタクチックなどの立体規則性が保持される。また、繰り返し構造単位〔Ｃ〕を含有する環状オレフィンコポリマーにおいても同様に考えられる。
【００６６】
本発明において、少なくとも、一般式（１）で表される繰り返し構造単位〔Ａ〕と一般式（２）で表される繰り返し構造単位〔Ｂ〕を含有する環状オレフィンコポリマーの〔Ａ〕と〔Ｂ〕のモル比は、〔Ａ〕／〔Ｂ〕で９５／５〜１／９９の範囲であり、好ましくは、８０／２０〜１／９９であり、さらに好ましくは、７５／２５〜５／９５であり、より好ましくは７０／３０〜１０／９０である。
【００６７】
さらに、本発明において、少なくとも、一般式（１）で表される繰り返し構造単位〔Ａ〕と一般式（２）で表される繰り返し構造単位〔Ｂ〕とを、そのモル比〔Ａ〕／〔Ｂ〕が９５／５〜１／９９の範囲であり、好ましくは、８０／２０〜１／９９であり、さらに好ましくは、７５／２５〜５／９５であり、より好ましくは７０／３０〜１０／９０であり、特に好ましくは３０／７０〜１０／９０の範囲で含有し、かつ、一般式（３）で表される繰り返し構造単位〔Ｃ〕を含有する環状オレフィンコポリマーの〔Ｃ〕と（〔Ａ〕＋〔Ｂ〕）のモル比は、〔Ｃ〕／（〔Ａ〕＋〔Ｂ〕）で１／９９〜４０／６０の範囲であり、好ましくは、３／９７〜３０／７０であり、さらに好ましくは、５／９５〜２０／８０であり、特に好ましくは５／９５〜１５／８５である。
【００６８】
これらの範囲の外では、光学異方性を相殺する効果が非常に小さく、配向または応力複屈折が非常に小さい光学材料として得られない。
本発明において、一般式（１）で表される繰り返し構造単位〔Ａ〕は次式で表される。
【００６９】
【化１６】
2011125323.tif 000018
【００７０】
（式（１）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【００７１】
さらに詳しくは、一般式（１）においてＲ１〜Ｒ４は、フッ素、または、フルオロメチル、ジフルオロメチル、トリフルオロメチル、トリフルオロエチル、ペンタフルオロエチル、ヘプタフルオロプロピル、ヘキサフルオロイソプロピル、ヘプタフルオロイソプロピル、ヘキサフルオロ−２−メチルイソプロピル、ペルフルオロ−２−メチルイソプロピル、ｎ-ペルフルオロブチル、ｎ-ペルフルオロペンチル、ペルフルオロシクロペンチル等の水素の一部または全てがフッ素で置換されたアルキル等のフッ素を含有する炭素数１〜１０のアルキル、フルオロメトキシ、ジフルオロメトキシ、トリフルオロメトキシ、トリフルオロエトキシ、ペンタフルオロエトキシ、ヘプタフルオロプロポキシ、ヘキサフルオロイソプロポキシ、ヘプタフルオロイソプロポキシ、ヘキサフルオロ−２−メチルイソプロポキシ、ペルフルオロ−２−メチルイソプロポキシ、ｎ-ペルフルオロブトキシ、ｎ-ペルフルオロペンチルオキシ、ペルフルオロシクロペンチルオキシなど水素の一部または全てがフッ素で置換されたアルコキシ等のフッ素を含有する炭素数１〜１０のアルコキシ、フルオロメトキシメチル、ジフルオロメトキシメチル、トリフルオロメトキシメチル、トリフルオロエトキシメチル、ペンタフルオロエトキシメチル、ヘプタフルオロプロポキシメチル、ヘキサフルオロイソプロポキシメチル、ヘプタフルオロイソプロポキシメチル、ヘキサフルオロ−２−メチルイソプロポキシメチル、ペルフルオロ−２−メチルイソプロポキシメチル、ｎ-ペルフルオロブトキシメチル、ｎ-ペルフルオロペンチルオキシメチル、ペルフルオロシクロペンチルオキシメチルなど水素の一部または全てがフッ素で置換されたアルコキシアルキル等のフッ素を含有する炭素数２〜１０のアルコキシアルキル、ペルフルオロフェニル、トリフルオロフェニルなど水素の一部または全てがフッ素で置換されたアリール等のフッ素を含有する炭素数６〜２０のアリール、フルオロメトキシカルボニル、ジフルオロメトキシカルボニル、トリフルオロメトキシカルボニル、トリフルオロエトキシカルボニル、ペンタフルオロエトキシカルボニル、ヘプタフルオロプロポキシカルボニル、ヘキサフルオロイソプロポキシカルボニル、ヘプタフルオロイソプロポキシカルボニル、ヘキサフルオロ−２−メチルイソプロポキシカルボニル、ペルフルオロ−２−メチルイソプロポキシカルボニル、ｎ-ペルフルオロブトキシカルボニル、ｎ-ペルフルオロペンチルオキシカルボニル、ペルフルオロシクロペンチルオキシカルボニルなど水素の一部または全てがフッ素で置換されたアルコキシカルボニル等のフッ素を含有する炭素数２〜１０のアルコキシカルボニル、ペルフルオロフェニルオキシカルボニル、トリフルオロフェニルオキシカルボニルなど水素の一部または全てがフッ素で置換されたアリールオキシカルボニル等のフッ素を含有する炭素数７〜２０のアリールオキシカルボニル、フルオロメトキシカルボニルメチル、ジフルオロメトキシカルボニルメチル、トリフルオロメトキシカルボニルメチル、トリフルオロエトキシカルボニルメチル、ペンタフルオロエトキシカルボニルメチル、ヘプタフルオロプロポキシカルボニルメチル、ヘキサフルオロイソプロポキシカル���ニルメチル、ヘプタフルオロイソプロポキシカルボニルメチル、ヘキサフルオロ−２−メチルイソプロポキシカルボニルメチル、ペルフルオロ−２−メチルイソプロポキシカルボニルメチル、ｎ-ペルフルオロブトキシカルボニルメチル、ｎ-ペルフルオロペンチルオキシカルボニルメチル、ペルフルオロシクロペンチルオキシメチルなど水素の一部または全てがフッ素で置換されたアルコキシカルボニルアルキル等のフッ素を含有する炭素数３〜１０のアルコキシカルボニルアルキル、ペルフルオロフェニルオキシカルボニルメチル、トリフルオロフェニルオキシカルボニルメチルなど水素の一部または全てがフッ素で置換されたアリールオキシカルボニルメチル等のフッ素を含有する炭素数７〜２０のアリールオキシカルボニルアルキルが例示され、
さらに、シアノ、またはシアノメチル、シアノエチル、１−シアノプロピル、１−シアノブチル、１−シアノヘキシル等のシアノを含有する炭素数２〜１０のアルキル、シアノエトキシ、１−シアノプロポキシ、１−シアノブトキシ、１−シアノペンチルオキシなど水素の一部がシアノで置換されたアルコキシ等のシアノを含有する炭素数２〜１０のアルコキシ、シアノエトキシメチル、１−シアノプロポキシメチル、１−シアノブトキシメチル、１−シアノペンチルオキシメチルなど水素の一部がシアノで置換されたアルコキシアルキル等のシアノを含有する炭素数３〜１０のアルコキシアルキル、４−シアノフェニル、３,５−ジシアノフェニルなど水素の一部がシアノで置換されたアリール等のシアノを含有する炭素数７〜２０のアリール、シアノエトキシカルボニル、１−シアノプロポキシカルボニル、１−シアノブトキシカルボニル、１−シアノペンチルオキシカルボニルなど水素の一部がシアノで置換されたアルコキシカルボニル等のシアノを含有する炭素数３〜１０のアルコキシカルボニル、４−シアノフェニルオキシカルボニル、３,５−ジシアノフェニルオキシカルボニルなど水素の一部がシアノで置換されたアリールオキシカルボニル等のシアノを含有する炭素数８〜２０のアリールオキシカルボニル、シアノエトキシカルボニルメチル、１−シアノプロポキシカルボニルメチル、１−シアノブトキシカルボニルメチル、１−シアノペンチルオキシカルボニルメチルなど水素の一部がシアノで置換されたアルコキシカルボニルアルキル等のシアノを含有する炭素数４〜１０のアルコキシカルボニルアルキル、または４−シアノフェニルオキシカルボニルメチル、３,５−ジシアノフェニルオキシカルボニルメチルなど水素の一部がシアノで置換されたアリールオキシカルボニルアルキル等のシアノを含有する炭素数８〜２０のアリールオキシカルボニルアルキルが例示される。
【００７２】
また、Ｒ１〜Ｒ４が互いに結合して環構造を形成していてもよく、例えば、ペルフルオロシクロアルキル、酸素を介したペルフルオロシクロエーテル等の環を形成してもよい。
【００７３】
さらに、フッ素またはシアノを含有しない基の場合、Ｒ1〜Ｒ4は、水素、または、メチル、エチル、プロピル、イソプロピル、２−メチルイソプロピル、ｎ-ブチル、ｎ-ペンチル、シクロペンチル等の炭素数１〜１０のアルキル、フェニル、ナフチル等の炭素数６〜２０のアリール、メトキシ、エトキシ、tert−ブトキシ等の炭素数１〜１０のアルコキシ、または、メトキシメチル、エトキシメチル、tert−ブトキシメチル等の炭素数２〜１０のアルコキシアルキル、メトキシカルボニル、エトキシカルボニル、tert−ブトキシカルボニル等の炭素数２〜１０のアルコキシカルボニル、フェニルオキシカルボニル、メチルフェニルオキシカルボニル等の炭素数７〜２０のアリールオキシカルボニル、メトキシカルボニルメチル、エトキシカルボニルメチル、tert−ブトキシカルボニルメチル等の炭素数３〜１０のアルコキシカルボニルアルキル、またはフェニルオキシカルボニルメチル、メチルフェニルオキシカルボニルメチル等の炭素数８〜２０のアリールオキシカルボニルアルキルが例示される。
【００７４】
本発明において環状オレフィンコポリマーを構成する一般式（１）で表される繰り返し構造単位は、１種類のみでもよく、一般式（１）のＲ１〜Ｒ４の少なくとも１つが互いに異なる２種類以上の構造単位からなるものであってもよい。
【００７５】
さらに、本発明において一般式（１）で表される繰り返し構造単位を含有する環状オレフィンポリマー構造の具体例としては、例えば、ポリ（１−フルオロ−２−トリフルオロメチル−３,５−シクロペンチレンエチレン）、ポリ（１−フルオロ−１−トリフルオロメチル−３,５−シクロペンチレンエチレン）、ポリ（１−メチル−１−フルオロ−２−トリフルオロメチル−３,５−シクロペンチレンエチレン）、ポリ（１,１−ジフルオロ−２−トリフルオロメチル−３,５−シクロペンチレンエチレン）、ポリ（１,２−ジフルオロ−２−トリフルオロメチル−３,５−シクロペンチレンエチレン）、ポリ（１−ペルフルオロエチル−３,５−シクロペンチレンエチレン）、ポリ（１,１−ビス（トリフルオロメチル）−３,５−シクロペンチレンエチレン）、ポリ（１,１,２−トリフルオロ−２−トリフルオロメチル−３,５−シクロペンチレンエチレン）、ポリ[１,２−ビス（トリフルオロメチル）−３,５−シクロペンチレンエチレン]、ポリ（１−ペルフルオロプロピル−３,５−シクロペンチレンエチレン）、ポリ（１−メチル−２−ペルフルオロプロピル−３,５−シクロペンチレンエチレン）、ポリ（１−ブチル−２−ペルフルオロプロピル−３,５−シクロペンチレンエチレン）、ポリ（１−ペルフルオロイソプロピル−３,５−シクロペンチレンエチレン）、ポリ（１−メチル−２−ペルフルオロイソプロピル−３,５−シクロペンチレンエチレン）、ポリ（１,２−ジフルオロ−１,２−ビス（トリフルオロメチル）−３,５−シクロペンチレンエチレン）、ポリ（１,１,２,２,３,３,３a,６a−オクタフルオロシクロペンチル−４,６−シクロペンチレンエチレン）、ポリ（１,１,２,２,３,３,４,４,３a,７a−デカフルオロシクロヘキシル−５,７−シクロペンチレンエチレン）、ポリ（１−ペルフルオロブチル−３,５−シクロペンチレンエチレン）、ポリ（１−ペルフルオロ−iso−ブチル−３,５−シクロペンチレンエチレン）、ポリ（１−ペルフルオロ−tert−ブチル−３,５−シクロペンチレンエチレン）、ポリ（１−メチル−２−ペルフルオロ−iso−ブチル−３,５−シクロペンチレンエチレン）、ポリ（１−ブチル−２−ペルフルオロ−iso−ブチル−３,５−シクロペンチレンエチレン）、ポリ（１,２−ジフルオロ−１−トリフルオロメチル−２−ペルフルオロエチル−３,５−シクロペンチレンエチレン）、ポリ[１−(１−トリフルオロメチル−２,２,３,３,４,４,５,５−オクタフルオロ−シクロペンチル）−３,５−シクロペンチレンエチレン)]、ポリ[（１,１,２−トリフルオロ−２−ペルフルオロブチル）−３,５−シクロペンチレンエチレン]、ポリ（１,２−ジフルオロ−１−トリフルオロメチル−２−ペルフルオロブチル−３,５−シクロペンチレンエチレン）、ポリ[１−フルオロ−１−ペルフルオロエチル−２,２−ビス（トリフルオロメチル）−３,５−シクロペンチレンエチレン]、ポリ[１,２−ジフルオロ−１−ペルフルオロプロパニル−２−トリフルオロメチル）−３,５−シクロペンチレンエチレン]、ポリ（１−ペルフルオロヘキシル−３,５−シクロペンチレンエチレン）、ポリ（１−メチル−２−ペルフルオロヘキシル−３,５−シクロペンチレンエチレン）、ポリ（１−ブチル−２−ペルフルオロヘキシル−３,５−シクロペン��レンエチレン）、ポリ（１−ヘキシル−２−ペルフルオロヘキシル−３,５−シクロペンチレンエチレン）、ポリ（１−オクチル−２−ペルフルオロヘキシル−３,５−シクロペンチレンエチレン）、ポリ（１−ペルフルオロヘプチル−３,５−シクロペンチレンエチレン）、ポリ（１−ペルフルオロオクチル−３,５−シクロペンチレンエチレン）、ポリ（１−ペルフルオロデカニル−３,５−シクロペンチレンエチレン）、ポリ（１,１,２−トリフルオロ−ペルフルオロペンチル−３,５−シクロペンチレンエチレン）、ポリ（１,２−ジフルオロ−１−トリフルオロメチル−２−ペルフルオロブチル−３,５−シクロペンチレンエチレン）、ポリ（１,１,２−トリフルオロ−２−ペルフルオロヘキシル−３,５−シクロペンチレンエチレン）、ポリ（１,２−ジフルオロ−１−トリフルオロメチル−２−ペルフルオロペンチル−３,５−シクロペンチレンエチレン）、ポリ[１,２−ビス（ペルフルオロブチル）−３,５−シクロペンチレンエチレン]、ポリ[１,２−ビス（ペルフルオロヘキシル）−３,５−シクロペンチレンエチレン]、ポリ（１−メトキシ−２−トリフルオロメチル−３,５−シクロペンチレンエチレン）、ポリ（１−tert−ブトキシメチル−２−トリフルオロメチル−３,５−シクロペンチレンエチレン）、ポリ（１−フェニルオキシカルボニル−２−トリフルオロメチル−３,５−シクロペンチレンエチレン）、ポリ（１−フェニルオキシカルボニルメチル−２−トリフルオロメチル−３,５−シクロペンチレンエチレン）、ポリ（１,１,３,３,３a,６a−ヘキサフルオロフラニル−３,５−シクロペンチレンエチレン）などが挙げられ、
また、ポリ（１−フルオロ−２−トリフルオロメトキシ−３,５−シクロペンチレンエチレン）、ポリ（１−フルオロ−１−トリフルオロメトキシ−３,５−シクロペンチレンエチレン）、ポリ（１−メチル−１−フルオロ−２−トリフルオロメトキシ−３,５−シクロペンチレンエチレン）、ポリ（１,１−ジフルオロ−２−トリフルオロメトキシ−３,５−シクロペンチレンエチレン）、ポリ（１,２−ジフルオロ−２−トリフルオロメトキシ−３,５−シクロペンチレンエチレン）、ポリ（１−ペルフルオロエトキシ−３,５−シクロペンチレンエチレン）、ポリ（１,１−ビス（トリフルオロメトキシ）−３,５−シクロペンチレンエチレン）、ポリ（１,１,２−トリフルオロ−２−トリフルオロメトキシ−３,５−シクロペンチレンエチレン）、ポリ（１,２−ビス（トリフルオロメトキシ）−３,５−シクロペンチレンエチレン）、ポリ（１−ペルフルオロプロポキシ−３,５−シクロペンチレンエチレン）、ポリ（１−メチル−２−ペルフルオロプロポキシ−３,５−シクロペンチレンエチレン）、ポリ（１−ブチル−２−ペルフルオロプロポキシ−３,５−シクロペンチレンエチレン）、ポリ（１−ペルフルオロ−iso−プロポキシ−３,５−シクロペンチレンエチレン）、ポリ（１−メチル−２−ペルフルオロ−iso−プロポキシ−３,５−シクロペンチレンエチレン）、ポリ（１,２−ジフルオロ−１,２−ビス（トリフルオロメトキシ）−３,５−シクロペンチレンエチレン）、ポリ（１−ペルフルオロブトキシ−３,５−シクロペンチレンエチレン）、ポリ（１−ペルフルオロ−iso−ブトキシ−３,５−シクロペンチレンエチレン）、ポリ（１−ペルフルオロ−tert−ブトキシ−３,５−シクロペンチレンエチレン）、ポリ（１−メチル−２−ペルフルオロ−iso−ブトキシ−３,５−シクロペンチレンエチレン）、ポリ（１−ブチル−２−ペルフルオロ−iso−ブトキシ−３,５−シクロペンチレンエチレン）、ポリ（１,２−ジフルオロ−１−トリフルオロメトキシ−２−ペルフルオロエトキシ−３,５−シクロペンチレンエチレン）、ポリ（１,１,２−トリフルオロ−２−ペルフルオロブトキシ−３,５−シクロペンチレンエチレン）、ポリ（１,２−ジフルオロ−１−トリフルオロメトキシ−２−ペルフルオロブトキシ−３,５−シクロペンチレンエチレン）、ポリ（１−フルオロ−１−ペルフルオロエトキシ−２,２−ビス（トリフルオロメトキシ）−３,５−シクロペンチレンエチレン）、ポリ（１,２−ジフルオロ−１−ペルフルオロプロポキシ−２−トリフルオロメトキシ）−３,５−シクロペンチレンエチレン）、ポリ（１,１,２−トリフルオロ−２−ペルフルオロペンチルオキシ−３,５−シクロペンチレンエチレン）、ポリ（１,２−ジフルオロ−１−トリフルオロメトキシ−２−ペルフルオロブトキシ−３,５−シクロペンチレンエチレン）、ポリ（１,２−ジフルオロ−１−トリフルオロメトキシ−２−ペルフルオロペンチル−３,５−シクロペンチレンエチレン）、ポリ（１,２−ビス（ペルフルオロブトキシ）−３,５−シクロペンチレンエチレン）、ポリ（１−メトキシ−２−トリフルオロメトキシ−３,５−シクロペンチレンエチレン）、ポリ（１−tert−ブトキシメチル−２−トリフルオロメトキシ−３,５−シクロペンチレンエチレン）、ポリ��１−フェニルオキシカルボニル−２−トリフルオロメトキシ−３,５−シクロペンチレンエチレン）、ポリ（１−フェニルオキシカルボニルメチル−２−トリフルオロメトキシ−３,５−シクロペンチレンエチレン）、ポリ（１−（２´,２´,２´,-トリフルオロエトキシ）−３,５−シクロペンチレンエチレン）、ポリ（１−(２´,２´,３´,３´,３´-ペンタフルオロプロポキシ)−３,５−シクロペンチレンエチレン）、ポリ（１−メチル−２−(２´,２´,３´,３´,３´-ペンタフルオロプロポキシ)−３,５−シクロペンチレンエチレン）、ポリ（１−ブチル−２−(２´,２´,３´,３´,３´-ペンタフルオロプロポキシ)−３,５−シクロペンチレンエチレン）、ポリ（１−（１´,１´,１´-トリフルオロ-iso-プロポキシ）−３,５−シクロペンチレンエチレン）、ポリ（１−メチル−（１´,１´,１´-トリフルオロ-iso-プロポキシ）−３,５−シクロペンチレンエチレン）、ポリ（１−(２´,２´,３´,３´,４´,４´,４´-ヘプタフルオロブトキシ)−３,５−シクロペンチレンエチレン）、ポリ（１−(１´,１´,１´-トリフルオロ-iso-ブトキシ)−３,５−シクロペンチレンエチレン）、ポリ（１−(１´,１´,１´-トリフルオロ-iso-ブトキシ)−３,５−シクロペンチレンエチレン）、ポリ（１−メチル−２−(１´,１´,１´-トリフルオロ-iso-ブトキシ)−３,５−シクロペンチレンエチレン）、ポリ（１−ブチル−２−(１´,１´,１´-トリフルオロ-iso-ブトキシ)−３,５−シクロペンチレンエチレン）、ポリ（１,２−ジフルオロ−１−トリフルオロメトキシ−２−（２´,２´,２´-トリフルオロエトキシ）−３,５−シクロペンチレンエチレン）、ポリ（１,１,２−トリフルオロ−２−（２´,２´,３´,３´,４´,４´,４´-ヘプタフルオロブトキシ）−３,５−シクロペンチレンエチレン）、ポリ（１,２−ジフルオロ−１−トリフルオロメトキシ−２−（２´,２´,３´,３´,４´,４´,４´-ヘプタフルオロブトキシ）−３,５−シクロペンチレンエチレン）、ポリ（１−フルオロ−１−（２´,２´,２´,−トリフルオロエトキシ）−２,２−ビス（トリフルオロメトキシ）−３,５−シクロペンチレンエチレン）、ポリ（１,２−ジフルオロ−１−(２´,２´,３´,３´,３´-ペンタフルオロプロポキシ)−２−トリフルオロメトキシ）−３,５−シクロペンチレンエチレン）、ポリ（１,２−ジフルオロ−１−トリフルオロメトキシ−２−ペルフルオロペンチル−３,５−シクロペンチレンエチレン）、ポリ（１,２−ビス（ペルフルオロブトキシ）−３,５−シクロペンチレンエチレン）、ポリ（１,１,２−トリフルオロ−２−（１´,１´,１´-トリフルオロ-iso-プロポキシ）−３,５−シクロペンチレンエチレン）、ポリ（１,２−ジフルオロ−１−トリフルオロメトキシ−２−（２´,２´,３´,３´,４´,４´,４´-ヘプタフルオロブトキシ）−３,５−シクロペンチレンエチレン）、
ポリ（１,２−ビス（２´,２´,３´,３´,４´,４´,４´-ヘプタフルオロブトキシ）−３,５−シクロペンチレンエチレン）、ポリ（１,２−ビス（ペルフルオロヘキシルオキシ）−３,５−シクロペンチレンエチレン）などが挙げられ、
また、ポリ（１−トリフルオロメトキシカルボニル−３,５−シクロペンチレンエチレン）、ポリ（１−メチル−２−トリフルオロメトキシカルボニル−３,５−シクロペンチレンエチレン）、ポリ（１−メトキシ−２−トリフルオロメトキシカルボニル−３,５−シクロペンチレンエチレン）、ポリ（１−tert−ブトキシメチル−２−トリフルオロメトキシカルボニル−３,５−シクロペンチレンエチレン）、ポリ（１−フェニルオキシカルボニル−２−トリフルオロメトキシカルボニル−３,５−シクロペンチレンエチレン）、ポリ（１−フェニルオキシカルボニルメチル−２−トリフルオロメトキシカルボニル−３,５−シクロペンチレンエチレン）、ポリ（１−（ヘキサフルオロ−２´−メチルイソプロポキシカルボニル）−３,５−シクロペンチレンエチレン）、ポリ（１−（ペルフルオロ−２´−メチルイソプロポキシカルボニル）−３,５−シクロペンチレンエチレン）、ポリ（１−ペルフルオロフェニルオキシカルボニル−３,５−シクロペンチレンエチレン）、ポリ（１−メチル−１−ペルフルオロフェニルオキシカルボニル−３,５−シクロペンチレンエチレン）、ポリ（１−メトキシ−２−ペルフルオロフェニルオキシカルボニル−３,５−シクロペンチレンエチレン）、ポリ（１−tert−ブトキシメチル−２−ペルフルオロフェニルオキシカルボニル−３,５−シクロペンチレンエチレン）、ポリ（１−フェニルオキシカルボニル−２−ペルフルオロフェニルオキシカルボニル−３,５−シクロペンチレンエチレン）、ポリ（１−フェニルオキシカルボニルメチル−２−ペルフルオロフェニルオキシカルボニル−３,５−シクロペンチレンエチレン）、ポリ（１−トリフルオロメトキシカルボニルメチル−３,５−シクロペンチレンエチレン）、ポリ（１−メチル−２−トリフルオロメトキシカルボニルメチル−３,５−シクロペンチレンエチレン）、ポリ（１−メトキシ−２−トリフルオロメトキシカルボニルメチル−３,５−シクロペンチレンエチレン）、ポリ（１−tert−ブトキシメチル−２−トリフルオロメトキシカルボニルメチル−３,５−シクロペンチレンエチレン）、ポリ（１−フェニルオキシカルボニル−２−トリフルオロメトキシカルボニルメチル−３,５−シクロペンチレンエチレン）、ポリ（１−フェニルオキシカルボニルメチル−２−トリフルオロメトキシカルボニルメチル−３,５−シクロペンチレンエチレン）、ポリ（１−（ヘキサフルオロ−２´−メチルイソプロポキシカルボニルメチル）−３,５−シクロペンチレンエチレン）、ポリ（１−（ペルフルオロ−２´−メチルイソプロポキシカルボニルメチル）−３,５−シクロペンチレンエチレン）、ポリ（１−ペルフルオロフェニルオキシカルボニルメチル−３,５−シクロペンチレンエチレン）、ポリ（１−メチル−１−ペルフルオロフェニルオキシカルボニルメチル−３,５−シクロペンチレンエチレン）、ポリ（１−メトキシ−２−ペルフルオロフェニルオキシカルボニルメチル−３,５−シクロペンチレンエチレン）、ポリ（１−tert−ブトキシメチル−２−ペルフルオロフェニルオキシカルボニルメチル−３,５−シクロペンチレンエチレン）、ポリ（１−フェニルオキシカルボニル−２−ペルフルオロフェニルオキシカルボニルメチル−３,５−シクロペンチレンエチレン）、ポリ（１−フェニルオキシカルボニルメチル−２−ペルフルオロフェニルオキシカルボニルメチル−３,５−シクロペンチレンエチレン）などが挙げられる。
【００７６】
また、ポリ（１−シアノ−３,５−シクロペンチレンエチレン）、ポリ（１−シアノ−１−メチル−３,５−シクロペンチレンエチレン）、ポリ（１−シアノ−２−メチル−３,５−シクロペンチレンエチレン）、ポリ（１−シアノ−２−フェニル−３,５−シクロペンチレンエチレン）、ポリ（１−シアノ−２−ナフチル−３,５−シクロペンチレンエチレン）、ポリ（１−シアノ−２−メトキシ−３,５−シクロペンチレンエチレン）、ポリ（１−シアノ−２−メトキシメチル−３,５−シクロペンチレンエチレン）、ポリ（１−シアノ−２−メトキシカルボニル−３,５−シクロペンチレンエチレン）、ポリ（１−シアノ−２−フェニルオキシカルボニル−３,５−シクロペンチレンエチレン）、ポリ（１−シアノ−２−フェニルオキシカルボニルメチル−３,５−シクロペンチレンエチレン）、ポリ（１−シアノメチル−３,５−シクロペンチレンエチレン）、ポリ（１−シアノメチル−２−メチル−３,５−シクロペンチレンエチレン）、ポリ（１−シアノメチル−２−フェニル−３,５−シクロペンチレンエチレン）、ポリ（１−シアノメチル−２−メトキシ−３,５−シクロペンチレンエチレン）、ポリ（１−シアノメチル−２−メトキシメチル−３,５−シクロペンチレンエチレン）、ポリ（１−シアノメチル−２−メトキシカルボニル−３,５−シクロペンチレンエチレン）、ポリ（１−シアノメチル−２−フェニルオキシカルボニル−３,５−シクロペンチレンエチレン）、ポリ（１−シアノメチル−２−フェニルオキシカルボニルメチル−３,５−シクロペンチレンエチレン）、ポリ（１−シアノエチル−３,５−シクロペンチレンエチレン）、ポリ（１−シアノエチル−２−メチル−３,５−シクロペンチレンエチレン）、ポリ（１−シアノエチル−２−フェニル−３,５−シクロペンチレンエチレン）、ポリ（１−シアノエチル−２−メトキシ−３,５−シクロペンチレンエチレン）、ポリ（１−シアノエチル−２−メトキシメチル−３,５−シクロペンチレンエチレン）、ポリ（１−シアノエチル−２−メトキシカルボニル−３,５−シクロペンチレンエチレン）、ポリ（１−シアノエチル−２−フェニルオキシカルボニル−３,５−シクロペンチレンエチレン）、ポリ（１−シアノエチル−２−フェニルオキシカルボニルメチル−３,５−シクロペンチレンエチレン）、ポリ（１−シアノプロピル−３,５−シクロペンチレンエチレン）、ポリ（１−シアノブチル−３,５−シクロペンチレンエチレン）、ポリ（１−シアノヘキシル−３,５−シクロペンチレンエチレン）などが挙げられ、
また、ポリ（１−シアノエトキシ−３,５−シクロペンチレンエチレン）、ポリ（１−シアノエトキシ−１−メチル−３,５−シクロペンチレンエチレン）、ポリ（１−シアノエトキシ−２−メチル−３,５−シクロペンチレンエチレン）、ポリ（１−シアノエトキシ−２−フェニル−３,５−シクロペンチレンエチレン）、ポリ（１−シアノエトキシ−２−ナフチル−３,５−シクロペンチレンエチレン）、ポリ（１−シアノエトキシ−２−メトキシ−３,５−シクロペンチレンエチレン）、ポリ（１−シアノエトキシ−２−メトキシメチル−３,５−シクロペンチレンエチレン）、ポリ（１−シアノエトキシ−２−メトキシカルボニル−３,５−シクロペンチレンエチレン）、ポリ（１−シアノエトキシ−２−フェニルオキシカルボニル−３,５−シクロペンチレンエチレン）、ポリ（１−シアノエトキシ−２−フェニルオキシカルボニルメチル−３,５−シクロペンチレンエチレン）、ポリ（１−シアノエトキシメチル−３,５−シクロペンチレンエチレン）、ポリ（１−シアノエトキシメチル−１−メチル−３,５−シクロペンチレンエチレン）、ポリ（１−シアノエトキシメチル−２−メチル−３,５−シクロペンチレンエチレン）、ポリ（１−シアノエトキシメチル−２−フェニル−３,５−シクロペンチレンエチレン）、ポリ（１−シアノエトキシメチル−２−メトキシ−３,５−シクロペンチレンエチレン）、ポリ（１−シアノエトキシメチル−２−メトキシメチル−３,５−シクロペンチレンエチレン）、ポリ（１−シアノエトキシメチル−２−メトキシカルボニル−３,５−シクロペンチレンエチレン）、ポリ（１−シアノエトキシメチル−２−フェニルオキシカルボニル−３,５−シクロペンチレンエチレン）、ポリ（１−シアノエトキシメチル−２−フェニルオキシカルボニルメチル−３,５−シクロペンチレンエチレン）、ポリ（１−（４´−シアノフェニル）−３,５−シクロペンチレンエチレン）、ポリ（１−（４´−シアノフェニル）−１−メチル−３,５−シクロペンチレンエチレン）、ポリ（１−（４´−シアノフェニル）−２−メチル−３,５−シクロペンチレンエチレン）、ポリ（１−（４´−シアノフェニル）−２−フェニル−３,５−シクロペンチレンエチレン）、ポリ（１−（４´−シアノフェニル）−２−ナフチル−３,５−シクロペンチレンエチレン）、ポリ（１−（４´−シアノフェニル）−２−メトキシ−３,５−シクロペンチレンエチレン）、ポリ（１−（４´−シアノフェニル）−２−メトキシメチル−３,５−シクロペンチレンエチレン）、ポリ（１−（４´−シアノフェニル）−２−メトキシカルボニル−３,５−シクロペンチレンエチレン）、ポリ（１−（４´−シアノフェニル）−２−フェニルオキシカルボニル−３,５−シクロペンチレンエチレン）、ポリ（１−（４´−シアノフェニル）−２−フェニルオキシカルボニルメチル−３,５−シクロペンチレンエチレン）、ポリ（１−シアノエトキシカルボニル−３,５−シクロペンチレンエチレン）、ポリ（１−シアノエトキシカルボニル−１−メチル−３,５−シクロペンチレンエチレン）、ポリ（１−シアノエトキシカルボニル−２−メチル−３,５−シクロペンチレンエチレン）、ポリ（１−シアノエトキシカルボニル−２−フェニル−３,５−シクロペン���レンエチレン）、ポリ（１−シアノエトキシカルボニル−２−ナフチル−３,５−シクロペンチレンエチレン）、ポリ（１−シアノエトキシカルボニル−２−メトキシ−３,５−シクロペンチレンエチレン）、ポリ（１−シアノエトキシカルボニル−２−メトキシメチル−３,５−シクロペンチレンエチレン）、ポリ（１−シアノエトキシカルボニル−２−メトキシカルボニル−３,５−シクロペンチレンエチレン）、ポリ（１−シアノエトキシカルボニル−２−フェニルオキシカルボニル−３,５−シクロペンチレンエチレン）、ポリ（１−シアノエトキシカルボニル−２−フェニルオキシカルボニルメチル−３,５−シクロペンチレンエチレン）、ポリ（１−（４´−シアノフェニルカルボニル）−３,５−シクロペンチレンエチレン）、ポリ（１−（４´−シアノフェニルカルボニル）−１−メチル−３,５−シクロペンチレンエチレン）、ポリ（１−（４´−シアノフェニルカルボニル）−２−メチル−３,５−シクロペンチレンエチレン）、ポリ（１−（４´−シアノフェニルカルボニル）−２−フェニル−３,５−シクロペンチレンエチレン）、ポリ（１−（４´−シアノフェニルカルボニル）−２−ナフチル−３,５−シクロペンチレンエチレン）、ポリ（１−（４´−シアノフェニルカルボニル）−２−メトキシ−３,５−シクロペンチレンエチレン）、ポリ（１−（４´−シアノフェニルカルボニル）−２−メトキシメチル−３,５−シクロペンチレンエチレン）、ポリ（１−（４´−シアノフェニルカルボニル）−２−メトキシカルボニル−３,５−シクロペンチレンエチレン）、ポリ（１−（４´−シアノフェニルカルボニル）−２−フェニルオキシカルボニル−３,５−シクロペンチレンエチレン）、ポリ（１−（４´−シアノフェニルカルボニル）−２−フェニルオキシカルボニルメチル−３,５−シクロペンチレンエチレン）、ポリ（１−シアノエトキシカルボニルメチル−３,５−シクロペンチレンエチレン）、ポリ（１−シアノエトキシカルボニルメチル−１−メチル−３,５−シクロペンチレンエチレン）、ポリ（１−シアノエトキシカルボニルメチル−２−メチル−３,５−シクロペンチレンエチレン）、ポリ（１−シアノエトキシカルボニルメチル−２−フェニル−３,５−シクロペンチレンエチレン）、ポリ（１−（シアノエトキシカルボニル−２−メトキシ−３,５−シクロペンチレンエチレン）、ポリ（１−シアノエトキシカルボニル−２−メトキシメチル−３,５−シクロペンチレンエチレン）、ポリ（１−シアノエトキシカルボニルメチル−２−メトキシカルボニル−３,５−シクロペンチレンエチレン）、ポリ（１−シアノエトキシカルボニルメチル−２−フェニルオキシカルボニル−３,５−シクロペンチレンエチレン）、ポリ（１−シアノエトキシカルボニルメチル−２−フェニルオキシカルボニルメチル−３,５−シクロペンチレンエチレン）、ポリ（１−（４´−シアノフェニルカルボニルメチル）−３,５−シクロペンチレンエチレン）、ポリ（１−（４´−シアノフェニルカルボニルメチル）−１−メチル−３,５−シクロペンチレンエチレン）、ポリ（１−（４´−シアノフェニルカルボニルメチル）−２−メチル−３,５−シクロペンチレンエチレン）、ポリ（１−（４´−シアノフェニルカルボニルメチル）��２−フェニル−３,５−シクロペンチレンエチレン）、ポリ（１−（４´−シアノフェニルカルボニルメチル）−２−ナフチル−３,５−シクロペンチレンエチレン）、ポリ（１−（４´−シアノフェニルカルボニルメチル）−２−メトキシ−３,５−シクロペンチレンエチレン）、ポリ（１−（４´−シアノフェニルカルボニルメチル）−２−メトキシメチル−３,５−シクロペンチレンエチレン）、ポリ（１−（４´−シアノフェニルカルボニルメチル）−２−メトキシカルボニル−３,５−シクロペンチレンエチレン）、ポリ（１−（４´−シアノフェニルカルボニルメチル）−２−フェニルオキシカルボニル−３,５−シクロペンチレンエチレン）、ポリ（１−（４´−シアノフェニルカルボニルメチル）−２−フェニルオキシカルボニルメチル−３,５−シクロペンチレンエチレン）などが挙げられ、
さらに、ポリ（１、２−ジシアノ−３,５−シクロペンチレンエチレン）、ポリ（１−シアノ−２−シアノメチル−３,５−シクロペンチレンエチレン）、ポリ（１−シアノ−２−シアノエチル−３,５−シクロペンチレンエチレン）、ポリ（１、２−ジシアノメチル−３,５−シクロペンチレンエチレン）、ポリ（１−シアノメチル−２−シアノエチル−３,５−シクロペンチレンエチレン）、ポリ（１、２−ジシアノエチル−３,５−シクロペンチレンエチレン）、ポリ（１−シアノエチル−２−シアノメチル−３,５−シクロペンチレンエチレン）、ポリ（１、２−ジシアノプロピル−３,５−シクロペンチレンエチレン）、
ポリ（１−シアノ−２−フルオロ−３,５−シクロペンチレンエチレン）、ポリ（１−シアノ−２−トリフルオロメチル−３,５−シクロペンチレンエチレン）、ポリ（１−シアノ−２、２−ビス（トリフルオロメチル）−３,５−シクロペンチレンエチレン）、ポリ（１−シアノメチル−２−フルオロ−３,５−シクロペンチレンエチレン）、ポリ（１−シアノメチル−２−トリフルオロメチル−３,５−シクロペンチレンエチレン）、ポリ（１−シアノメチル−２、２−ビス（トリフルオロメチル）−３,５−シクロペンチレンエチレン）、ポリ（１−シアノエチル−２−フルオロ−３,５−シクロペンチレンエチレン）、ポリ（１−シアノエチル−２−トリフルオロメチル−３,５−シクロペンチレンエチレン）、ポリ（１−シアノエチル−２、２−ビス（トリフルオロメチル）−３,５−シクロペンチレンエチレン）などが挙げられる。
【００７７】
さらに、一般式（１）においてＸ１が、上記のシクロペンチレンの−ＣＨ２−に代えて−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）が挙げられる。
本発明において、一般式（１）で表される繰り返し構造単位〔Ａ〕と共に構成する一般式（２）で表される繰り返し構造単位〔Ｂ〕は、次式で表される。
【００７８】
【化１７】
2011125323.tif 000019
【００７９】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【００８０】
さらに詳しくは、一般式（２）においてＲ７〜Ｒ１０は、フッ素、または、フルオロメチル、ジフルオロメチル、トリフルオロメチル、トリフルオロエチル、ペンタフルオロエチル、ヘプタフルオロプロピル、ヘキサフルオロイソプロピル、ヘプタフルオロイソプロピル、ヘキサフルオロ−２−メチルイソプロピル、ペルフルオロ−２−メチルイソプロピル、ｎ-ペルフルオロブチル、ｎ-ペルフルオロペンチル、ペルフルオロシクロペンチル等の水素の一部または全てがフッ素で置換されたアルキル等のフッ素を含有する炭素数１〜１０のアルキル、フルオロメトキシ、ジフルオロメトキシ、トリフルオロメトキシ、トリフルオロエトキシ、ペンタフルオロエトキシ、ヘプタフルオロプロポキシ、ヘキサフルオロイソプロポキシ、ヘプタフルオロイソプロポキシ、ヘキサフルオロ−２−メチルイソプロポキシ、ペルフルオロ−２−メチルイソプロポキシ、ｎ-ペルフルオロブトキシ、ｎ-ペルフルオロペンチルオキシ、ペルフルオロシクロペンチルオキシなど水素の一部または全てがフッ素で置換されたアルコキシ等のフッ素を含有する炭素数１〜１０のアルコキシ、フルオロメトキシメチル、ジフルオロメトキシメチル、トリフルオロメトキシメチル、トリフルオロエトキシメチル、ペンタフルオロエトキシメチル、ヘプタフルオロプロポキシメチル、ヘキサフルオロイソプロポキシメチル、ヘプタフルオロイソプロポキシメチル、ヘキサフルオロ−２−メチルイソプロポキシメチル、ペルフルオロ−２−メチルイソプロポキシメチル、ｎ-ペルフルオロブトキシメチル、ｎ-ペルフルオロペンチルオキシメチル、ペルフルオロシクロペンチルオキシメチルなど水素の一部または全てがフッ素で置換されたアルコキシアルキル等のフッ素を含有する炭素数２〜１０のアルコキシアルキル、ペルフルオロフェニル、トリフルオロフェニルなど水素の一部または全てがフッ素で置換されたアリール等のフッ素を含有する炭素数６〜２０のアリール、フルオロメトキシカルボニル、ジフルオロメトキシカルボニル、トリフルオロメトキシカルボニル、トリフルオロエトキシカルボニル、ペンタフルオロエトキシカルボニル、ヘプタフルオロプロポキシカルボニル、ヘキサフルオロイソプロポキシカルボニル、ヘプタフルオロイソプロポキシカルボニル、ヘキサフルオロ−２−メチルイソプロポキシカルボニル、ペルフルオロ−２−メチルイソプロポキシカルボニル、ｎ-ペルフルオロブトキシカルボニル、ｎ-ペルフルオロペンチルオキシカルボニル、ペルフルオロシクロペンチルオキシカルボニルなど水素の一部または全てがフッ素で置換されたアルコキシカルボニル等のフッ素を含有する炭素数２〜１０のアルコキシカルボニル、ペルフルオロフェニルオキシカルボニル、トリフルオロフェニルオキシカルボニルなど水素の一部または全てがフッ素で置換されたアリールオキシカルボニル等のフッ素を含有する炭素数７〜２０のアリールオキシカルボニル、フルオロメトキシカルボニルメチル、ジフルオロメトキシカルボニルメチル、トリフルオロメトキシカルボニルメチル、トリフルオロエトキシカルボニルメチル、ペンタフルオロエトキシカルボニルメチル、ヘプタフルオロプロポキシカルボニルメチル、ヘキサフルオロイソプロポキシカ���ボニルメチル、ヘプタフルオロイソプロポキシカルボニルメチル、ヘキサフルオロ−２−メチルイソプロポキシカルボニルメチル、ペルフルオロ−２−メチルイソプロポキシカルボニルメチル、ｎ-ペルフルオロブトキシカルボニルメチル、ｎ-ペルフルオロペンチルオキシカルボニルメチル、ペルフルオロシクロペンチルオキシメチルなど水素の一部または全てがフッ素で置換されたアルコキシカルボニルアルキル等のフッ素を含有する炭素数３〜１０のアルコキシカルボニルアルキル、ペルフルオロフェニルオキシカルボニルメチル、トリフルオロフェニルオキシカルボニルメチルなど水素の一部または全てがフッ素で置換されたアリールオキシカルボニルメチル等のフッ素を含有する炭素数７〜２０のアリールオキシカルボニルアルキルが例示され、
さらに、シアノ、またはシアノメチル、シアノエチル、１−シアノプロピル、１−シアノブチル、１−シアノヘキシル等のシアノを含有する炭素数２〜１０のアルキル、シアノエトキシ、１−シアノプロポキシ、１−シアノブトキシ、１−シアノペンチルオキシなど水素の一部がシアノで置換されたアルコキシ等のシアノを含有する炭素数２〜１０のアルコキシ、シアノエトキシメチル、１−シアノプロポキシメチル、１−シアノブトキシメチル、１−シアノペンチルオキシメチルなど水素の一部がシアノで置換されたアルコキシアルキル等のシアノを含有する炭素数３〜１０のアルコキシアルキル、４−シアノフェニル、３,５−ジシアノフェニルなど水素の一部がシアノで置換されたアリール等のシアノを含有する炭素数７〜２０のアリール、シアノエトキシカルボニル、１−シアノプロポキシカルボニル、１−シアノブトキシカルボニル、１−シアノペンチルオキシカルボニルなど水素の一部がシアノで置換されたアルコキシカルボニル等のシアノを含有する炭素数３〜１０のアルコキシカルボニル、４−シアノフェニルオキシカルボニル、３,５−ジシアノフェニルオキシカルボニルなど水素の一部がシアノで置換されたアリールオキシカルボニル等のシアノを含有する炭素数８〜２０のアリールオキシカルボニル、シアノエトキシカルボニルメチル、１−シアノプロポキシカルボニルメチル、１−シアノブトキシカルボニルメチル、１−シアノペンチルオキシカルボニルメチルなど水素の一部がシアノで置換されたアルコキシカルボニルアルキル等のシアノを含有する炭素数４〜１０のアルコキシカルボニルアルキル、または４−シアノフェニルオキシカルボニルメチル、３,５−ジシアノフェニルオキシカルボニルメチルなど水素の一部がシアノで置換されたアリールオキシカルボニルアルキル等のシアノを含有する炭素数８〜２０のアリールオキシカルボニルアルキルが例示される。
【００８１】
また、Ｒ７〜Ｒ１０が互いに結合して環構造を形成していてもよく、例えば、ペルフルオロシクロアルキル、酸素を介したペルフルオロシクロエーテル等の環を形成してもよい。
【００８２】
さらに、フッ素またはシアノを含有しない基の場合、Ｒ７〜Ｒ１０は、水素、または、メチル、エチル、プロピル、イソプロピル、２−メチルイソプロピル、ｎ-ブチル、ｎ-ペンチル、シクロペンチル等の炭素数１〜１０のアルキル、フェニル、ナフチル等の炭素数６〜２０のアリール、メトキシ、エトキシ、tert−ブトキシ等の炭素数１〜１０のアルコキシ、メトキシメチル、エトキシメチル、tert−ブトキシメチル等の炭素数２〜１０のアルコキシアルキル、メトキシカルボニル、エトキシカルボニル、tert−ブトキシカルボニル等の炭素数２〜１０のアルコキシカルボニル、フェニルオキシカルボニル、メチルフェニルオキシカルボニル等の炭素数７〜２０のアリールオキシカルボニル、メトキシカルボニルメチル、エトキシカルボニルメチル、tert−ブトキシカルボニルメチル等の炭素数３〜１０のアルコキシカルボニルアルキル、またはフェニルオキシカルボニルメチル、メチルフェニルオキシカルボニルメチル等の炭素数８〜２０のアリールオキシカルボニルアルキルが例示される。
【００８３】
本発明において環状オレフィンコポリマーを構成する一般式（２）で表される繰り返し構造単位は、１種類のみでもよく、一般式（２）のＲ７〜Ｒ１０の少なくとも１つが互いに異なる二種類以上の構造単位からなるものであってもよい。
【００８４】
さらに、本発明において環状オレフィンコポリマーを構成する一般式（２）で表される繰り返し構造単位を含有する環状オレフィンポリマー構造の具体例としては、例えば、フッ素を含有し、ｎが１であるポリ（３−フルオロ−４−トリフルオロメチル−７,９−トリシクロ[４.３.０.１２,５]デカニレンエチレン）、ポリ（３−フルオロ−３−トリフルオロメチル−７,９−トリシクロ[４.３.０.１２,５]デカニレンエチレン）、ポリ（３−メチル−３−フルオロ−４−トリフルオロメチル−７,９−トリシクロ[４.３.０.１２,５]デカニレンエチレン）、ポリ（３,３−ジフルオロ−４−トリフルオロメチル−７,９−トリシクロ[４.３.０.１２,５]デカニレンエチレン）、ポリ（３,４−ジフルオロ−３−トリフルオロメチル−７,９−トリシクロ[４.３.０.１２,５]デカニレンエチレン）、ポリ（３−ペルフルオロエチル−７,９−トリシクロ[４.３.０.１２,５]デカニレンエチレン）、ポリ（３,３−ビス（トリフルオロメチル）−７,９−トリシクロ[４.３.０.１２,５]デカニレンエチレン）、ポリ（３,３,４−トリフルオロ−４−トリフルオロメチル−７,９−トリシクロ[４.３.０.１２,５]デカニレンエチレン）、ポリ（３,４−ビストリフルオロメチル−７,９−トリシクロ[４.３.０.１２,５]デカニレンエチレン）、ポリ（３−ペルフルオロプロピル−７,９−トリシクロ[４.３.０.１２,５]デカニレンエチレン）、ポリ（３−メチル−４−ペルフルオロプロピル−７,９−トリシクロ[４.３.０.１２,５]デカニレンエチレン）、ポリ（３−ブチル−４−ペルフルオロプロピル−７,９−トリシクロ[４.３.０.１２,５]デカニレンエチレン）、ポリ（３−ペルフルオロイソプロピル−７,９−トリシクロ[４.３.０.１２,５]デカニレンエチレン）、ポリ（３−メチル−４−ペルフルオロイソプロピル−７,９−トリシクロ[４.３.０.１２,５]デカニレンエチレン）、ポリ（３,４−ジフルオロ−３,４−ビス（トリフルオロメチル）−７,９−トリシクロ[４.３.０.１２,５]デカニレンエチレン）、ポリ（２,３,３,４,４,５,５,６−オクタフルオロ−９,１１−テトラシクロ［５.５.１.０２,６.０８,１２]トリデカニレンエチレン）、ポリ（２,３,３,４,４,５,５,６,６,７−デカフルオロ−１０,１２−テトラシクロ［６.５.１.０２,７.０９,１３]テトラデカニレンエチレン）、ポリ（３−ペルフルオロブチル−７,９−トリシクロ[４.３.０.１２,５]デカニレンエチレン）、ポリ（３−ペルフルオロ−iso−ブチル−７,９−トリシクロ[４.３.０.１２,５]デカニレンエチレン）、ポリ（３−ペルフルオロ−tert−ブチル−７,９−トリシクロ[４.３.０.１２,５]デカニレンエチレン）、ポリ（３−メチル−４−ペルフルオロ−tert−ブチル−７,９−トリシクロ[４.３.０.１２,５]デカニレンエチレン）、ポリ（３−ブチル−４−ペルフルオロ−tert−ブチル−７,９−トリシクロ[４.３.０.１２,５]デカニレンエチレン）、ポリ（３,４−ジメチル−３−ペルフルオロ−tert−ブチル−７,９−トリシクロ[４.３.０.１２,５]デカニレンエチレン）、ポリ（３,３,４−トリフルオロ−４−ペルフルオロブチル−７,９−トリシクロ[４.３.０.１２,５]デカニレンエチレン）、ポリ（３,４−ジフルオロ−３−トリフルオロメチル−４−ペルフルオロブチル−７,９−トリシクロ[４.３.０.１２,５]デカニレンエチレン）、���リ（３−フルオロ−３−ペルフルオロエチル−４,４−ビス（トリフルオロメチル）−７,９−トリシクロ[４.３.０.１２,５]デカニレンエチレン）、ポリ（３,４−ジフルオロ−３−ペルフルオロプロパニル−４−トリフルオロメチル−７,９−トリシクロ[４.３.０.１２,５]デカニレンエチレン）、ポリ（３−ペルフルオロヘキシル−７,９−トリシクロ[４.３.０.１２,５]デカニレンエチレン）、ポリ（３−メチル−４−ペルフルオロヘキシル−７,９−トリシクロ[４.３.０.１２,５]デカニレンエチレン）、ポリ（３−ブチル−４−ペルフルオロヘキシル−７,９−トリシクロ[４.３.０.１２,５]デカニレンエチレン）、ポリ（３−ヘキシル−４−ペルフルオロヘキシル−７,９−トリシクロ[４.３.０.１２,５]デカニレンエチレン）、ポリ（３−オクチル−４−ペルフルオロヘキシル−７,９−トリシクロ[４.３.０.１２,５]デカニレンエチレン）、ポリ（３−ペルフルオロヘプチル−７,９−トリシクロ[４.３.０.１２,５]デカニレンエチレン）、ポリ（３−ペルフルオロデカニル−７,９−トリシクロ[４.３.０.１２,５]デカニレンエチレン）、ポリ（３,３,４−トリフルオロ−４−ペルフルオロペンチル−７,９−トリシクロ[４.３.０.１２,５]デカニレンエチレン）、ポリ（３,４−ジフルオロ−３−トリフルオロメチル−４−ペルフルオロブチル−７,９−トリシクロ[４.３.０.１２,５]デカニレンエチレン）、ポリ（３,３,４−トリフルオロ−４−ペルフルオロヘキシル−７,９−トリシクロ[４.３.０.１２,５]デカニレンエチレン）、ポリ（３,４−ジフルオロ−３−トリフルオロメチル−４−ペルフルオロペンチル−７,９−トリシクロ[４.３.０.１２,５]デカニレンエチレン）、ポリ（３,４−ビス（ペルフルオロブチル）−７,９−トリシクロ[４.３.０.１２,５]デカニレンエチレン）、ポリ（３,４−ビス（ペルフルオロヘキシル）−７,９−トリシクロ[４.３.０.１２,５]デカニレンエチレン）、ポリ（３−メトキシ−４−トリフルオロメチル−７,９−トリシクロ[４.３.０.１２,５]デカニレンエチレン）、ポリ（３−tert−ブトキシメチル−４−トリフルオロメチル−７,９−トリシクロ[４.３.０.１２,５]デカニレンエチレン）、ポリ（３−フェニルオキシカルボニル−４−トリフルオロメチル−７,９−トリシクロ[４.３.０.１２,５]デカニレンエチレン）、ポリ（３−フェニルオキシカルボニルメチル−４−トリフルオロメチル−７,９−トリシクロ[４.３.０.１２,５]デカニレンエチレン）などが挙げられ、
また、ポリ（３−フルオロ−４−トリフルオロメトキシ−７,９−トリシクロ[４.３.０.１２,５]デカニレンエチレン）、ポリ（３−メチル−３−フルオロ−４−トリフルオロメトキシ−７,９−トリシクロ[４.３.０.１２,５]デカニレンエチレン）、ポリ（３,３−ジフルオロ−４−トリフルオロメトキシ−７,９−トリシクロ[４.３.０.１２,５]デカニレンエチレン）、ポリ（３,４−ジフルオロ−４−トリフルオロメトキシ−７,９−トリシクロ[４.３.０.１２,５]デカニレンエチレン）、ポリ（３−ペルフルオロエトキシ−７,９−トリシクロ[４.３.０.１２,５]デカニレンエチレン）、ポリ（３,３,４−トリフルオロ−４−トリフルオロメトキシ−７,９−トリシクロ[４.３.０.１２,５]デカニレンエチレン）、ポリ（３,４−ビス（トリフルオロメトキシ）−７,９−トリシクロ[４.３.０.１２,５]デカニレンエチレン）、ポリ（３−ペルフルオロプロポキシ−７,９−トリシクロ[４.３.０.１２,５]デカニレンエチレン）、ポリ（３−メチル−４−ペルフルオロプロポキシ−７,９−トリシクロ[４.３.０.１２,５]デカニレンエチレン）、ポリ（３−ブチル−４−ペルフルオロプロポキシ−７,９−トリシクロ[４.３.０.１２,５]デカニレンエチレン）、ポリ（３−ペルフルオロ−iso−プロポキシ−７,９−トリシクロ[４.３.０.１２,５]デカニレンエチレン）、ポリ（３−メチル−４−ペルフルオロ−iso−プロポキシ−７,９−トリシクロ[４.３.０.１２,５]デカニレンエチレン）、ポリ（３,４−ジフルオロ−３,４−ビス（トリフルオロメトキシ）−７,９−トリシクロ[４.３.０.１２,５]デカニレンエチレン）、ポリ（３−ペルフルオロブトキシ−７,９−トリシクロ[４.３.０.１２,５]デカニレンエチレン）、ポリ（３−ペルフルオロ−iso−ブトキシ−７,９−トリシクロ[４.３.０.１２,５]デカニレンエチレン）、ポリ（３−ペルフルオロ−tert−ブトキシ−７,９−トリシクロ[４.３.０.１２,５]デカニレンエチレン）、ポリ（３−メチル−４−ペルフルオロ−iso−ブトキシ−７,９−トリシクロ[４.３.０.１２,５]デカニレンエチレン）、ポリ（３−ブチル−４−ペルフルオロ−iso−ブトキシ−７,９−トリシクロ[４.３.０.１２,５]デカニレンエチレン）、ポリ（３,４−ジフルオロ−３−トリフルオロメトキシ−４−ペルフルオロエトキシ−７,９−トリシクロ[４.３.０.１２,５]デカニレンエチレン）、ポリ（３,３,４−トリフルオロ−４−ペルフルオロブトキシ−７,９−トリシクロ[４.３.０.１２,５]デカニレンエチレン）、ポリ（３,４−ジフルオロ−３−トリフルオロメトキシ−４−ペルフルオロブトキシ−７,９−トリシクロ[４.３.０.１２,５]デカニレンエチレン）、ポリ（３−フルオロ−３−ペルフルオロエトキシ−４,４−ビス（トリフルオロメトキシ）−７,９−トリシクロ[４.３.０.１２,５]デカニレンエチレン）、ポリ（３,４−ジフルオロ−３−ペルフルオロプロポキシ−４−トリフルオロメトキシ）−７,９−トリシクロ[４.３.０.１２,５]デカニレンエチレン）、ポリ（３,３,４−トリフルオロ−４−ペルフルオロペンチルオキシ−７,９−トリシクロ[４.３.０.１２,５]デカニレンエチレン）、ポリ（３,４−ジフルオロ−３−トリフルオロメトキシ−４−ペルフルオロブトキシ−７,９−トリシクロ[４.３.０.１２,５]デカニレンエチレン）、ポリ（３,４−ジフルオロ��３−トリフルオロメトキシ−４−ペルフルオロペンチル−７,９−トリシクロ[４.３.０.１２,５]デカニレンエチレン）、ポリ（３,４−ビス（ペルフルオロブトキシ）−７,９−トリシクロ[４.３.０.１２,５]デカニレンエチレン）、ポリ（３−メトキシ−４−トリフルオロメトキシ−７,９−トリシクロ[４.３.０.１２,５]デカニレンエチレン）、ポリ（３−tert−ブトキシメチル−４−トリフルオロメトキシ−７,９−トリシクロ[４.３.０.１２,５]デカニレンエチレン）、ポリ（３−フェニルオキシカルボニル−４−トリフルオロメトキシ−７,９−トリシクロ[４.３.０.１２,５]デカニレンエチレン）、ポリ（３−フェニルオキシカルボニルメチル−４−トリフルオロメトキシ−７,９−トリシクロ[４.３.０.１２,５]デカニレンエチレン）、ポリ（３−（２´,２´,２´,-トリフルオロエトキシ）−７,９−トリシクロ[４.３.０.１２,５]デカニレンエチレン）、ポリ（３−(２´,２´,３´,３´ ,３´-ペンタフルオロプロポキシ) −７,９−トリシクロ[４.３.０.１２,５]デカニレンエチレン）、ポリ（３−メチル−４−(２´,２´,３´,３´ ,３´-ペンタフルオロプロポキシ) −７,９−トリシクロ[４.３.０.１２,５]デカニレンエチレン）、ポリ（３−ブチル−４−(２´,２´,３´,３´ ,３´-ペンタフルオロプロポキシ) −７,９−トリシクロ[４.３.０.１２,５]デカニレンエチレン）、ポリ（３−（１´,１´,１´-トリフルオロ-iso-プロポキシ）−７,９−トリシクロ[４.３.０.１２,５]デカニレンエチレン）、ポリ（３−メチル−（１´,１´,１´-トリフルオロ-iso-プロポキシ）−７,９−トリシクロ[４.３.０.１２,５]デカニレンエチレン）、ポリ（３−(２´,２´,３´,３´ ,４´,４´,４´-ヘプタフルオロブトキシ) −７,９−トリシクロ[４.３.０.１２,５]デカニレンエチレン）、ポリ（３−(１´,１´,１´-トリフルオロ-iso-ブトキシ) −７,９−トリシクロ[４.３.０.１２,５]デカニレンエチレン）、ポリ（３−(１´,１´,１´-トリフルオロ−iso−ブトキシ) −７,９−トリシクロ[４.３.０.１２,５]デカニレンエチレン）、ポリ（３−メチル−４−(１´,１´,１´-トリフルオロ−iso−ブトキシ) −７,９−トリシクロ[４.３.０.１２,５]デカニレンエチレン）、ポリ（３−ブチル−４−(１´,１´,１´-トリフルオロ−iso−ブトキシ) −７,９−トリシクロ[４.３.０.１２,５]デカニレンエチレン）、ポリ（３,４−ジフルオロ−３−トリフルオロメトキシ−４−（２´,２´,２´-トリフルオロエトキシ）−７,９−トリシクロ[４.３.０.１２,５]デカニレンエチレン）、ポリ（３,３,４−トリフルオロ−４−（２´,２´,３´,３´ ,４´,４´,４´-ヘプタフルオロブトキシ）−７,９−トリシクロ[４.３.０.１２,５]デカニレンエチレン）、ポリ（３,４−ジフルオロ−３−トリフルオロメトキシ−４−（２´,２´,３´,３´ ,４´,４´,４´-ヘプタフルオロブトキシ）−７,９−トリシクロ[４.３.０.１２,５]デカニレンエチレン）、ポリ（３−フルオロ−３−（２´,２´,２´,−トリフルオロエトキシ）−４,４−ビス（トリフルオロメトキシ）−７,９−トリシクロ[４.３.０.１２,５]デカニレンエチレン）、ポリ（３,４−ジフルオロ−３−(２´,２´,３´,３´ ,３´-ペンタフルオロプロポキシ)−４−トリフルオロメトキシ）−７,９−トリシクロ[４.３.０.１２,５]デカニレンエチレン）、ポリ（３,３,４−トリフルオロ−４−（１´,１´,１´-トリフルオロ−iso−プロポキシ）−７,９−トリシクロ[４.３.０.１２,５]デカニレンエチレン）、ポリ（３,４−ジフルオロ−３−トリフルオロメトキシ−４−（２´,２´,３´,３´ ,４´,４´,４´-ヘプタフルオロブトキシ）−７,９−トリシクロ[４.３.０.１２,５]デカニレンエチレン）、ポリ（３,４−ビス（２´,２´,３´,３´ ,４´,４´,４´-ヘプタフルオロブトキシ）−７,９−トリシクロ[４.３.０.１２,５]デカニレンエチレン）、ポリ（３,４−ビス（ペルフルオロヘキシルオキシ）−７,９−トリシクロ[４.３.０.１２,５]デカニレンエチレン）などが挙げられ
また、ポリ（３−トリフルオロメトキシカルボニル−７,９−トリシクロ[４.３.０.１２,５]デカニレンエチレン）、ポリ（３−メチル−４−トリフルオロメトキシカルボニル−７,９−トリシクロ[４.３.０.１２,５]デカニレンエチレン）、ポリ（３−メトキシ−４−トリフルオロメトキシカルボニル−７,９−トリシクロ[４.３.０.１２,５]デカニレンエチレン）、ポリ（３−tert−ブトキシメチル−４−トリフルオロメトキシカルボニル−７,９−トリシクロ[４.３.０.１２,５]デカニレンエチレン）、ポリ（３−フェニルオキシカルボニル−４−トリフルオロメトキシカルボニル−７,９−トリシクロ[４.３.０.１２,５]デカニレンエチレン）、ポリ（３−フェニルオキシカルボニルメチル−４−トリフルオロメトキシカルボニル−７,９−トリシクロ[４.３.０.１２,５]デカニレンエチレン）、ポリ（３−（ヘキサフルオロ−２´−メチルイソプロポキシカルボニル）−７,９−トリシクロ[４.３.０.１２,５]デカニレンエチレン）、ポリ（３−（ペルフルオロ−２´−メチルイソプロポキシカルボニル）−７,９−トリシクロ[４.３.０.１２,５]デカニレンエチレン）、ポリ（３−ペルフルオロフェニルオキシカルボニル−７,９−トリシクロ[４.３.０.１２,５]デカニレンエチレン）、ポリ（３−メチル−３−ペルフルオロフェニルオキシカルボニル−７,９−トリシクロ[４.３.０.１２,５]デカニレンエチレン）、ポリ（３−メトキシ−４−ペルフルオロフェニルオキシカルボニル−７,９−トリシクロ[４.３.０.１２,５]デカニレンエチレン）、ポリ（３−tert−ブトキシメチル−４−ペルフルオロフェニルオキシカルボニル−７,９−トリシクロ[４.３.０.１２,５]デカニレンエチレン）、ポリ（３−フェニルオキシカルボニル−４−ペルフルオロフェニルオキシカルボニル−７,９−トリシクロ[４.３.０.１２,５]デカニレンエチレン）、ポリ（３−フェニルオキシカルボニルメチル−４−ペルフルオロフェニルオキシカルボニル−７,９−トリシクロ[４.３.０.１２,５]デカニレンエチレン）、ポリ（３−トリフルオロメトキシカルボニルメチル−７,９−トリシクロ[４.３.０.１２,５]デカニレンエチレン）、ポリ（３−メチル−４−トリフルオロメトキシカルボニルメチル−７,９−トリシクロ[４.３.０.１２,５]デカニレンエチレン）、ポリ（３−メトキシ−４−トリフルオロメトキシカルボニルメチル−７,９−トリシクロ[４.３.０.１２,５]デカニレンエチレン）、ポリ（３−tert−ブトキシメチル−４−トリフルオロメトキシカルボニルメチル−７,９−トリシクロ[４.３.０.１２,５]デカニレンエチレン）、ポリ（３−フェニルオキシカルボニル−４−トリフルオロメトキシカルボニルメチル−７,９−トリシクロ[４.３.０.１２,５]デカニレンエチレン）、ポリ（３−フェニルオキシカルボニルメチル−４−トリフルオロメトキシカルボニルメチル−７,９−トリシクロ[４.３.０.１２,５]デカニレンエチレン）、ポリ（３−（ヘキサフルオロ−２´−メチルイソプロポキシカルボニルメチル）−７,９−トリシクロ[４.３.０.１２,５]デカニレンエチレン）、ポリ（３−（ペルフルオロ−２´−メチルイソプロポキシカルボニルメチル）−７,９−トリシクロ[４.３.０.１２,５]デカニレンエチレン）、ポリ（３−ペルフルオロフェニルオキシカルボニルメチル−７,９−トリ��クロ[４.３.０.１２,５]デカニレンエチレン）、ポリ（３−メチル−３−ペルフルオロフェニルオキシカルボニルメチル−７,９−トリシクロ[４.３.０.１２,５]デカニレンエチレン）、ポリ（３−メトキシ−４−ペルフルオロフェニルオキシカルボニルメチル−７,９−トリシクロ[４.３.０.１２,５]デカニレンエチレン）、ポリ（３−tert−ブトキシメチル−４−ペルフルオロフェニルオキシカルボニルメチル−７,９−トリシクロ[４.３.０.１２,５]デカニレンエチレン）、ポリ（３−フェニルオキシカルボニル−４−ペルフルオロフェニルオキシカルボニルメチル−７,９−トリシクロ[４.３.０.１２,５]デカニレンエチレン）、ポリ（３−フェニルオキシカルボニルメチル−４−ペルフルオロフェニルオキシカルボニルメチル−７,９−トリシクロ[４.３.０.１２,５]デカニレンエチレン）などが挙げられ、
さらに、フッ素を含有し、ｎが２であるポリ（４−フルオロ−５−トリフルオロメチル−１０,１２−ペンタシクロ[６.５.１.０２,７.０９,１３.１３,６]ペンタデカニレンエチレン）、ポリ（４−メチル−５−フルオロ−５−トリフルオロメチル,−１０,１２−ペンタシクロ[６.５.１.０２,７.０９,１３.１３,６]ペンタデカニレンエチレン）、ポリ（４,４−ジフルオロ−５−トリフルオロメチル−１０,１２−ペンタシクロ[６.５.１.０２,７.０９,１３.１３,６]ペンタデカニレンエチレン）、ポリ（４−ペルフルオロエチル−１０,１２−ペンタシクロ[６.５.１.０２,７.０９,１３.１３,６]ペンタデカニレンエチレン）、ポリ（４,４−ビス（トリフルオロメチル）−１０,１２−ペンタシクロ[６.５.１.０２,７.０９,１３.１３,６]ペンタデカニレンエチレン）、ポリ（４,４,５−トリフルオロ−５−トリフルオロメチル−１０,１２−ペンタシクロ[６.５.１.０２,７.０９,１３.１３,６]ペンタデカニレンエチレン）、ポリ（４,５−ビス（トリフルオロメチル）−１０,１２−ペンタシクロ[６.５.１.０２,７.０９,１３.１３,６]ペンタデカニレンエチレン）、ポリ（４−ペルフルオロプロピル−１０,１２−ペンタシクロ[６.５.１.０２,７.０９,１３.１３,６]ペンタデカニレンエチレン）、ポリ（４−メチル−５−ペルフルオロプロピル−１０,１２−ペンタシクロ[６.５.１.０２,７.０９,１３.１３,６]ペンタデカニレンエチレン）、ポリ（４−メチル−５−ペルフルオロプロピル−１０,１２−ペンタシクロ[６.５.１.０２,７.０９,１３.１３,６]ペンタデカニレンエチレン）、ポリ（４−ブチル−５−ペルフルオロプロピル−１０,１２−ペンタシクロ[６.５.１.０２,７.０９,１３.１３,６]ペンタデカニレンエチレン）、ポリ（４−ペルフルオロイソプロピル−１０,１２−ペンタシクロ[６.５.１.０２,７.０９,１３.１３,６]ペンタデカニレンエチレン）、ポリ（４−メチル−５−ペルフルオロイソプロピル−１０,１２−ペンタシクロ[６.５.１.０２,７.０９,１３.１３,６]ペンタデカニレンエチレン）、ポリ（４,５−ジフルオロ−４,５−ビス（トリフルオロメチル）−１０,１２−ペンタシクロ[６.５.１.０２,７.０９,１３.１３,６]ペンタデカニレンエチレン）、ポリ（３,４,４,５,５,６,６,７−オクタフルオロ−１２,１４−ヘキサシクロ［７.７.０．１２,８.１１０,１６．０３,７.０１１,１５]オクタデカニレンエチレン）、ポリ（３,４,４,５,５,６,６,７,７,８−デカフルオロ−１３,１５−ヘキサシクロ［８.７.０. １２,９.１１１,１７．０３,８.０１２,１６]ノナデカニレンエチレン）、ポリ（４−ペルフルオロブチル−１０,１２−ペンタシクロ[６.５.１.０２,７.０９,１３.１３,６]ペンタデカニレンエチレン）、ポリ（４−ペルフルオロ−iso−ブチル−１０,１２−ペンタシクロ[６.５.１.０２,７.０９,１３.１３,６]ペンタデカニレンエチレン）、ポリ（４−メチル−５−ペルフルオロ−tert−ブチル−１０,１２−ペンタシクロ[６.５.１.０２,７.０９,１３.１３,６]ペンタデカニレンエチレン）、ポリ（４−ブチル−５−ペルフルオロ−tert−ブチル−１０,１２−ペンタシクロ[６.５.１.０２,７.０９,１３.１３,６]ペンタデカニレンエチレン）、ポリ（４,５−ジメチル−４−ペルフルオロ−tert−ブチル−１０,１２−ペンタシクロ[６.５.１.０２,７.０９,１３.１３,６]ペンタデ��ニレンエチレン）、ポリ（４,４,５−トリフルオロ−５−ペルフルオロブチル−１０,１２−ペンタシクロ[６.５.１.０２,７.０９,１３.１３,６]ペンタデカニレンエチレン）、ポリ（４,５−ジフルオロ−４−トリフルオロメチル−５−ペルフルオロブチル−１０,１２−ペンタシクロ[６.５.１.０２,７.０９,１３.１３,６]ペンタデカニレンエチレン）、ポリ（４−フルオロ−４−ペルフルオロエチル−５,５−ビス（トリフルオロメチル）−１０,１２−ペンタシクロ[６.５.１.０２,７.０９,１３.１３,６]ペンタデカニレンエチレン）、ポリ（４,５−ジフルオロ−４−ペルフルオロプロパニル−５−トリフルオロメチル−１０,１２−ペンタシクロ[６.５.１.０２,７.０９,１３.１３,６]ペンタデカニレンエチレン）、ポリ（４−ペルフルオロへキシル−１０,１２−ペンタシクロ[６.５.１.０２,７.０９,１３.１３,６]ペンタデカニレンエチレン）、ポリ（４−メチル−５−ペルフルオロヘキシル−１０,１２−ペンタシクロ[６.５.１.０２,７.０９,１３.１３,６]ペンタデカニレンエチレン）、ポリ（４−ブチル−５−ペルフルオロヘキシル−１０,１２−ペンタシクロ[６.５.１.０２,７.０９,１３.１３,６]ペンタデカニレンエチレン）、ポリ（４−ヘキシル−５−ペルフルオロヘキシル−１０,１２−ペンタシクロ[６.５.１.０２,７.０９,１３.１３,６]ペンタデカニレンエチレン）、ポリ（４−オクチル−５−ペルフルオロヘキシル−１０,１２−ペンタシクロ[６.５.１.０２,７.０９,１３.１３,６]ペンタデカニレンエチレン）、ポリ（４−ペルフルオロヘプチル−１０,１２−ペンタシクロ[６.５.１.０２,７.０９,１３.１３,６]ペンタデカニレンエチレン）、ポリ（４−ペルフルオロオクチル−１０,１２−ペンタシクロ[６.５.１.０２,７.０９,１３.１３,６]ペンタデカニレンエチレン）、ポリ（４−ペルフルオロデカニル−１０,１２−ペンタシクロ[６.５.１.０２,７.０９,１３.１３,６]ペンタデカニレンエチレン）、ポリ（４,４,５−トリフルオロ−５−ペルフルオロペンチル−１０,１２−ペンタシクロ[６.５.１.０２,７.０９,１３.１３,６]ペンタデカニレンエチレン）、ポリ（４,５−ジフルオロ−４−トリフルオロメチル−５−ペルフルオロブチル−１０,１２−ペンタシクロ[６.５.１.０２,７.０９,１３.１３,６]ペンタデカニレンエチレン）、ポリ（４,４,５−トリフルオロ−５−ペルフルオロヘキシル−１０,１２−ペンタシクロ[６.５.１.０２,７.０９,１３.１３,６]ペンタデカニレンエチレン）、ポリ（４,５−ジフルオロ−４−トリフルオロメチル−５−ペルフルオロペンチル−１０,１２−ペンタシクロ[６.５.１.０２,７.０９,１３.１３,６]ペンタデカニレンエチレン）、ポリ（４,４,５−トリス（トリフルオロメチル）−５−ペルフルオロ−tert−ブチル−１０,１２−ペンタシクロ[６.５.１.０２,７.０９,１３.１３,６]ペンタデカニレンエチレン）、ポリ（４,５−ビス（ペルフルオロヘキシル）−１０,１２−ペンタシクロ[６.５.１.０２,７.０９,１３.１３,６]ペンタデカニレンエチレン）、ポリ（４−メトキシ−５−トリフルオロメチル−１０,１２−ペンタシクロ[６.５.１.０２,７.０９,１３.１３,６]ペンタデカニレンエチレン）、ポリ（４−フェニルオキシカルボニル−５−トリフルオロメチル−１０,１２−ペンタシクロ[６.５.１.０２,７.０９,１３.１３,６]ペ���タデカニレンエチレン）、ポリ（４−フェニルオキシカルボニルメチル−５−トリフルオロメチル−１０,１２−ペンタシクロ[６.５.１.０２,７.０９,１３.１３,６]ペンタデカニレンエチレン）などが挙げられ、
また、ポリ（４,４,５−トリフルオロ−５−トリフルオロメトキシ−１０,１２−ペンタシクロ[６.５.１.０２,７.０９,１３.１３,６]ペンタデカニレンエチレン）、ポリ（４,５−ビス（トリフルオロメトキシ）−１０,１２−ペンタシクロ[６.５.１.０２,７.０９,１３.１３,６]ペンタデカニレンエチレン）、ポリ（４−ペルフルオロプロポキシ−１０,１２−ペンタシクロ[６.５.１.０２,７.０９,１３.１３,６]ペンタデカニレンエチレン）、ポリ（４−メチル−５−ペルフルオロプロポキシ−１０,１２−ペンタシクロ[６.５.１.０２,７.０９,１３.１３,６]ペンタデカニレンエチレン）、ポリ（４−ブチル−５−ペルフルオロプロポキシ−１０,１２−ペンタシクロ[６.５.１.０２,７.０９,１３.１３,６]ペンタデカニレンエチレン）、ポリ（４−ペルフルオロ−iso−プロポキシ−１０,１２−ペンタシクロ[６.５.１.０２,７.０９,１３.１３,６]ペンタデカニレンエチレン）、ポリ（４−メチル−５−ペルフルオロ−iso−プロポキシ−１０,１２−ペンタシクロ[６.５.１.０２,７.０９,１３.１３,６]ペンタデカニレンエチレン）、ポリ（４,５−ジフルオロ−４,５−ビス（トリフルオロメトキシ）−１０,１２−ペンタシクロ[６.５.１.０２,７.０９,１３.１３,６]ペンタデカニレンエチレン）、ポリ（４−ペルフルオロブトキシ−１０,１２−ペンタシクロ[６.５.１.０２,７.０９,１３.１３,６]ペンタデカニレンエチレン）、ポリ（４−ペルフルオロ−iso−ブトキシ−１０,１２−ペンタシクロ[６.５.１.０２,７.０９,１３.１３,６]ペンタデカニレンエチレン）、ポリ（４−ペルフルオロ−tert−ブトキシ−１０,１２−ペンタシクロ[６.５.１.０２,７.０９,１３.１３,６]ペンタデカニレンエチレン）、ポリ（４−メチル−５−ペルフルオロ−iso−ブトキシ−１０,１２−ペンタシクロ[６.５.１.０２,７.０９,１３.１３,６]ペンタデカニレンエチレン）、ポリ（４−ブチル−５−ペルフルオロ−iso−ブトキシ−１０,１２−ペンタシクロ[６.５.１.０２,７.０９,１３.１３,６]ペンタデカニレンエチレン）、ポリ（４,５−ジフルオロ−４−トリフルオロメトキシ−５−ペルフルオロエトキシ−１０,１２−ペンタシクロ[６.５.１.０２,７.０９,１３.１３,６]ペンタデカニレンエチレン）、ポリ（４,４,５−トリフルオロ−５−ペルフルオロブトキシ−１０,１２−ペンタシクロ[６.５.１.０２,７.０９,１３.１３,６]ペンタデカニレンエチレン）、ポリ（４,５−ジフルオロ−４−トリフルオロメトキシ−５−ペルフルオロブトキシ−１０,１２−ペンタシクロ[６.５.１.０２,７.０９,１３.１３,６]ペンタデカニレンエチレン）、ポリ（４−フルオロ−４−ペルフルオロエトキシ−５,５−ビス（トリフルオロメトキシ）−１０,１２−ペンタシクロ[６.５.１.０２,７.０９,１３.１３,６]ペンタデカニレンエチレン）、ポリ（４,５−ジフルオロ−４−ペルフルオロプロポキシ−５−トリフルオロメトキシ）−１０,１２−ペンタシクロ[６.５.１.０２,７.０９,１３.１３,６]ペンタデカニレンエチレン）、ポリ（４,４,５−トリフルオロ−５−ペルフルオロペンチルオキシ−１０,１２−ペンタシクロ[６.５.１.０２,７.０９,１３.１３,６]ペンタデカニレンエチレン）、ポリ（４,５−ジフルオロ−４−トリフルオロメトキシ−５−ペルフルオロブトキシ−１０,１２−ペンタシクロ[６.５.１.０２,７.０９,��３.１３,６]ペンタデカニレンエチレン）、ポリ（４,５−ビス（ペルフルオロブトキシ）−１０,１２−ペンタシクロ[６.５.１.０２,７.０９,１３.１３,６]ペンタデカニレンエチレン）、ポリ（４−メトキシ−５−トリフルオロメトキシ−１０,１２−ペンタシクロ[６.５.１.０２,７.０９,１３.１３,６]ペンタデカニレンエチレン）、ポリ（４−tert−ブトキシメチル−５−トリフルオロメトキシ−１０,１２−ペンタシクロ[６.５.１.０２,７.０９,１３.１３,６]ペンタデカニレンエチレン）、ポリ（４−フェニルオキシカルボニル−５−トリフルオロメトキシ−１０,１２−ペンタシクロ[６.５.１.０２,７.０９,１３.１３,６]ペンタデカニレンエチレン）、ポリ（４−フェニルオキシカルボニルメチル−５−トリフルオロメトキシ−１０,１２−ペンタシクロ[６.５.１.０２,７.０９,１３.１３,６]ペンタデカニレンエチレン）、ポリ（４−（２´,２´,２´,-トリフルオロエトキシ）−１０,１２−ペンタシクロ[６.５.１.０２,７.０９,１３.１３,６]ペンタデカニレンエチレン）、ポリ（４−(２´,２´,３´,３´ ,３´-ペンタフルオロプロポキシ) −１０,１２−ペンタシクロ[６.５.１.０２,７.０９,１３.１３,６]ペンタデカニレンエチレン）、ポリ（４−メチル−５−(２´,２´,３´,３´ ,３´-ペンタフルオロプロポキシ) −１０,１２−ペンタシクロ[６.５.１.０２,７.０９,１３.１３,６]ペンタデカニレンエチレン）、ポリ（４−ブチル−５−(２´,２´,３´,３´ ,３´-ペンタフルオロプロポキシ) −１０,１２−ペンタシクロ[６.５.１.０２,７.０９,１３.１３,６]ペンタデカニレンエチレン）、ポリ（４−（１´,１´,１´-トリフルオロ−iso−プロポキシ）−１０,１２−ペンタシクロ[６.５.１.０２,７.０９,１３.１３,６]ペンタデカニレンエチレン）、ポリ（４−メチル−（１´,１´,１´-トリフルオロ−iso−プロポキシ）−１０,１２−ペンタシクロ[６.５.１.０２,７.０９,１３.１３,６]ペンタデカニレンエチレン）、ポリ（４−(２´,２´,３´,３´,４´,４´,４´-ヘプタフルオロブトキシ) −１０,１２−ペンタシクロ[６.５.１.０２,７.０９,１３.１３,６]ペンタデカニレンエチレン）、ポリ（４−(１´,１´,１´-トリフルオロ−iso−ブトキシ) −１０,１２−ペンタシクロ[６.５.１.０２,７.０９,１３.１３,６]ペンタデカニレンエチレン）、ポリ（４−(１´,１´,１´-トリフルオロ−iso−ブトキシ) −１０,１２−ペンタシクロ[６.５.１.０２,７.０９,１３.１３,６]ペンタデカニレンエチレン）、ポリ（４−メチル−５−(１´,１´,１´-トリフルオロ−iso−ブトキシ) −１０,１２−ペンタシクロ[６.５.１.０２,７.０９,１３.１３,６]ペンタデカニレンエチレン）、ポリ（４−ブチル−５−(１´,１´,１´-トリフルオロ−iso−ブトキシ) −１０,１２−ペンタシクロ[６.５.１.０２,７.０９,１３.１３,６]ペンタデカニレンエチレン）、ポリ（４,５−ジフルオロ−４−トリフルオロメトキシ−５−（２´,２´,２´-トリフルオロエトキシ）−１０,１２−ペンタシクロ[６.５.１.０２,７.０９,１３.１３,６]ペンタデカニレンエチレン）、ポリ（４,４,５−トリフルオロ−５−（２´,２´,３´,３´ ,４´,４´,４´-ヘプタフルオロブトキシ）−１０,１２−ペンタシクロ[６.５.１.０２,７.０９,１３.１３,６]ペンタデカニレンエチレン）、ポリ（４,５−ジフルオロ−４−トリフルオロメトキシ−４−（２´,２´,３´,３´ ,４´,４´,４´-ヘプタフルオロブトキシ）−１０,１２−ペンタシクロ[６.５.１.０２,７.０９,１３.１３,６]ペンタデカニレンエチレン）、ポリ（４−フルオロ−４−（２´,２´,２´,−トリフルオロエトキシ）−５,５−ビス（トリフルオロメトキシ）−１０,１２−ペンタシクロ[６.５.１.０２,７.０９,１３.１３,６]ペンタデカニレンエチレン）、ポリ（４,５−ジフルオロ−４−(２´,２´,３´,３´ ,３´-ペンタフルオロプロポキシ)−５−トリフルオロメトキシ）−１０,１２−ペンタシクロ[６.５.１.０２,７.０９,１３.１３,６]ペンタデカニレンエチレン）、ポリ（４,４,５−トリフルオロ−５−（１´,１´,１´-トリフルオロ−iso−プロポキシ）−１０,１２−ペンタシクロ[６.５.１.０２,７.０９,１３.１３,６]ペンタデカニレンエチレン）、ポリ（４,５−ジフルオロ−４−トリフルオロメトキシ−５−（２´,２´,３´,３´ ,４´,４´,４´-ヘプタフルオロブトキシ）−１０,１２−ペンタシクロ[６.５.１.０２,７.０９,１３.１３,６]ペンタデカニレンエチレン）、ポリ（４,５−ビス（２´,２´,３´,３´ ,４´,４´,４´-ヘプタフルオロブトキシ）−１０,１２−ペンタシクロ[６.５.１.０２,７.０９,１３.１３,６]ペンタデカニレンエチレン）、ポリ（４,５−ビス（ペルフルオロヘキシルオキシ）−１０,１２−ペンタシクロ[６.５.１.０２,７.０９,１３.１３,６]ペンタデカニレンエチレン）、ポリ（４−フルオロ−５−トリフルオロメトキシ−１０,１２−ペンタシクロ[６.５.１.０２,７.０９,１３.１３,６]ペンタデカニレンエチレン）、ポリ（４−メチル−４−フルオロ−５−トリフルオロメトキシ−１０,１２−ペンタシクロ[６.５.１.０２,７.０９,１３.１３,６]ペンタデカニレンエチレン）、ポリ（４,４−ジフルオロ−５−トリフルオロメトキシ−１０,１２−ペンタシクロ[６.５.１.０２,７.０９,１３.１３,６]ペンタデカニレンエチレン）、ポリ（４,５−ジフルオロ−５−トリフルオロメトキシ−１０,１２−ペンタシクロ[６.５.１.０２,７.０９,１３.１３,６]ペンタデカニレンエチレン）などが挙げられ、
また、ポリ（４−トリフルオロメトキシカルボニル−１０,１２−ペンタシクロ[６.５.１.０２,７.０９,１３.１３,６]ペンタデカニレンエチレン）、ポリ（４−メチル−４−トリフルオロメトキシカルボニル−１０,１２−ペンタシクロ[６.５.１.０２,７.０９,１３.１３,６]ペンタデカニレンエチレン）、ポリ（４−メトキシ−５−トリフルオロメトキシカルボニル−１０,１２−ペンタシクロ[６.５.１.０２,７.０９,１３.１３,６]ペンタデカニレンエチレン）、ポリ（４−tert−ブトキシメチル−５−トリフルオロメトキシカルボニル−１０,１２−ペンタシクロ[６.５.１.０２,７.０９,１３.１３,６]ペンタデカニレンエチレン）、ポリ（４−フェニルオキシカルボニル−５−トリフルオロメトキシカルボニル−１０,１２−ペンタシクロ[６.５.１.０２,７.０９,１３.１３,６]ペンタデカニレンエチレン）、ポリ（４−フェニルオキシカルボニルメチル−５−トリフルオロメトキシカルボニル−１０,１２−ペンタシクロ[６.５.１.０２,７.０９,１３.１３,６]ペンタデカニレンエチレン）、ポリ（４−（ヘキサフルオロ−２´−メチルイソプロポキシカルボニル）−１０,１２−ペンタシクロ[６.５.１.０２,７.０９,１３.１３,６]ペンタデカニレンエチレン）、ポリ（４−（ペルフルオロ−２´−メチルイソプロポキシカルボニル）−１０,１２−ペンタシクロ[６.５.１.０２,７.０９,１３.１３,６]ペンタデカニレンエチレン）、ポリ（４−ペルフルオロフェニルオキシカルボニル−１０,１２−ペンタシクロ[６.５.１.０２,７.０９,１３.１３,６]ペンタデカニレンエチレン）、ポリ（４−メチル−５−ペルフルオロフェニルオキシカルボニル−１０,１２−ペンタシクロ[６.５.１.０２,７.０９,１３.１３,６]ペンタデカニレンエチレン）、ポリ（４−メトキシ−５−ペルフルオロフェニルオキシカルボニル−１０,１２−ペンタシクロ[６.５.１.０２,７.０９,１３.１３,６]ペンタデカニレンエチレン）、ポリ（４−tert−ブトキシメチル−５−ペルフルオロフェニルオキシカルボニル−１０,１２−ペンタシクロ[６.５.１.０２,７.０９,１３.１３,６]ペンタデカニレンエチレン）、ポリ（４−フェニルオキシカルボニル−５−ペルフルオロフェニルオキシカルボニル−１０,１２−ペンタシクロ[６.５.１.０２,７.０９,１３.１３,６]ペンタデカニレンエチレン）、ポリ（４−フェニルオキシカルボニルメチル−５−ペルフルオロフェニルオキシカルボニル−１０,１２−ペンタシクロ[６.５.１.０２,７.０９,１３.１３,６]ペンタデカニレンエチレン）、ポリ（４−トリフルオロメトキシカルボニルメチル−１０,１２−ペンタシクロ[６.５.１.０２,７.０９,１３.１３,６]ペンタデカニレンエチレン）、ポリ（４−メチル−５−トリフルオロメトキシカルボニルメチル−１０,１２−ペンタシクロ[６.５.１.０２,７.０９,１３.１３,６]ペンタデカニレンエチレン）、ポリ（４−メトキシ−５−トリフルオロメトキシカルボニルメチル−１０,１２−ペンタシクロ[６.５.１.０２,７.０９,１３.１３,６]ペンタデカニレンエチレン）、ポリ（４−tert−ブトキシメチル−５−トリフルオロメトキシカルボニルメチル−１０,１２−ペンタシクロ[６.５.１.０２,７.０９,１３.１３,６]ペンタデカニレンエチレン）、ポリ（４−フェニルオキシカルボニル−５−トリフルオロメトキシカルボニルメチ��−１０,１２−ペンタシクロ[６.５.１.０２,７.０９,１３.１３,６]ペンタデカニレンエチレン）、ポリ（４−フェニルオキシカルボニルメチル−５−トリフルオロメトキシカルボニルメチル−１０,１２−ペンタシクロ[６.５.１.０２,７.０９,１３.１３,６]ペンタデカニレンエチレン）、ポリ（４−（ヘキサフルオロ−２´−メチルイソプロポキシカルボニルメチル）−１０,１２−ペンタシクロ[６.５.１.０２,７.０９,１３.１３,６]ペンタデカニレンエチレン）、ポリ（４−（ペルフルオロ−２´−メチルイソプロポキシカルボニルメチル）−１０,１２−ペンタシクロ[６.５.１.０２,７.０９,１３.１３,６]ペンタデカニレンエチレン）、ポリ（４−ペルフルオロフェニルオキシカルボニルメチル−１０,１２−ペンタシクロ[６.５.１.０２,７.０９,１３.１３,６]ペンタデカニレンエチレン）、ポリ（４−メチル−５−ペルフルオロフェニルオキシカルボニルメチル−１０,１２−ペンタシクロ[６.５.１.０２,７.０９,１３.１３,６]ペンタデカニレンエチレン）、ポリ（４−メトキシ−５−ペルフルオロフェニルオキシカルボニルメチル−１０,１２−ペンタシクロ[６.５.１.０２,７.０９,１３.１３,６]ペンタデカニレンエチレン）、ポリ（４−tert−ブトキシメチル−５−ペルフルオロフェニルオキシカルボニルメチル−１０,１２−ペンタシクロ[６.５.１.０２,７.０９,１３.１３,６]ペンタデカニレンエチレン）、ポリ（４−フェニルオキシカルボニル−５−ペルフルオロフェニルオキシカルボニルメチル−１０,１２−ペンタシクロ[６.５.１.０２,７.０９,１３.１３,６]ペンタデカニレンエチレン）、ポリ（４−フェニルオキシカルボニルメチル−５−ペルフルオロフェニルオキシカルボニルメチル−１０,１２−ペンタシクロ[６.５.１.０２,７.０９,１３.１３,６]ペンタデカニレンエチレン）などが挙げられる。
【００８５】
さらに、フッ素を含有し、ｎが３であるポリ（５−フルオロ−６−トリフルオロメチル−１３,１５−ヘプタシクロ[８.７.０.１２,９.１４,７.１１１,１７.０３,８.０１２,１６]イコサニレンエチレン）、ポリ（５−メチル−６−フルオロ−６−トリフルオロメチル,−１３,１５−ヘプタシクロ[８.７.０.１２,９.１４,７.１１１,１７.０３,８.０１２,１６]イコサニレンエチレン）、ポリ（５,５−ジフルオロ−６−トリフルオロメチル−１３,１５−ヘプタシクロ[８.７.０.１２,９.１４,７.１１１,１７.０３,８.０１２,１６]イコサニレンエチレン）、ポリ（５−ペルフルオロエチル−１３,１５−ヘプタシクロ[８.７.０.１２,９.１４,７.１１１,１７.０３,８.０１２,１６]イコサニレンエチレン）、ポリ（５,５−ビス（トリフルオロメチル）−１３,１５−ヘプタシクロ[８.７.０.１２,９.１４,７.１１１,１７.０３,８.０１２,１６]イコサニレンエチレン）、ポリ（５,５,６−トリフルオロ−６−トリフルオロメチル−１３,１５−ヘプタシクロ[８.７.０.１２,９.１４,７.１１１,１７.０３,８.０１２,１６]イコサニレンエチレン）、ポリ（５,６−ビス（トリフルオロメチル）−１３,１５−ヘプタシクロ[８.７.０.１２,９.１４,７.１１１,１７.０３,８.０１２,１６]イコサニレンエチレン）、ポリ（５−ペルフルオロプロピル−１３,１５−ヘプタシクロ[８.７.０.１２,９.１４,７.１１１,１７.０３,８.０１２,１６]イコサニレンエチレン）、ポリ（５−メチル−６−ペルフルオロプロピル−１３,１５−ヘプタシクロ[８.７.０.１２,９.１４,７.１１１,１７.０３,８.０１２,１６]イコサニレンエチレン）、ポリ（５−メチル−６−ペルフルオロプロピル−１３,１５−ヘプタシクロ[８.７.０.１２,９.１４,７.１１１,１７.０３,８.０１２,１６]イコサニレンエチレン）、ポリ（５−ブチル−６−ペルフルオロプロピル−１３,１５−ヘプタシクロ[８.７.０.１２,９.１４,７.１１１,１７.０３,８.０１２,１６]イコサニレンエチレン）、ポリ（５−ペルフルオロイソプロピル−１３,１５−ヘプタシクロ[８.７.０.１２,９.１４,７.１１１,１７.０３,８.０１２,１６]イコサニレンエチレン）、ポリ（５−メチル−６−ペルフルオロイソプロピル−１３,１５−ヘプタシクロ[８.７.０.１２,９.１４,７.１１１,１７.０３,８.０１２,１６]イコサニレンエチレン）、ポリ（５,６−ジフルオロ−５,６−ビス（トリフルオロメチル）−１３,１５−ヘプタシクロ[８.７.０.１２,９.１４,７.１１１,１７.０３,８.０１２,１６]イコサニレンエチレン）、ポリ（４,５,５,６,６,７,７,８−オクタフルオロ−１５,１７−オクタシクロ［９.９.１．１３,９.１１４,１８．０２,１０.０４,８.０１２,２０.０１４,１８]トリイコサニレンエチレン）、ポリ（４,５,５,６,６,７,７,８,８,９−デカフルオロ−１６,１８−オクタシクロ［１０.９.１. １３,１０.１１４,２０．０２,１１.０４,９．０１３,２１.０１５,１９]テトライコサニレンエチレン）、ポリ（５−ペルフルオロブチル−１３,１５−ヘプタシクロ[８.７.０.１２,９.１４,７.１１１,１７.０３,８.０１２,１６]イコサニレンエチレン）、ポリ（５−ペルフルオロ−iso−ブチル−１３,１５−ヘプタシクロ[８.７.０.１２,９.１４,７.１１１,１７.０３,８.０１２,１６]イコサニレンエチレン）、ポリ（５−メチル−６−ペルフルオロ−tert−ブチル−１３,１５−ヘプ��シクロ[８.７.０.１２,９.１４,７.１１１,１７.０３,８.０１２,１６]イコサニレンエチレン）、ポリ（５−ブチル−６−ペルフルオロ−tert−ブチル−１３,１５−ヘプタシクロ[８.７.０.１２,９.１４,７.１１１,１７.０３,８.０１２,１６]イコサニレンエチレン）、ポリ（５,６−ジメチル−５−ペルフルオロ−tert−ブチル−１３,１５−ヘプタシクロ[８.７.０.１２,９.１４,７.１１１,１７.０３,８.０１２,１６]イコサニレンエチレン）、ポリ（５,５,６−トリフルオロ−６−ペルフルオロブチル−１３,１５−ヘプタシクロ[８.７.０.１２,９.１４,７.１１１,１７.０３,８.０１２,１６]イコサニレンエチレン）、ポリ（５,６−ジフルオロ−５−トリフルオロメチル−６−ペルフルオロブチル−１３,１５−ヘプタシクロ[８.７.０.１２,９.１４,７.１１１,１７.０３,８.０１２,１６]イコサニレンエチレン）、ポリ（５−フルオロ−５−ペルフルオロエチル−６,６−ビス（トリフルオロメチル）−１３,１５−ヘプタシクロ[８.７.０.１２,９.１４,７.１１１,１７.０３,８.０１２,１６]イコサニレンエチレン）、ポリ（５,６−ジフルオロ−５−ペルフルオロプロパニル−６−トリフルオロメチル−１３,１５−ヘプタシクロ[８.７.０.１２,９.１４,７.１１１,１７.０３,８.０１２,１６]イコサニレンエチレン）、ポリ（５−ペルフルオロへキシル−１３,１５−ヘプタシクロ[８.７.０.１２,９.１４,７.１１１,１７.０３,８.０１２,１６]イコサニレンエチレン）、ポリ（５−メチル−６−ペルフルオロヘキシル−１３,１５−ヘプタシクロ[８.７.０.１２,９.１４,７.１１１,１７.０３,８.０１２,１６]イコサニレンエチレン）、ポリ（５−ブチル−６−ペルフルオロヘキシル−１３,１５−ヘプタシクロ[８.７.０.１２,９.１４,７.１１１,１７.０３,８.０１２,１６]イコサニレンエチレン）、ポリ（５−ヘキシル−６−ペルフルオロヘキシル−１３,１５−ヘプタシクロ[８.７.０.１２,９.１４,７.１１１,１７.０３,８.０１２,１６]イコサニレンエチレン）、ポリ（５−オクチル−６−ペルフルオロヘキシル−１３,１５−ヘプタシクロ[８.７.０.１２,９.１４,７.１１１,１７.０３,８.０１２,１６]イコサニレンエチレン）、ポリ（５−ペルフルオロヘプチル−１３,１５−ヘプタシクロ[８.７.０.１２,９.１４,７.１１１,１７.０３,８.０１２,１６]イコサニレンエチレン）、ポリ（５−ペルフルオロオクチル−１３,１５−ヘプタシクロ[８.７.０.１２,９.１４,７.１１１,１７.０３,８.０１２,１６]イコサニレンエチレン）、ポリ（５−ペルフルオロデカニル−１３,１５−ヘプタシクロ[８.７.０.１２,９.１４,７.１１１,１７.０３,８.０１２,１６]イコサニレンエチレン）、ポリ（５,５,６−トリフルオロ−６−ペルフルオロペンチル−１３,１５−ヘプタシクロ[８.７.０.１２,９.１４,７.１１１,１７.０３,８.０１２,１６]イコサニレンエチレン）、ポリ（５,６−ジフルオロ−５−トリフルオロメチル−６−ペルフルオロブチル−１３,１５−ヘプタシクロ[８.７.０.１２,９.１４,７.１１１,１７.０３,８.０１２,１６]イコサニレンエチレン）、ポリ（５,５,６−トリフルオロ−１２−ペルフルオロヘキシル−１３,１５−ヘプタシクロ[８.７.０.１２,９.１４,７.１１１,１７.０３,８.０１２,１６]イコサニレンエチレン）、ポリ（５,６−ジフルオロ−５−トリフルオロメチル−６−ペルフルオロペン���ル−１１３,１５−ヘプタシクロ[８.７.０.１２,９.１４,７.１１１,１７.０３,８.０１２,１６]イコサニレンエチレン）、ポリ（５,５,６−トリス（トリフルオロメチル）−６−ペルフルオロ−tert−ブチル−１３,１５−ヘプタシクロ[８.７.０.１２,９.１４,７.１１１,１７.０３,８.０１２,１６]イコサニレンエチレン）、ポリ（５,６−ビス（ペルフルオロヘキシル）−１３,１５−ヘプタシクロ[８.７.０.１２,９.１４,７.１１１,１７.０３,８.０１２,１６]イコサニレンエチレン）、ポリ（５−メトキシ−６−トリフルオロメチル−１３,１５−ヘプタシクロ[８.７.０.１２,９.１４,７.１１１,１７.０３,８.０１２,１６]イコサニレンエチレン）、ポリ（５−フェニルオキシカルボニル−６−トリフルオロメチル−１３,１５−ヘプタシクロ[８.７.０.１２,９.１４,７.１１１,１７.０３,８.０１２,１６]イコサニレンエチレン）、ポリ（５−フェニルオキシカルボニルメチル−６−トリフルオロメチル−１３,１５−ヘプタシクロ[８.７.０.１２,９.１４,７.１１１,１７.０３,８.０１２,１６]イコサニレンエチレン）、ポリ（５,５,６−トリフルオロ−６−トリフルオロメトキシ−１３,１５−ヘプタシクロ[８.７.０.１２,９.１４,７.１１１,１７.０３,８.０１２,１６]イコサニレンエチレン）、ポリ（５,６−ビス（トリフルオロメトキシ）−１３,１５−ヘプタシクロ[８.７.０.１２,９.１４,７.１１１,１７.０３,８.０１２,１６]イコサニレンエチレン）、ポリ（５−ペルフルオロプロポキシ−１３,１５−ヘプタシクロ[８.７.０.１２,９.１４,７.１１１,１７.０３,８.０１２,１６]イコサニレンエチレン）、ポリ（５−メチル−６−ペルフルオロプロポキシ−１３,１５−ヘプタシクロ[８.７.０.１２,９.１４,７.１１１,１７.０３,８.０１２,１６]イコサニレンエチレン）、ポリ（５−ブチル−６−ペルフルオロプロポキシ−１３,１５−ヘプタシクロ[８.７.０.１２,９.１４,７.１１１,１７.０３,８.０１２,１６]イコサニレンエチレン）、ポリ（５−ペルフルオロ−iso−プロポキシ−１３,１５−ヘプタシクロ[８.７.０.１２,９.１４,７.１１１,１７.０３,８.０１２,１６]イコサニレンエチレン）、ポリ（５−メチル−６−ペルフルオロ−iso−プロポキシ−１３,１５−ヘプタシクロ[８.７.０.１２,
９.１４,７.１１１,１７.０３,８.０１２,１６]イコサニレンエチレン）、ポリ（５,６−ジフルオロ−５,６−ビス（トリフルオロメトキシ）−１３,１５−ヘプタシクロ[８.７.０.１２,９.１４,７.１１１,１７.０３,８.０１２,１６]イコサニレンエチレン）、ポリ（５−ペルフルオロブトキシ−１３,１５−ヘプタシクロ[８.７.０.１２,９.１４,７.１１１,１７.０３,８.０１２,１６]イコサニレンエチレン）、ポリ（５−ペルフルオロ−iso−ブトキシ−１３,１５−ヘプタシクロ[８.７.０.１２,９.１４,７.１１１,１７.０３,８.０１２,１６]イコサニレンエチレン）、ポリ（５−ペルフルオロ−tert−ブトキシ−１３,１５−ヘプタシクロ[８.７.０.１２,９.１４,７.１１１,１７.０３,８.０１２,１６]イコサニレンエチレン）、ポリ（５−メチル−６−ペルフルオロ−iso−ブトキシ−１３,１５−ヘプタシクロ[８.７.０.１２,９.１４,７.１１１,１７.０３,８.０１２,１６]イコサニレンエチレン）、ポリ（５−ブチル−６−ペルフルオロ−iso−ブトキシ−１３,１５−ヘプタシクロ[８.７.０.１２,９.１４,７.１１１,１７.０３,８.０１２,１６]イコサニレンエチレン）、ポリ（５,６−ジフルオロ−５−トリフルオロメトキシ−６−ペルフルオロエトキシ−１３,１５−ヘプタシクロ[８.７.０.１２,９.１４,７.１１１,１７.０３,８.０１２,１６]イコサニレンエチレン）、ポリ（５,５,６−トリフルオロ−６−ペルフルオロブトキシ−１３,１５−ヘプタシクロ[８.７.０.１２,９.１４,７.１１１,１７.０３,８.０１２,１６]イコサニレンエチレン）、ポリ（５,６−ジフルオロ−５−トリフルオロメトキシ−６−ペルフルオロブトキシ−１３,１５−ヘプタシクロ[８.７.０.１２,９.１４,７.１１１,１７.０３,８.０１２,１６]イコサニレンエチレン）、ポリ（５−フルオロ−５−ペルフルオロエトキシ−６,６−ビス（トリフルオロメトキシ）−１３,１５−ヘプタシクロ[８.７.０.１２,９.１４,７.１１１,１７.０３,８.０１２,１６]イコサニレンエチレン）、ポリ（５,６−ジフルオロ−５−ペルフルオロプロポキシ−６−トリフルオロメトキシ）−１３,１５−ヘプタシクロ[８.７.０.１２,９.１４,７.１１１,１７.０３,８.０１２,１６]イコサニレンエチレン）、ポリ（５,５,６−トリフルオロ−６−ペルフルオロペンチルオキシ１３,１５−ヘプタシクロ[８.７.０.１２,９.１４,７.１１１,１７.０３,８.０１２,１６]イコサニレンエチレン）、ポリ（５,６−ジフルオロ−５−トリフルオロメトキシ−６−ペルフルオロブトキシ−１３,１５−ヘプタシクロ[８.７.０.１２,９.１４,７.１１１,１７.０３,８.０１２,１６]イコサニレンエチレン）、ポリ（５,６−ジフルオロ−５−トリフルオロメトキシ−６−ペルフルオロペンチル−１３,１５−ヘプタシクロ[８.７.０.１２,９.１４,７.１１１,１７.０３,８.０１２,１６]イコサニレンエチレン）、ポリ（５,６−ビス（ペルフルオロブトキシ）−１３,１５−ヘプタシクロ[８.７.０.１２,９.１４,７.１１１,１７.０３,８.０１２,１６]イコサニレンエチレン）、ポリ（５−メトキシ−６−トリフルオロメトキシ−１３,１５−ヘプタシクロ[８.７.０.１２,９.１４,７.１１１,１７.０３,８.０１２,１６]イコサニレンエチレン）、ポリ（５−tert−ブトキシメチル−６−トリフルオロメトキシ−１３,１５−ヘプタシクロ[８.７.０.１２,９.１４,７.１１１,１７.０３,８.��１２,１６]イコサニレンエチレン）、ポリ（５−フェニルオキシカルボニル−６−トリフルオロメトキシ−１３,１５−ヘプタシクロ[８.７.０.１２,９.１４,７.１１１,１７.０３,８.０１２,１６]イコサニレンエチレン）、ポリ（５−フェニルオキシカルボニルメチル−６−トリフルオロメトキシ−１３,１５−ヘプタシクロ[８.７.０.１２,９.１４,７.１１１,１７.０３,８.０１２,１６]イコサニレンエチレン）、ポリ（５−（２´,２´,２´,-トリフルオロエトキシ）−１３,１５−ヘプタシクロ[８.７.０.１２,９.１４,７.１１１,１７.０３,８.０１２,１６]イコサニレンエチレン）、ポリ（５−(２´,２´,３´,３´ ,３´-ペンタフルオロプロポキシ) −１３,１５−ヘプタシクロ[８.７.０.１２,９.１４,７.１１１,１７.０３,８.０１２,１６]イコサニレンエチレン）、ポリ（５−メチル−６−(２´,２´,３´,３´ ,３´-ペンタフルオロプロポキシ) −１３,１５−ヘプタシクロ[８.７.０.１２,９.１４,７.１１１,１７.０３,８.０１２,１６]イコサニレンエチレン）、ポリ（５−ブチル−６−(２´,２´,３´,３´ ,３´-ペンタフルオロプロポキシ) −１３,１５−ヘプタシクロ[８.７.０.１２,９.１４,７.１１１,１７.０３,８.０１２,１６]イコサニレンエチレン）、ポリ（５−（１´,１´,１´-トリフルオロ−iso−プロポキシ）−１３,１５−ヘプタシクロ[８.７.０.１２,９.１４,７.１１１,１７.０３,８.０１２,１６]イコサニレンエチレン）、ポリ（５−メチル−６−（１´,１´,１´-トリフルオロ−iso−プロポキシ）−１３,１５−ヘプタシクロ[８.７.０.１２,９.１４,７.１１１,１７.０３,８.０１２,１６]イコサニレンエチレン）、ポリ（５−(２´,２´,３´,３´ ,４´,４´,４´-ヘプタフルオロブトキシ) −１３,１５−ヘプタシクロ[８.７.０.１２,９.１４,７.１１１,１７.０３,８.０１２,１６]イコサニレンエチレン）、ポリ（５−(１´,１´,１´-トリフルオロ−iso−ブトキシ) −１３,１５−ヘプタシクロ[８.７.０.１２,９.１４,７.１１１,１７.０３,８.０１２,１６]イコサニレンエチレン）、ポリ（５−(１´,１´,１´-トリフルオロ−iso−ブトキシ) −１３,１５−ヘプタシクロ[８.７.０.１２,９.１４,７.１１１,１７.０３,８.０１２,１６]イコサニレンエチレン）、ポリ（５−メチル−６−(１´,１´,１´-トリフルオロ−iso−ブトキシ) −１３,１５−ヘプタシクロ[８.７.０.１２,９.１４,７.１１１,１７.０３,８.０１２,１６]イコサニレンエチレン）、ポリ（５−ブチル−６−(１´,１´,１´-トリフルオロ−iso−ブトキシ) −１３,１５−ヘプタシクロ[８.７.０.１２,９.１４,７.１１１,１７.０３,８.０１２,１６]イコサニレンエチレン）、ポリ（５,６−ジフルオロ−５−トリフルオロメトキシ−６−（２´,２´,２´-トリフルオロエトキシ）−１３,１５−ヘプタシクロ[８.７.０.１２,９.１４,７.１１１,１７.０３,８.０１２,１６]イコサニレンエチレン）、ポリ（５,５,６−トリフルオロ−６−（２´,２´,３´,３´ ,４´,４´,４´-ヘプタフルオロブトキシ）−１３,１５−ヘプタシクロ[８.７.０.１２,９.１４,７.１１１,１７.０３,８.０１２,１６]イコサニレンエチレン）、ポリ（５,６−ジフルオロ−５−トリフルオロメトキシ−６−（２´,２´,３´,３´ ,４´,４´,４´-ヘプタフルオロブトキシ）−１３,１５−ヘプタシクロ[８.７.０.１２,９.１４,７.１１１,１７.０３,８.０１２,１６]イコサニレンエチレン）、ポ���（５−フルオロ−５−（２´,２´,２´,−トリフルオロエトキシ）−６,６−ビス（トリフルオロメトキシ）−１３,１５−ヘプタシクロ[８.７.０.１２,９.１４,７.１１１,１７.０３,８.０１２,１６]イコサニレンエチレン）、ポリ（５,６−ジフルオロ−５−(２´,２´,３´,３´ ,３´-ペンタフルオロプロポキシ)−６−トリフルオロメトキシ）−１３,１５−ヘプタシクロ[８.７.０.１２,９.１４,７.１１１,１７.０３,８.０１２,１６]イコサニレンエチレン）、ポリ（５,５,６−トリフルオロ−６−（１´,１´,１´-トリフルオロ−iso−プロポキシ）−１３,１５−ヘプタシクロ[８.７.０.１２,９.１４,７.１１１,１７.０３,８.０１２,１６]イコサニレンエチレン）、ポリ（５,６−ジフルオロ−５−トリフルオロメトキシ−６−（２´,２´,３´,３´ ,４´,４´,４´-ヘプタフルオロブトキシ）−１３,１５−ヘプタシクロ[８.７.０.１２,９.１４,７.１１１,１７.０３,８.０１２,１６]イコサニレンエチレン）、ポリ（５,６−ビス（２´,２´,３´,３´ ,４´,４´,４´-ヘプタフルオロブトキシ）−１３,１５−ヘプタシクロ[８.７.０.１２,９.１４,７.１１１,１７.０３,８.０１２,１６]イコサニレンエチレン）、ポリ（５,６−ビス（ペルフルオロヘキシルオキシ）−１３,１５−ヘプタシクロ[８.７.０.１２,９.１４,７.１１１,１７.０３,８.０１２,１６]イコサニレンエチレン）、ポリ（５−フルオロ−６−トリフルオロメトキシ−１３,１５−ヘプタシクロ[８.７.０.１２,９.１４,７.１１１,１７.０３,８.０１２,１６]イコサニレンエチレン）、ポリ（５−メチル−５−フルオロ−６−トリフルオロメトキシ−１３,１５−ヘプタシクロ[８.７.０.１２,９.１４,７.１１１,１７.０３,８.０１２,１６]イコサニレンエチレン）、ポリ（５,５−ジフルオロ−６−トリフルオロメトキシ−１３,１５−ヘプタシクロ[８.７.０.１２,９.１４,７.１１１,１７.０３,８.０１２,１６]イコサニレンエチレン）、ポリ（５,５−ジフルオロ−６−トリフルオロメトキシ−１３,１５−ヘプタシクロ[８.７.０.１２,９.１４,７.１１１,１７.０３,８.０１２,１６]イコサニレンエチレン）などが挙げられ、
また、ポリ（５−トリフルオロメトキシカルボニル−１３,１５−ヘプタシクロ[８.７.０.１２,９.１４,７.１１１,１７.０３,８.０１２,１６]イコサニレンエチレン）、ポリ（５−メチル−５−トリフルオロメトキシカルボニル−１３,１５−ヘプタシクロ[８.７.０.１２,９.１４,７.１１１,１７.０３,８.０１２,１６]イコサニレンエチレン）、ポリ（５−メトキシ−６−トリフルオロメトキシカルボニル−１３,１５−ヘプタシクロ[８.７.０.１２,９.１４,７.１１１,１７.０３,８.０１２,１６]イコサニレンエチレン）、ポリ（５−tert−ブトキシメチル−６−トリフルオロメトキシカルボニル−１３,１５−ヘプタシクロ[８.７.０.１２,９.１４,７.１１１,１７.０３,８.０１２,１６]イコサニレンエチレン）、ポリ（５−フェニルオキシカルボニル−６−トリフルオロメトキシカルボニル−１３,１５−ヘプタシクロ[８.７.０.１２,９.１４,７.１１１,１７.０３,８.０１２,１６]イコサニレンエチレン）、ポリ（５−フェニルオキシカルボニルメチル−６−トリフルオロメトキシカルボニル−１３,１５−ヘプタシクロ[８.７.０.１２,９.１４,７.１１１,１７.０３,８.０１２,１６]イコサニレンエチレン）、ポリ（５−（ヘキサフルオロ−２´−メチルイソプロポキシカルボニル）−１３,１５−ヘプタシクロ[８.７.０.１２,９.１４,７.１１１,１７.０３,８.０１２,１６]イコサニレンエチレン）、ポリ（５−（ペルフルオロ−２´−メチルイソプロポキシカルボニル）−１３,１５−ヘプタシクロ[８.７.０.１２,９.１４,７.１１１,１７.０３,８.０１２,１６]イコサニレンエチレン）、ポリ（５−ペルフルオロフェニルオキシカルボニル−１３,１５−ヘプタシクロ[８.７.０.１２,９.１４,７.１１１,１７.０３,８.０１２,１６]イコサニレンエチレン）、ポリ（５−メチル−６−ペルフルオロフェニルオキシカルボニル−１３,１５−ヘプタシクロ[８.７.０.１２,９.１４,７.１１１,１７.０３,８.０１２,１６]イコサニレンエチレン）、ポリ（５−メトキシ−６−ペルフルオロフェニルオキシカルボニル−１３,１５−ヘプタシクロ[８.７.０.１２,９.１４,７.１１１,１７.０３,８.０１２,１６]イコサニレンエチレン）、ポリ（５−tert−ブトキシメチル−６−ペルフルオロフェニルオキシカルボニル−１３,１５−ヘプタシクロ[８.７.０.１２,９.１４,７.１１１,１７.０３,８.０１２,１６]イコサニレンエチレン）、ポリ（５−フェニルオキシカルボニル−６−ペルフルオロフェニルオキシカルボニル−１３,１５−ヘプタシクロ[８.７.０.１２,９.１４,７.１１１,１７.０３,８.０１２,１６]イコサニレンエチレン）、ポリ（５−フェニルオキシカルボニルメチル−６−ペルフルオロフェニルオキシカルボニル−１３,１５−ヘプタシクロ[８.７.０.１２,９.１４,７.１１１,１７.０３,８.０１２,１６]イコサニレンエチレン）、ポリ（５−トリフルオロメトキシカルボニルメチル−１３,１５−ヘプタシクロ[８.７.０.１２,９.１４,７.１１１,１７.０３,８.０１２,１６]イコサニレンエチレン）、ポリ（５−メチル−６−トリフルオロメトキシカルボニルメチル−１３,１５−ヘプタシクロ[８.７.０.１２,９.１４,７.１１１,１７.０３,８.０１２,１６]イコサニレンエチレン）、ポリ（５−メトキシ−６−トリフルオロメトキシカルボニルメチル−１３,１５−ヘプタシクロ[８.７.０.１２,９.１４,７.１１１,１７.０３,８.０１２,１６]イコサニレンエチレン）、ポリ（５−tert−ブトキシメチル−６−トリフルオロメトキシカルボニルメチル−１３,１５−ヘプタシクロ[８.７.０.１２,９.１４,７.１１１,１７.０３,８.０１２,１６]イコサニレンエチレン）、ポリ（５−フェニルオキシカルボニル−６−トリフルオロメトキシカルボニルメチル−１３,１５−ヘプタシクロ[８.７.０.１２,９.１４,７.１１１,１７.０３,８.０１２,１６]イコサニレンエチレン）、ポリ（５−フェニルオキシカルボニルメチル−６−トリフルオロメトキシカルボニルメチル−１３,１５−ヘプタシクロ[８.７.０.１２,９.１４,７.１１１,１７.０３,８.０１２,１６]イコサニレンエチレン）、ポリ（５−（ヘキサフルオロ−２´−メチルイソプロポキシカルボニルメチル）−１３,１５−ヘプタシクロ[８.７.０.１２,９.１４,７.１１１,１７.０３,８.０１２,１６]イコサニレンエチレン）、ポリ（５−（ペルフルオロ−２´−メチルイソプロポキシカルボニルメチル）−１３,１５−ヘプタシクロ[８.７.０.１２,９.１４,７.１１１,１７.０３,８.０１２,１６]イコサニレンエチレン）、ポリ（５−ペルフルオロフェニルオキシカルボニルメチル−１３,１５−ヘプタシクロ[８.７.０.１２,９.１４,７.１１１,１７.０３,８.０１２,１６]イコサニレンエチレン）、ポリ（５−メチル−６−ペルフルオロフェニルオキシカルボニルメチル−１３,１５−ヘプタシクロ[８.７.０.１２,９.１４,７.１１１,１７.０３,８.０１２,１６]イコサニレンエチレン）、ポリ（５−メトキシ−６−ペルフルオロフェニルオキシカルボニルメチル−１３,１５−ヘプタシクロ[８.７.０.１２,９.１４,７.１１１,１７.０３,８.０１２,１６]イコサニレンエチレン）、ポリ（５−tert−ブトキシメチル−６−ペルフルオロフェニルオキシカルボニルメチル−１３,１５−ヘプタシクロ[８.７.０.１２,９.１４,７.１１１,１７.０３,８.０１２,１６]イコサニレンエチレン）、ポリ（５−フェニルオキシカルボニル−６−ペルフルオロフェニルオキシカルボニルメチル−１３,１５−ヘプタシクロ[８.７.０.１２,９.１４,７.１１１,１７.０３,８.０１２,１６]イコサニレンエチレン）、ポリ（５−フェニルオキシカルボニルメチル−６−ペルフルオロフェニルオキシカルボニルメチル−１３,１５−ヘプタシクロ[８.７.０.１２,９.１４,７.１１１,１７.０３,８.０１２,１６]イコサニレンエチレン）などが挙げられる。
【００８６】
また、シアノを含有し、ｎが１であるポリ（３−シアノ−７,９−トリシクロ[４.３.０.１２,５]デカニレンエチレン）、ポリ（３−シアノ−３−メチル−７,９−トリシクロ[４.３.０.１２,５]デカニレンエチレン）、ポリ（３−シアノ−４−メチル−７,９−トリシクロ[４.３.０.１２,５]デカニレンエチレン）、ポリ（３−シアノ−４−フェニル−７,９−トリシクロ[４.３.０.１２,５]デカニレンエチレン）、ポリ（３−シアノ−４−メトキシ−７,９−トリシクロ[４.３.０.１２,５]デカニレンエチレン）、ポリ（３−シアノ−４−メトキシメチル−７,９−トリシクロ[４.３.０.１２,５]デカニレンエチレン）、ポリ（３−シアノ−４−メトキシカルボニル−７,９−トリシクロ[４.３.０.１２,５]デカニレンエチレン）、ポリ（３−シアノ−４−フェニルオキシカルボニル−７,９−トリシクロ[４.３.０.１２,５]デカニレンエチレン）、ポリ（３−シアノ−４−フェニルオキシカルボニルメチル−７,９−トリシクロ[４.３.０.１２,５]デカニレンエチレン）、ポリ（３−シアノメチル−７,９−トリシクロ[４.３.０.１２,５]デカニレンエチレン）、ポリ（３−シアノメチル−４−メチル−７,９−トリシクロ[４.３.０.１２,５]デカニレンエチレン）、ポリ（３−シアノメチル−４−フェニル−７,９−トリシクロ[４.３.０.１２,５]デカニレンエチレン）、ポリ（３−シアノメチル−４−メトキシ−７,９−トリシクロ[４.３.０.１２,５]デカニレンエチレン）、ポリ（３−シアノメチル−４−メトキシメチル−７,９−トリシクロ[４.３.０.１２,５]デカニレンエチレン）、ポリ（３−シアノメチル−４−メトキシカルボニル−７,９−トリシクロ[４.３.０.１２,５]デカニレンエチレン）、ポリ（３−シアノメチル−４−フェニルオキシカルボニル−７,９−トリシクロ[４.３.０.１２,５]デカニレンエチレン）、ポリ（３−シアノメチル−４−フェニルオキシカルボニルメチル−７,９−トリシクロ[４.３.０.１２,５]デカニレンエチレン）、ポリ（３−シアノエチル−７,９−トリシクロ[４.３.０.１２,５]デカニレンエチレン）、ポリ（３−シアノエチル−４−メチル−７,９−トリシクロ[４.３.０.１２,５]デカニレンエチレン）、ポリ（３−シアノエチル−４−フェニル−７,９−トリシクロ[４.３.０.１２,５]デカニレンエチレン）、ポリ（３−シアノエチル−４−メトキシ−７,９−トリシクロ[４.３.０.１２,５]デカニレンエチレン）、ポリ（３−シアノエチル−４−メトキシメチル−７,９−トリシクロ[４.３.０.１２,５]デカニレンエチレン）、ポリ（３−シアノエチル−４−メトキシカルボニル−７,９−トリシクロ[４.３.０.１２,５]デカニレンエチレン）、ポリ（３−シアノエチル−４−フェニルオキシカルボニル−７,９−トリシクロ[４.３.０.１２,５]デカニレンエチレン）、ポリ（３−シアノエチル−４−フェニルオキシカルボニルメチル−７,９−トリシクロ[４.３.０.１２,５]デカニレンエチレン）、ポリ（３−シアノプロピル−７,９−トリシクロ[４.３.０.１２,５]デカニレンエチレン）、ポリ（３−シアノブチル−７,９−トリシクロ[４.３.０.１２,５]デカニレンエチレン）、ポリ（３−シアノヘキシル−７,９−トリシクロ[４.３.０.１２,５]デカニレンエチレン）などが挙げられ、
また、ポリ（３−シアノエトキシ−７,９−トリシクロ[４.３.０.１２,５]デカニレンエチレン）、ポリ（３−シアノエトキシ−３−メチル−７,９−トリシクロ[４.３.０.１２,５]デカニレンエチレン）、ポリ（３−シアノエトキシ−４−メチル−７,９−トリシクロ[４.３.０.１２,５]デカニレンエチレン）、ポリ（３−シアノエトキシ−４−フェニル−７,９−トリシクロ[４.３.０.１２,５]デカニレンエチレン）、ポリ（３−シアノエトキシ−４−メトキシ−７,９−トリシクロ[４.３.０.１２,５]デカニレンエチレン）、ポリ（３−シアノエトキシ−４−メトキシメチル−７,９−トリシクロ[４.３.０.１２,５]デカニレンエチレン）、ポリ（３−シアノエトキシ−４−メトキシカルボニル−７,９−トリシクロ[４.３.０.１２,５]デカニレンエチレン）、ポリ（３−シアノエトキシ−４−フェニルオキシカルボニル−７,９−トリシクロ[４.３.０.１２,５]デカニレンエチレン）、ポリ（３−シアノエトキシ−４−フェニルオキシカルボニルメチル−７,９−トリシクロ[４.３.０.１２,５]デカニレンエチレン）、ポリ（３−シアノエトキシメチル−７,９−トリシクロ[４.３.０.１２,５]デカニレンエチレン）、ポリ（３−シアノエトキシメチル−３−メチル−７,９−トリシクロ[４.３.０.１２,５]デカニレンエチレン）、ポリ（３−シアノエトキシメチル−４−メチル−７,９−トリシクロ[４.３.０.１２,５]デカニレンエチレン）、ポリ（３−シアノエトキシメチル−４−フェニル−７,９−トリシクロ[４.３.０.１２,５]デカニレンエチレン）、ポリ（３−シアノエトキシメチル−４−メトキシ−７,９−トリシクロ[４.３.０.１２,５]デカニレンエチレン）、ポリ（３−シアノエトキシメチル−４−メトキシメチル−７,９−トリシクロ[４.３.０.１２,５]デカニレンエチレン）、ポリ（３−シアノエトキシメチル−４−メトキシカルボニル−７,９−トリシクロ[４.３.０.１２,５]デカニレンエチレン）、ポリ（３−シアノエトキシメチル−４−フェニルオキシカルボニル−７,９−トリシクロ[４.３.０.１２,５]デカニレンエチレン）、ポリ（３−シアノエトキシメチル−４−フェニルオキシカルボニルメチル−７,９−トリシクロ[４.３.０.１２,５]デカニレンエチレン）、ポリ（３−（４´−シアノフェニル）−７,９−トリシクロ[４.３.０.１２,５]デカニレンエチレン）、ポリ（３−（４´−シアノフェニル）−３−メチル−７,９−トリシクロ[４.３.０.１２,５]デカニレンエチレン）、ポリ（３−（４´−シアノフェニル）−４−メチル−７,９−トリシクロ[４.３.０.１２,５]デカニレンエチレン）、ポリ（３−（４´−シアノフェニル）−４−フェニル−７,９−トリシクロ[４.３.０.１２,５]デカニレンエチレン）、ポリ（３−（４´−シアノフェニル）−４−メトキシ−７,９−トリシクロ[４.３.０.１２,５]デカニレンエチレン）、ポリ（３−（４´−シアノフェニル）−４−メトキシメチル−７,９−トリシクロ[４.３.０.１２,５]デカニレンエチレン）、ポリ（３−（４´−シアノフェニル）−４−メトキシカルボニル−７,９−トリシクロ[４.３.０.１２,５]デカニレンエチレン）、ポリ（３−（４´−シアノフェニル）−４−フェニルオキシカルボニル−７,９−トリシクロ[４.３.０.１２,５]デカニレンエチレン）、ポリ（３−（４´−シアノフェニル）−４−フェニル���キシカルボニルメチル−７,９−トリシクロ[４.３.０.１２,５]デカニレンエチレン）、ポリ（３−シアノエトキシカルボニル−７,９−トリシクロ[４.３.０.１２,５]デカニレンエチレン）、ポリ（３−シアノエトキシカルボニル−３−メチル−７,９−トリシクロ[４.３.０.１２,５]デカニレンエチレン）、ポリ（３−シアノエトキシカルボニル−４−メチル−７,９−トリシクロ[４.３.０.１２,５]デカニレンエチレン）、ポリ（３−シアノエトキシカルボニル−４−フェニル−７,９−トリシクロ[４.３.０.１２,５]デカニレンエチレン）、ポリ（４−シアノエトキシカルボニル−４−メトキシ−７,９−トリシクロ[４.３.０.１２,５]デカニレンエチレン）、ポリ（３−シアノエトキシカルボニル−４−メトキシメチル−７,９−トリシクロ[４.３.０.１２,５]デカニレンエチレン）、ポリ（３−シアノエトキシカルボニル−４−メトキシカルボニル−７,９−トリシクロ[４.３.０.１２,５]デカニレンエチレン）、ポリ（３−シアノエトキシカルボニル−４−フェニルオキシカルボニル−７,９−トリシクロ[４.３.０.１２,５]デカニレンエチレン）、ポリ（３−シアノエトキシカルボニル−４−フェニルオキシカルボニルメチル−７,９−トリシクロ[４.３.０.１２,５]デカニレンエチレン）、ポリ（３−（４´−シアノフェニルカルボニル）−７,９−トリシクロ[４.３.０.１２,５]デカニレンエチレン）、ポリ（３−（４´−シアノフェニルカルボニル）−３−メチル−７,９−トリシクロ[４.３.０.１２,５]デカニレンエチレン）、ポリ（３−（４´−シアノフェニルカルボニル）−４−メチル−７,９−トリシクロ[４.３.０.１２,５]デカニレンエチレン）、ポリ（３−（４´−シアノフェニルカルボニル）−４−フェニル−７,９−トリシクロ[４.３.０.１２,５]デカニレンエチレン）、ポリ（３−（４´−シアノフェニルカルボニル）−４−メトキシ−７,９−トリシクロ[４.３.０.１２,５]デカニレンエチレン）、ポリ（３−（４´−シアノフェニルカルボニル）−４−メトキシメチル−７,９−トリシクロ[４.３.０.１２,５]デカニレンエチレン）、ポリ（３−（４´−シアノフェニルカルボニル）−４−メトキシカルボニル−７,９−トリシクロ[４.３.０.１２,５]デカニレンエチレン）、ポリ（３−（４´−シアノフェニルカルボニル）−４−フェニルオキシカルボニル−７,９−トリシクロ[４.３.０.１２,５]デカニレンエチレン）、ポリ（３−（４´−シアノフェニルカルボニル）−４−フェニルオキシカルボニルメチル−７,９−トリシクロ[４.３.０.１２,５]デカニレンエチレン）、ポリ（３−シアノエトキシカルボニルメチル−７,９−トリシクロ[４.３.０.１２,５]デカニレンエチレン）、ポリ（３−シアノエトキシカルボニルメチル−３−メチル−７,９−トリシクロ[４.３.０.１２,５]デカニレンエチレン）、ポリ（３−シアノエトキシカルボニルメチル−４−メチル−７,９−トリシクロ[４.３.０.１２,５]デカニレンエチレン）、ポリ（３−シアノエトキシカルボニルメチル−４−フェニル−７,９−トリシクロ[４.３.０.１２,５]デカニレンエチレン）、ポリ（３−シアノエトキシカルボニル−４−メトキシ−７,９−トリシクロ[４.３.０.１２,５]デカニレンエチレン）、ポリ（３−シアノエトキシカルボニル−４−メトキシメチル−７,９−トリシクロ[４.３.０.��２,５]デカニレンエチレン）、ポリ（３−シアノエトキシカルボニルメチル−４−メトキシカルボニル−７,９−トリシクロ[４.３.０.１２,５]デカニレンエチレン）、ポリ（３−シアノエトキシカルボニルメチル−４−フェニルオキシカルボニル−７,９−トリシクロ[４.３.０.１２,５]デカニレンエチレン）、ポリ（３−シアノエトキシカルボニルメチル−４−フェニルオキシカルボニルメチル−７,９−トリシクロ[４.３.０.１２,５]デカニレンエチレン）、ポリ（３−（４´−シアノフェニルカルボニルメチル）−７,９−トリシクロ[４.３.０.１２,５]デカニレンエチレン）、ポリ（３−（４´−シアノフェニルカルボニルメチル）−３−メチル−７,９−トリシクロ[４.３.０.１２,５]デカニレンエチレン）、ポリ（３−（４´−シアノフェニルカルボニルメチル）−４−メチル−７,９−トリシクロ[４.３.０.１２,５]デカニレンエチレン）、ポリ（３−（４´−シアノフェニルカルボニルメチル）−４−フェニル−７,９−トリシクロ[４.３.０.１２,５]デカニレンエチレン）、ポリ（３−（４´−シアノフェニルカルボニルメチル）−４−メトキシ−７,９−トリシクロ[４.３.０.１２,５]デカニレンエチレン）、ポリ（３−（４´−シアノフェニルカルボニルメチル）−４−メトキシメチル−７,９−トリシクロ[４.３.０.１２,５]デカニレンエチレン）、ポリ（３−（４´−シアノフェニルカルボニルメチル）−４−メトキシカルボニル−７,９−トリシクロ[４.３.０.１２,５]デカニレンエチレン）、ポリ（３−（４´−シアノフェニルカルボニルメチル）−４−フェニルオキシカルボニル−７,９−トリシクロ[４.３.０.１２,５]デカニレンエチレン）、ポリ（３−（４´−シアノフェニルカルボニルメチル）−４−フェニルオキシカルボニルメチル−７,９−トリシクロ[４.３.０.１２,５]デカニレンエチレン）などが挙げられ、
さらに、ポリ（３、４−ジシアノ−７,９−トリシクロ[４.３.０.１２,５]デカニレンエチレン）、ポリ（３−シアノ−４−シアノメチル−７,９−トリシクロ[４.３.０.１２,５]デカニレンエチレン）、ポリ（３−シアノ−４−シアノエチル−７,９−トリシクロ[４.３.０.１２,５]デカニレンエチレン）、ポリ（３、４−ジシアノメチル−７,９−トリシクロ[４.３.０.１２,５]デカニレンエチレン）、ポリ（３−シアノメチル−４−シアノエチル−７,９−トリシクロ[４.３.０.１２,５]デカニレンエチレン）、ポリ（３,４−ジシアノエチル−７,９−トリシクロ[４.３.０.１２,５]デカニレンエチレン）、ポリ（３−シアノエチル−４−シアノメチル−７,９−トリシクロ[４.３.０.１２,５]デカニレンエチレン）、ポリ（３,４−ジシアノプロピル−７,９−トリシクロ[４.３.０.１２,５]デカニレンエチレン）、ポリ（３−シアノ−４−フルオロ−７,９−トリシクロ[４.３.０.１２,５]デカニレンエチレン）、ポリ（３−シアノ−４−トリフルオロメチル−７,９−トリシクロ[４.３.０.１２,５]デカニレンエチレン）、ポリ（３−シアノ−４,４−ビス（トリフルオロメチル）−７,９−トリシクロ[４.３.０.１２,５]デカニレンエチレン）、ポリ（３−シアノメチル−４−フルオロ−７,９−トリシクロ[４.３.０.１２,５]デカニレンエチレン）、ポリ（３−シアノメチル−４−トリフルオロメチル−７,９−トリシクロ[４.３.０.１２,５]デカニレンエチレン）、ポリ（３−シアノメチル−４,４−ビス（トリフルオロメチル）−７,９−トリシクロ[４.３.０.１２,５]デカニレンエチレン）、ポリ（３−シアノエチル−４−フルオロ−７,９−トリシクロ[４.３.０.１２,５]デカニレンエチレン）、ポリ（３−シアノエチル−４−トリフルオロメチル−７,９−トリシクロ[４.３.０.１２,５]デカニレンエチレン）、ポリ（３−シアノエチル−４,４−ビス（トリフルオロメチル）−７,９−トリシクロ[４.３.０.１２,５]デカニレンエチレン）などが挙げられる。
【００８７】
さらに、シアノを含有し、ｎが２であるポリ（４−シアノ−１０,１２−ペンタシクロ[６.５.１.０２,７.０９,１３.１３,６] ペンタデカニレンエチレン）、ポリ（４−シアノ−４−メチル−１０,１２−ペンタシクロ[６.５.１.０２,７.０９,１３.１３,６] ペンタデカニレンエチレン）、ポリ（４−シアノ−５−メチル−１０,１２−ペンタシクロ[６.５.１.０２,７.０９,１３.１３,６] ペンタデカニレンエチレン）、ポリ（４−シアノ−５−フェニル−１０,１２−ペンタシクロ[６.５.１.０２,７.０９,１３.１３,６] ペンタデカニレンエチレン）、ポリ（４−シアノ−５−メトキシ−１０,１２−ペンタシクロ[６.５.１.０２,７.０９,１３.１３,６] ペンタデカニレンエチレン）、ポリ（４−シアノ−５−メトキシメチル−１０,１２−ペンタシクロ[６.５.１.０２,７.０９,１３.１３,６] ペンタデカニレンエチレン）、ポリ（４−シアノ−５−メトキシカルボニル−１０,１２−ペンタシクロ[６.５.１.０２,７.０９,１３.１３,６] ペンタデカニレンエチレン）、ポリ（４−シアノ−５−フェニルオキシカルボニル−１０,１２−ペンタシクロ[６.５.１.０２,７.０９,１３.１３,６] ペンタデカニレンエチレン）、ポリ（４−シアノ−５−フェニルオキシカルボニルメチル−１０,１２−ペンタシクロ[６.５.１.０２,７.０９,１３.１３,６] ペンタデカニレンエチレン）、ポリ（４−シアノメチル−１０,１２−ペンタシクロ[６.５.１.０２,７.０９,１３.１３,６] ペンタデカニレンエチレン）、ポリ（４−シアノメチル−５−メチル−１０,１２−ペンタシクロ[６.５.１.０２,７.０９,１３.１３,６] ペンタデカニレンエチレン）、ポリ（４−シアノメチル−５−フェニル−１０,１２−ペンタシクロ[６.５.１.０２,７.０９,１３.１３,６] ペンタデカニレンエチレン）、ポリ（４−シアノメチル−５−メトキシ−１０,１２−ペンタシクロ[６.５.１.０２,７.０９,１３.１３,６] ペンタデカニレンエチレン）、ポリ（４−シアノメチル−５−メトキシメチル−１０,１２−ペンタシクロ[６.５.１.０２,７.０９,１３.１３,６] ペンタデカニレンエチレン）、ポリ（４−シアノメチル−５−メトキシカルボニル−１０,１２−ペンタシクロ[６.５.１.０２,７.０９,１３.１３,６] ペンタデカニレンエチレン）、ポリ（４−シアノメチル−５−フェニルオキシカルボニル−１０,１２−ペンタシクロ[６.５.１.０２,７.０９,１３.１３,６] ペンタデカニレンエチレン）、ポリ（４−シアノメチル−５−フェニルオキシカルボニルメチル−１０,１２−ペンタシクロ[６.５.１.０２,７.０９,１３.１３,６] ペンタデカニレンエチレン）、ポリ（４−シアノエチル−１０,１２−ペンタシクロ[６.５.１.０２,７.０９,１３.１３,６] ペンタデカニレンエチレン）、ポリ（４−シアノエチル−１０,１２−ペンタシクロ[６.５.１.０２,７.０９,１３.１３,６] ペンタデカニレンエチレン）、ポリ（４−シアノエチル−５−メチル−１０,１２−ペンタシクロ[６.５.１.０２,７.０９,１３.１３,６] ペンタデカニレンエチレン）、ポリ（４−シアノエチル−５−フェニル−１０,１２−ペンタシクロ[６.５.１.０２,７.０９,１３.１３,６] ペンタデカニレンエチレン）、ポリ（４−シアノエチル−５−メトキシ−１０,１２−ペンタシクロ[６.５.１.０２,７.０９,１３.１３,６] ペンタデカニレンエチレン）、ポリ（４−シアノエチル−５−メトキシメチル−１０,１２−ペンタシクロ[６.５.１.０２,７.０９,１３.１３,６] ペンタデカニレンエチレン）、ポリ（４−シアノエチル−５−メトキシカルボニル−１０,１２−ペンタシクロ[６.５.１.０２,７.０９,１３.１３,６] ペンタデカニレンエチレン）、ポリ（４−シアノエチル−５−フェニルオキシカルボニル−１０,１２−ペンタシクロ[６.５.１.０２,７.０９,１３.１３,６] ペンタデカニレンエチレン）、ポリ（４−シアノエチル−５−フェニルオキシカルボニルメチル−１０,１２−ペンタシクロ[６.５.１.０２,７.０９,１３.１３,６] ペンタデカニレンエチレン）、ポリ（４−シアノプロピル−１０,１２−ペンタシクロ[６.５.１.０２,７.０９,１３.１３,６] ペンタデカニレンエチレン）、ポリ（４−シアノブチル−１０,１２−ペンタシクロ[６.５.１.０２,７.０９,１３.１３,６] ペンタデカニレンエチレン）、ポリ（４−シアノヘキシル−１０,１２−ペンタシクロ[６.５.１.０２,７.０９,１３.１３,６] ペンタデカニレンエチレン）が挙げられ、
また、ポリ（４−シアノエトキシ−１０,１２−ペンタシクロ[６.５.１.０２,７.０９,１３.１３,６] ペンタデカニレンエチレン）、ポリ（４−シアノエトキシ−４−メチル−１０,１２−ペンタシクロ[６.５.１.０２,７.０９,１３.１３,６] ペンタデカニレンエチレン）、ポリ（４−シアノエトキシ−５−メチル−１０,１２−ペンタシクロ[６.５.１.０２,７.０９,１３.１３,６] ペンタデカニレンエチレン）、ポリ（４−シアノエトキシ−５−フェニル−１０,１２−ペンタシクロ[６.５.１.０２,７.０９,１３.１３,６] ペンタデカニレンエチレン）、ポリ（４−シアノエトキシ−５−メトキシ−１０,１２−ペンタシクロ[６.５.１.０２,７.０９,１３.１３,６] ペンタデカニレンエチレン）、ポリ（４−シアノエトキシ−５−メトキシメチル−１０,１２−ペンタシクロ[６.５.１.０２,７.０９,１３.１３,６] ペンタデカニレンエチレン）、ポリ（４−シアノエトキシ−５−メトキシカルボニル−１０,１２−ペンタシクロ[６.５.１.０２,７.０９,１３.１３,６] ペンタデカニレンエチレン）、ポリ（４−シアノエトキシ−５−フェニルオキシカルボニル−１０,１２−ペンタシクロ[６.５.１.０２,７.０９,１３.１３,６] ペンタデカニレンエチレン）、ポリ（４−シアノエトキシ−５−フェニルオキシカルボニルメチル−１０,１２−ペンタシクロ[６.５.１.０２,７.０９,１３.１３,６] ペンタデカニレンエチレン）、ポリ（４−シアノエトキシメチル−１０,１２−ペンタシクロ[６.５.１.０２,７.０９,１３.１３,６] ペンタデカニレンエチレン）、ポリ（４−シアノエトキシメチル−４−メチル−１０,１２−ペンタシクロ[６.５.１.０２,７.０９,１３.１３,６] ペンタデカニレンエチレン）、ポリ（４−シアノエトキシメチル−５−メチル−１０,１２−ペンタシクロ[６.５.１.０２,７.０９,１３.１３,６] ペンタデカニレンエチレン）、ポリ（４−シアノエトキシメチル−５−フェニル−１０,１２−ペンタシクロ[６.５.１.０２,７.０９,１３.１３,６] ペンタデカニレンエチレン）、ポリ（４−シアノエトキシメチル−５−メトキシ−１０,１２−ペンタシクロ[６.５.１.０２,７.０９,１３.１３,６] ペンタデカニレンエチレン）、ポリ（４−シアノエトキシメチル−５−メトキシメチル−１０,１２−ペンタシクロ[６.５.１.０２,７.０９,１３.１３,６] ペンタデカニレンエチレン）、ポリ（４−シアノエトキシメチル−５−メトキシカルボニル−１０,１２−ペンタシクロ[６.５.１.０２,７.０９,１３.１３,６] ペンタデカニレンエチレン）、ポリ（４−シアノエトキシメチル−５−フェニルオキシカルボニル−１０,１２−ペンタシクロ[６.５.１.０２,７.０９,１３.１３,６] ペンタデカニレンエチレン）、ポリ（４−シアノエトキシメチル−５−フェニルオキシカルボニルメチル−１０,１２−ペンタシクロ[６.５.１.０２,７.０９,１３.１３,６] ペンタデカニレンエチレン）、ポリ（４−（４´−シアノフェニル）−１０,１２−ペンタシクロ[６.５.１.０２,７.０９,１３.１３,６] ペンタデカニレンエチレン）、ポリ（４−（４´−シアノフェニル）−４−メチル−１０,１２−ペンタシクロ[６.５.１.０２,７.０９,１３.１３,６] ペンタデカニレンエチレン）、ポリ（４−（４´−シアノフェニル）−５−メチル−１０,１２−ペンタシクロ[６.５.１.０２,７.０９,１３.１３,６] ペンタデカニレンエチレン）、ポリ（４−（４´−シアノフェニル）−５−フェニル−１０,１２−ペンタシクロ[６.５.１.０２,７.０９,１３.１３,６] ペンタデカニレンエチレン）、ポリ（４−（４´−シアノフェニル）−５−メトキシ−１０,１２−ペンタシクロ[６.５.１.０２,７.０９,１３.１３,６] ペンタデカニレンエチレン）、ポリ（４−（４´−シアノフェニル）−５−メトキシメチル−１０,１２−ペンタシクロ[６.５.１.０２,７.０９,１３.１３,６] ペンタデカニレンエチレン）、ポリ（４−（４´−シアノフェニル）−５−メトキシカルボニル−１０,１２−ペンタシクロ[６.５.１.０２,７.０９,１３.１３,６] ペンタデカニレンエチレン）、ポリ（４−（４´−シアノフェニル）−５−フェニルオキシカルボニル−１０,１２−ペンタシクロ[６.５.１.０２,７.０９,１３.１３,６] ペンタデカニレンエチレン）、ポリ（４−（４´−シアノフェニル）−５−フェニルオキシカルボニルメチル−１０,１２−ペンタシクロ[６.５.１.０２,７.０９,１３.１３,６] ペンタデカニレンエチレン）、ポリ（４−シアノエトキシカルボニル−１０,１２−ペンタシクロ[６.５.１.０２,７.０９,１３.１３,６] ペンタデカニレンエチレン）、ポリ（４−シアノエトキシカルボニル−４−メチル−１０,１２−ペンタシクロ[６.５.１.０２,７.０９,１３.１３,６] ペンタデカニレンエチレン）、ポリ（４−シアノエトキシカルボニル−５−メチル−１０,１２−ペンタシクロ[６.５.１.０２,７.０９,１３.１３,６] ペンタデカニレンエチレン）、ポリ（４−シアノエトキシカルボニル−５−フェニル−１０,１２−ペンタシクロ[６.５.１.０２,７.０９,１３.１３,６] ペンタデカニレンエチレン）、ポリ（４−シアノエトキシカルボニル−５−メトキシ−１０,１２−ペンタシクロ[６.５.１.０２,７.０９,１３.１３,６] ペンタデカニレンエチレン）、ポリ（４−シアノエトキシカルボニル−５−メトキシメチル−１０,１２−ペンタシクロ[６.５.１.０２,７.０９,１３.１３,６] ペンタデカニレンエチレン）、ポリ（４−シアノエトキシカルボニル−５−メトキシカルボニル−１０,１２−ペンタシクロ[６.５.１.０２,７.０９,１３.１３,６] ペンタデカニレンエチレン）、ポリ（４−シアノエトキシカルボニル−５−フェニルオキシカルボニル−１０,１２−ペンタシクロ[６.５.１.０２,７.０９,１３.１３,６] ペンタデカニレンエチレン）、ポリ（４−シアノエトキシカルボニル−５−フェニルオキシカルボニルメチル−１０,１２−ペンタシクロ[６.５.１.０２,７.０９,１３.１３,６] ペンタデカニレンエチレン）、ポリ（４−（４´−シアノフェニルカルボニル）−１０,１２−ペンタシクロ[６.５.１.０２,７.０９,１３.１３,６] ペンタデカニレンエチレン）、ポリ（４−（４´−シアノフェニルカルボニル）−４−メチル−１０,１２−ペンタシクロ[６.５.１.０２,７.０９,１３.１３,６] ペンタデカニレンエチレン）、ポリ（４−（４´−シアノフェニルカルボニル）−５−メチル−１０,１２−ペンタシクロ[６.５.１.０２,７.０９,１３.１３,６] ペンタデカニレンエチレン）、ポリ（４−（４´−シアノフェニルカルボニル）−５−フェニル−１０,１２−ペンタシクロ[６.５.１.０２,７.０９,１３.１３,６] ペンタデカニレンエチレン）、ポリ（４−（４´−シアノフェニルカルボニル）−５−メトキシ−１��,１２−ペンタシクロ[６.５.１.０２,７.０９,１３.１３,６] ペンタデカニレンエチレン）、ポリ（４−（４´−シアノフェニルカルボニル）−５−メトキシメチル−１０,１２−ペンタシクロ[６.５.１.０２,７.０９,１３.１３,６] ペンタデカニレンエチレン）、ポリ（４−（４´−シアノフェニルカルボニル）−５−メトキシカルボニル−１０,１２−ペンタシクロ[６.５.１.０２,７.０９,１３.１３,６] ペンタデカニレンエチレン）、ポリ（４−（４´−シアノフェニルカルボニル）−５−フェニルオキシカルボニル−１０,１２−ペンタシクロ[６.５.１.０２,７.０９,１３.１３,６] ペンタデカニレンエチレン）、ポリ（４−（４´−シアノフェニルカルボニル）−５−フェニルオキシカルボニルメチル−１０,１２−ペンタシクロ[６.５.１.０２,７.０９,１３.１３,６] ペンタデカニレンエチレン）、ポリ（４−シアノエトキシカルボニルメチル−１０,１２−ペンタシクロ[６.５.１.０２,７.０９,１３.１３,６] ペンタデカニレンエチレン）、ポリ（４−シアノエトキシカルボニルメチル−４−メチル−１０,１２−ペンタシクロ[６.５.１.０２,７.０９,１３.１３,６] ペンタデカニレンエチレン）、ポリ（４−シアノエトキシカルボニルメチル−５−メチル−１０,１２−ペンタシクロ[６.５.１.０２,７.０９,１３.１３,６] ペンタデカニレンエチレン）、ポリ（４−シアノエトキシカルボニルメチル−５−フェニル−１０,１２−ペンタシクロ[６.５.１.０２,７.０９,１３.１３,６] ペンタデカニレンエチレン）、ポリ（４−シアノエトキシカルボニル−５−メトキシ−１０,１２−ペンタシクロ[６.５.１.０２,７.０９,１３.１３,６] ペンタデカニレンエチレン）、ポリ（４−シアノエトキシカルボニル−５−メトキシメチル−１０,１２−ペンタシクロ[６.５.１.０２,７.０９,１３.１３,６] ペンタデカニレンエチレン）、ポリ（４−シアノエトキシカルボニルメチル−５−メトキシカルボニル−１０,１２−ペンタシクロ[６.５.１.０２,７.０９,１３.１３,６] ペンタデカニレンエチレン）、ポリ（４−シアノエトキシカルボニルメチル−５−フェニルオキシカルボニル−１０,１２−ペンタシクロ[６.５.１.０２,７.０９,１３.１３,６] ペンタデカニレンエチレン）、ポリ（４−シアノエトキシカルボニルメチル−５−フェニルオキシカルボニルメチル−１０,１２−ペンタシクロ[６.５.１.０２,７.０９,１３.１３,６] ペンタデカニレンエチレン）、ポリ（４−（４´−シアノフェニルカルボニルメチル）−１０,１２−ペンタシクロ[６.５.１.０２,７.０９,１３.１３,６] ペンタデカニレンエチレン）、ポリ（４−（４´−シアノフェニルカルボニルメチル）−４−メチル−１０,１２−ペンタシクロ[６.５.１.０２,７.０９,１３.１３,６] ペンタデカニレンエチレン）、ポリ（４−（４´−シアノフェニルカルボニルメチル）−５−メチル−１０,１２−ペンタシクロ[６.５.１.０２,７.０９,１３.１３,６] ペンタデカニレンエチレン）、ポリ（４−（４´−シアノフェニルカルボニルメチル）−５−フェニル−１０,１２−ペンタシクロ[６.５.１.０２,７.０９,１３.１３,６] ペンタデカニレンエチレン）、ポリ（４−（４´−シアノフェニルカルボニルメチル
）−５−メトキシ−１０,１２−ペンタシクロ[６.５.１.０２,７.０９,１３.１３,６] ペンタデカニレンエチレン）、ポリ（４−（４´−シアノフェニルカルボニルメチル）−５−メトキシメチル−１０,１２−ペンタシクロ[６.５.１.０２,７.０９,１３.１３,６] ペンタデカニレンエチレン）、ポリ（４−（４´−シアノフェニルカルボニルメチル）−５−メトキシカルボニル−１０,１２−ペンタシクロ[６.５.１.０２,７.０９,１３.１３,６] ペンタデカニレンエチレン）、ポリ（４−（４´−シアノフェニルカルボニルメチル）−５−フェニルオキシカルボニル−１０,１２−ペンタシクロ[６.５.１.０２,７.０９,１３.１３,６] ペンタデカニレンエチレン）、ポリ（４−（４´−シアノフェニルカルボニルメチル）−５−フェニルオキシカルボニルメチル−１０,１２−ペンタシクロ[６.５.１.０２,７.０９,１３.１３,６] ペンタデカニレンエチレン）などが挙げられ、
さらに、ポリ（４,５−ジシアノ−１０,１２−ペンタシクロ[６.５.１.０２,７.０９,１３.１３,６] ペンタデカニレンエチレン）、ポリ（４−シアノ−５−シアノメチル−１０,１２−ペンタシクロ[６.５.１.０２,７.０９,１３.１３,６] ペンタデカニレンエチレン）、ポリ（４−シアノ−５−シアノエチル−１０,１２−ペンタシクロ[６.５.１.０２,７.０９,１３.１３,６] ペンタデカニレンエチレン）、ポリ（４,５−ジシアノメチル−１０,１２−ペンタシクロ[６.５.１.０２,７.０９,１３.１３,６] ペンタデカニレンエチレン）、ポリ（４−シアノメチル−５−シアノエチル−１０,１２−ペンタシクロ[６.５.１.０２,７.０９,１３.１３,６] ペンタデカニレンエチレン）、ポリ（４,５−ジシアノエチル−１０,１２−ペンタシクロ[６.５.１.０２,７.０９,１３.１３,６] ペンタデカニレンエチレン）、ポリ（４−シアノエチル−５−シアノメチル−１０,１２−ペンタシクロ[６.５.１.０２,７.０９,１３.１３,６] ペンタデカニレンエチレン）、ポリ（４,５−ジシアノプロピル−１０,１２−ペンタシクロ[６.５.１.０２,７.０９,１３.１３,６] ペンタデカニレンエチレン）、ポリ（４−シアノ−５−フルオロ−１０,１２−ペンタシクロ[６.５.１.０２,７.０９,１３.１３,６] ペンタデカニレンエチレン）、ポリ（４−シアノ−５−トリフルオロメチル−１０,１２−ペンタシクロ[６.５.１.０２,７.０９,１３.１３,６] ペンタデカニレンエチレン）、ポリ（４−シアノ−５,５−ビス（トリフルオロメチル）−１０,１２−ペンタシクロ[６.５.１.０２,７.０９,１３.１３,６] ペンタデカニレンエチレン）、ポリ（４−シアノメチル−５−フルオロ−１０,１２−ペンタシクロ[６.５.１.０２,７.０９,１３.１３,６] ペンタデカニレンエチレン）、ポリ（４−シアノメチル−５−トリフルオロメチル−１０,１２−ペンタシクロ[６.５.１.０２,７.０９,１３.１３,６] ペンタデカニレンエチレン）、ポリ（４−シアノメチル−５,５−ビス（トリフルオロメチル）−１０,１２−ペンタシクロ[６.５.１.０２,７.０９,１３.１３,６] ペンタデカニレンエチレン）、ポリ（４−シアノエチル−５−フルオロ−１０,１２−ペンタシクロ[６.５.１.０２,７.０９,１３.１３,６] ペンタデカニレンエチレン）、ポリ（４−シアノエチル−５−トリフルオロメチル−１０,１２−ペンタシクロ[６.５.１.０２,７.０９,１３.１３,６] ペンタデカニレンエチレン）、ポリ（４−シアノエチル−５,５−ビス（トリフルオロメチル）−１０,１２−ペンタシクロ[６.５.１.０２,７.０９,１３.１３,６] ペンタデカニレンエチレン）などが挙げられる。
【００８８】
さらに、シアノを含有し、ｎが３であるポリ（５−シアノ−１３,１５−ヘプタシクロ[８.７.０.１２,９.１４,７.１１１,１７.０３,８.０１２,１６]イコサニレンエチレン）、ポリ（５−シアノ−５−メチル−１３,１５−ヘプタシクロ[８.７.０.１２,９.１４,７.１１１,１７.０３,８.０１２,１６]イコサニレンエチレン）、ポリ（５−シアノ−６−メチル−１３,１５−ヘプタシクロ[８.７.０.１２,９.１４,７.１１１,１７.０３,８.０１２,１６]イコサニレンエチレン）、ポリ（５−シアノ−６−フェニル−１３,１５−ヘプタシクロ[８.７.０.１２,９.１４,７.１１１,１７.０３,８.０１２,１６]イコサニレンエチレン）、ポリ（５−シアノ−６−メトキシ−１３,１５−ヘプタシクロ[８.７.０.１２,９.１４,７.１１１,１７.０３,８.０１２,１６]イコサニレンエチレン）、ポリ（５−シアノ−６−メトキシメチル−１３,１５−ヘプタシクロ[８.７.０.１２,９.１４,７.１１１,１７.０３,８.０１２,１６]イコサニレンエチレン）、ポリ（５−シアノ−６−メトキシカルボニル−１３,１５−ヘプタシクロ[８.７.０.１２,９.１４,７.１１１,１７.０３,８.０１２,１６]イコサニレンエチレン）、ポリ（５−シアノ−６−フェニルオキシカルボニル−１３,１５−ヘプタシクロ[８.７.０.１２,９.１４,７.１１１,１７.０３,８.０１２,１６]イコサニレンエチレン）、ポリ（５−シアノ−６−フェニルオキシカルボニルメチル−１３,１５−ヘプタシクロ[８.７.０.１２,９.１４,７.１１１,１７.０３,８.０１２,１６]イコサニレンエチレン）、ポリ（５−シアノメチル−１３,１５−ヘプタシクロ[８.７.０.１２,９.１４,７.１１１,１７.０３,８.０１２,１６]イコサニレンエチレン）、ポリ（５−シアノメチル−１３,１５−ヘプタシクロ[８.７.０.１２,９.１４,７.１１１,１７.０３,８.０１２,１６]イコサニレンエチレン）、ポリ（５−シアノメチル−６−メチル−１３,１５−ヘプタシクロ[８.７.０.１２,９.１４,７.１１１,１７.０３,８.０１２,１６]イコサニレンエチレン）、ポリ（５−シアノメチル−６−フェニル−１３,１５−ヘプタシクロ[８.７.０.１２,９.１４,７.１１１,１７.０３,８.０１２,１６]イコサニレンエチレン）、ポリ（５−シアノメチル−６−メトキシ−１３,１５−ヘプタシクロ[８.７.０.１２,９.１４,７.１１１,１７.０３,８.０１２,１６]イコサニレンエチレン）、ポリ（５−シアノメチル−６−メトキシメチル−１３,１５−ヘプタシクロ[８.７.０.１２,９.１４,７.１１１,１７.０３,８.０１２,１６]イコサニレンエチレン）、ポリ（５−シアノメチル−６−メトキシカルボニル−１３,１５−ヘプタシクロ[８.７.０.１２,９.１４,７.１１１,１７.０３,８.０１２,１６]イコサニレンエチレン）、ポリ（５−シアノメチル−６−フェニルオキシカルボニル−１３,１５−ヘプタシクロ[８.７.０.１２,９.１４,７.１１１,１７.０３,８.０１２,１６]イコサニレンエチレン）、ポリ（５−シアノメチル−６−フェニルオキシカルボニルメチル−１３,１５−ヘプタシクロ[８.７.０.１２,９.１４,７.１１１,１７.０３,８.０１２,１６]イコサニレンエチレン）、ポリ（５−シアノエチル−１３,１５−ヘプタシクロ[８.７.０.１２,９.１４,７.１１１,１７.０３,８.０１２,１６]イコサニレンエチレン）、ポリ（５−シアノエチル−６−メチル−１３,１５−ヘプタシクロ[８.７.０.１２,９.１４,���.１１１,１７.０３,８.０１２,１６]イコサニレンエチレン）、ポリ（５−シアノエチル−６−フェニル−１３,１５−ヘプタシクロ[８.７.０.１２,９.１４,７.１１１,１７.０３,８.０１２,１６]イコサニレンエチレン）、ポリ（５−シアノエチル−６−メトキシ−１３,１５−ヘプタシクロ[８.７.０.１２,９.１４,７.１１１,１７.０３,８.０１２,１６]イコサニレンエチレン）、ポリ（５−シアノエチル−６−メトキシメチル−１３,１５−ヘプタシクロ[８.７.０.１２,９.１４,７.１１１,１７.０３,８.０１２,１６]イコサニレンエチレン）、ポリ（５−シアノエチル−６−メトキシカルボニル−１３,１５−ヘプタシクロ[８.７.０.１２,９.１４,７.１１１,１７.０３,８.０１２,１６]イコサニレンエチレン）、ポリ（５−シアノエチル−６−フェニルオキシカルボニル−１３,１５−ヘプタシクロ[８.７.０.１２,９.１４,７.１１１,１７.０３,８.０１２,１６]イコサニレンエチレン）、ポリ（５−シアノエチル−６−フェニルオキシカルボニルメチル−１３,１５−ヘプタシクロ[８.７.０.１２,９.１４,７.１１１,１７.０３,８.０１２,１６]イコサニレンエチレン）、ポリ（５−シアノプロピル−１３,１５−ヘプタシクロ[８.７.０.１２,９.１４,７.１１１,１７.０３,８.０１２,１６]イコサニレンエチレン）、ポリ（５−シアノブチル−１３,１５−ヘプタシクロ[８.７.０.１２,９.１４,７.１１１,１７.０３,８.０１２,１６]イコサニレンエチレン）、ポリ（５−シアノヘキシル−１３,１５−ヘプタシクロ[８.７.０.１２,９.１４,７.１１１,１７.０３,８.０１２,１６]イコサニレンエチレン）などが挙げられ、
また、ポリ（５−シアノエトキシ−１３,１５−ヘプタシクロ[８.７.０.１２,９.１４,７.１１１,１７.０３,８.０１２,１６]イコサニレンエチレン）、ポリ（５−シアノエトキシ−５−メチル−１３,１５−ヘプタシクロ[８.７.０.１２,９.１４,７.１１１,１７.０３,８.０１２,１６]イコサニレンエチレン）、ポリ（５−シアノエトキシ−６−メチル−１３,１５−ヘプタシクロ[８.７.０.１２,９.１４,７.１１１,１７.０３,８.０１２,１６]イコサニレンエチレン）、ポリ（５−シアノエトキシ−６−フェニル−１３,１５−ヘプタシクロ[８.７.０.１２,９.１４,７.１１１,１７.０３,８.０１２,１６]イコサニレンエチレン）、ポリ（５−シアノエトキシ−６−メトキシ−１３,１５−ヘプタシクロ[８.７.０.１２,９.１４,７.１１１,１７.０３,８.０１２,１６]イコサニレンエチレン）、ポリ（５−シアノエトキシ−６−メトキシメチル−１３,１５−ヘプタシクロ[８.７.０.１２,９.１４,７.１１１,１７.０３,８.０１２,１６]イコサニレンエチレン）、ポリ（５−シアノエトキシ−６−メトキシカルボニル−１３,１５−ヘプタシクロ[８.７.０.１２,９.１４,７.１１１,１７.０３,８.０１２,１６]イコサニレンエチレン）、ポリ（５−シアノエトキシ−６−フェニルオキシカルボニル−１３,１５−ヘプタシクロ[８.７.０.１２,９.１４,７.１１１,１７.０３,８.０１２,１６]イコサニレンエチレン）、ポリ（５−シアノエトキシ−６−フェニルオキシカルボニルメチル−１３,１５−ヘプタシクロ[８.７.０.１２,９.１４,７.１１１,１７.０３,８.０１２,１６]イコサニレンエチレン）、ポリ（５−シアノエトキシメチル−１３,１５−ヘプタシクロ[８.７.０.１２,９.１４,７.１１１,１７.０３,８.０１２,１６]イコサニレンエチレン）、ポリ（５−シアノエトキシメチル−５−メチル−１３,１５−ヘプタシクロ[８.７.０.１２,９.１４,７.１１１,１７.０３,８.０１２,１６]イコサニレンエチレン）、ポリ（５−シアノエトキシメチル−６−メチル−１３,１５−ヘプタシクロ[８.７.０.１２,９.１４,７.１１１,１７.０３,８.０１２,１６]イコサニレンエチレン）、ポリ（５−シアノエトキシメチル−６−フェニル−１３,１５−ヘプタシクロ[８.７.０.１２,９.１４,７.１１１,１７.０３,８.０１２,１６]イコサニレンエチレン）、ポリ（５−シアノエトキシメチル−６−メトキシ−１３,１５−ヘプタシクロ[８.７.０.１２,９.１４,７.１１１,１７.０３,８.０１２,１６]イコサニレンエチレン）、ポリ（５−シアノエトキシメチル−６−メトキシメチル−１３,１５−ヘプタシクロ[８.７.０.１２,９.１４,７.１１１,１７.０３,８.０１２,１６]イコサニレンエチレン）、ポリ（５−シアノエトキシメチル−６−メトキシカルボニル−１３,１５−ヘプタシクロ[８.７.０.１２,９.１４,７.１１１,１７.０３,８.０１２,１６]イコサニレンエチレン）、ポリ（５−シアノエトキシメチル−６−フェニルオキシカルボニル−１３,１５−ヘプタシクロ[８.７.０.１２,９.１４,７.１１１,１７.０３,８.０１２,１６]イコサニレンエチレン）、ポリ（５−シアノエトキシメチル−６−フェニルオキシカルボニルメチル−１３,１５−ヘプタシクロ[８.７.０.１２,９.１４,７.１１１,１７.０３,８.０１２,１６]イコサニレンエチレン）、ポリ（５−（４´−シアノフェニル）−１３,１５−ヘプタシクロ[８.７.０.１２,９.１４,７.１１１,１７.０３,８.０１２,１６]イコサニレンエチレン）、ポリ（５−（４´−シアノフェニル）−５−メチル−１３,１５−ヘプタシクロ[８.７.０.１２,９.１４,７.１１１,１７.０３,８.０１２,１６]イコサニレンエチレン）、ポリ（５−（４´−シアノフェニル）−６−メチル−１３,１５−ヘプタシクロ[８.７.０.１２,９.１４,７.１１１,１７.０３,８.０１２,１６]イコサニレンエチレン）、ポリ（５−（４´−シアノフェニル）−６−フェニル−１３,１５−ヘプタシクロ[８.７.０.１２,９.１４,７.１１１,１７.０３,８.０１２,１６]イコサニレンエチレン）、ポリ（５−（４´−シアノフェニル）−６−メトキシ−１３,１５−ヘプタシクロ[８.７.０.１２,９.１４,７.１１１,１７.０３,８.０１２,１６]イコサニレンエチレン）、ポリ（５−（４´−シアノフェニル）−６−メトキシメチル−１３,１５−ヘプタシクロ[８.７.０.１２,９.１４,７.１１１,１７.０３,８.０１２,１６]イコサニレンエチレン）、ポリ（５−（４´−シアノフェニル）−６−メトキシカルボニル−１３,１５−ヘプタシクロ[８.７.０.１２,９.１４,７.１１１,１７.０３,８.０１２,１６]イコサニレンエチレン）、ポリ（５−（４´−シアノフェニル）−６−フェニルオキシカルボニル−１３,１５−ヘプタシクロ[８.７.０.１２,９.１４,７.１１１,１７.０３,８.０１２,１６]イコサニレンエチレン）、ポリ（５−（４´−シアノフェニル）−６−フェニルオキシカルボニルメチル−１３,１５−ヘプタシクロ[８.７.０.１２,９.１４,７.１１１,１７.０３,８.０１２,１６]イコサニレンエチレン）、ポリ（５−シアノエトキシカルボニル−１３,１５−ヘプタシクロ[８.７.０.１２,９.１４,７.１１１,１７.０３,８.０１２,１６]イコサニレンエチレン）、ポリ（５−シアノエトキシカルボニル−５−メチル−１３,１５−ヘプタシクロ[８.７.０.１２,９.１４,７.１１１,１７.０３,８.０１２,１６]イコサニレンエチレン）、ポリ（５−シアノエトキシカルボニル−６−メチル−１３,１５−ヘプタシクロ[８.７.０.１２,９.１４,７.１１１,１７.０３,８.０１２,１６]イコサニレンエチレン）、ポリ（５−シアノエトキシカルボニル−６−フェニル−１３,１５−ヘプタシクロ[８.７.０.１２,９.１４,７.１１１,１７.０３,８.０１２,１６]イコサニレンエチレン）、ポリ（５−シアノエトキシカルボニル−６−メトキシ−１３,１５−ヘプタシクロ[８.７.０.１２,９.１４,７.１１１,１７.０３,８.０１２,１６]イコサニレンエチレン）、ポリ（５−シアノエトキシカルボニル−６−メトキシメチル−１３,１５−ヘプタシクロ[８.７.０.１２,９.１４,７.１１１,１７.０３,８.０１２,１６]イコサニレンエチレン）、ポリ（５−シアノエトキシカルボニル−６−メトキシカルボニル−１３,１５−ヘプタシクロ[８.７.０.１２,９.１４,７.１１１,１７.０３,８.０１２,１６]イコサニレンエチレン）、ポリ（５−シアノエトキシカルボニル−６−フェニルオキシカルボニル−１３,１５−ヘプタシクロ[８.７.０.１２,９.１４,７.１１１,１７.０３,８.０１２,１６]イコサニレンエチレン）、ポリ（５−シアノエトキシカルボニル−６−フェニルオキシカルボニルメチル−１３,１５−ヘプタシクロ[８.７.０.１２,９.１４,７.１１１,１７.０３,８.０１２,１６]イコサニレンエチレン）、ポリ（５−（４´−シアノフェニルカルボニル���−１３,１５−ヘプタシクロ[８.７.０.１２,９.１４,７.１１１,１７.０３,８.０１２,１６]イコサニレンエチレン）、ポリ（５−（４´−シアノフェニルカルボニル）−５−メチル−１３,１５−ヘプタシクロ[８.７.０.１２,９.１４,７.１１１,１７.０３,８.０１２,１６]イコサニレンエチレン）、ポリ（５−（４´−シアノフェニルカルボニル）−６−メチル−１３,１５−ヘプタシクロ[８.７.０.１２,９.１４,７.１１１,１７.０３,８.０１２,１６]イコサニレンエチレン）、ポリ（５−（４´−シアノフェニルカルボニル）−６−フェニル−１３,１５−ヘプタシクロ[８.７.０.１２,９.１４,７.１１１,１７.０３,８.０１２,１６]イコサニレンエチレン）、ポリ（５−（４´−シアノフェニルカルボニル）−６−メトキシ−１３,１５−ヘプタシクロ[８.７.０.１２,９.１４,７.１１１,１７.０３,８.０１２,１６]イコサニレンエチレン）、ポリ（５−（４´−シアノフェニルカルボニル）−６−メトキシメチル−１３,１５−ヘプタシクロ[８.７.０.１２,９.１４,７.１１１,１７.０３,８.０１２,１６]イコサニレンエチレン）、ポリ（５−（４´−シアノフェニルカルボニル）−６−メトキシカルボニル−１３,１５−ヘプタシクロ[８.７.０.１２,９.１４,７.１１１,１７.０３,８.０１２,１６]イコサニレンエチレン）、ポリ（５−（４´−シアノフェニルカルボニル）−６−フェニルオキシカルボニル−１３,１５−ヘプタシクロ[８.７.０.１２,９.１４,７.１１１,１７.０３,８.０１２,１６]イコサニレンエチレン）、ポリ（５−（４´−シアノフェニルカルボニル）−６−フェニルオキシカルボニルメチル−１３,１５−ヘプタシクロ[８.７.０.１２,９.１４,７.１１１,１７.０３,８.０１２,１６]イコサニレンエチレン）、ポリ（５−シアノエトキシカルボニルメチル−１３,１５−ヘプタシクロ[８.７.０.１２,９.１４,７.１１１,１７.０３,８.０１２,１６]イコサニレンエチレン）、ポリ（５−シアノエトキシカルボニルメチル−５−メチル−１３,１５−ヘプタシクロ[８.７.０.１２,９.１４,７.１１１,１７.０３,８.０１２,１６]イコサニレンエチレン）、ポリ（５−シアノエトキシカルボニルメチル−６−メチル−１３,１５−ヘプタシクロ[８.７.０.１２,９.１４,７.１１１,１７.０３,８.０１２,１６]イコサニレンエチレン）、ポリ（５−
シアノエトキシカルボニルメチル−６−フェニル−１３,１５−ヘプタシクロ[８.７.０.１２,９.１４,７.１１１,１７.０３,８.０１２,１６]イコサニレンエチレン）、ポリ（５−シアノエトキシカルボニル−６−メトキシ−１３,１５−ヘプタシクロ[８.７.０.１２,９.１４,７.１１１,１７.０３,８.０１２,１６]イコサニレンエチレン）、ポリ（５−シアノエトキシカルボニル−６−メトキシメチル−１３,１５−ヘプタシクロ[８.７.０.１２,９.１４,７.１１１,１７.０３,８.０１２,１６]イコサニレンエチレン）、ポリ（５−シアノエトキシカルボニルメチル−６−メトキシカルボニル−１３,１５−ヘプタシクロ[８.７.０.１２,９.１４,７.１１１,１７.０３,８.０１２,１６]イコサニレンエチレン）、ポリ（５−シアノエトキシカルボニルメチル−６−フェニルオキシカルボニル−１３,１５−ヘプタシクロ[８.７.０.１２,９.１４,７.１１１,１７.０３,８.０１２,１６]イコサニレンエチレン）、ポリ（５−シアノエトキシカルボニルメチル−６−フェニルオキシカルボニルメチル−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−５−メチル−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−６−メチル−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−６−フェニル−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−６−メトキシ−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−６−メトキシメチル−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−６−メトキシカルボニル−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−６−フェニルオキシカルボニル−１３,１５−ヘプタシクロ[８.７.０.１２,９.１４,７.１１１,１７.０３,８.０１２,１６]イコサニレンエチレン）、ポリ（５−（４´−シアノフェニルカルボニルメチル）−６−フェニルオキシカルボニルメチル−１３,１５−ヘプタシクロ[８.７.０.１２,９.１４,７.１１１,１７.０３,８.０１２,１６]イコサニレンエチレン）などが挙げられ、
さらに、ポリ（５,５−ジシアノ−１３,１５−ヘプタシクロ[８.７.０.１２,９.１４,７.１１１,１７.０３,８.０１２,１６]イコサニレンエチレン）、ポリ（５−シアノ−６−シアノメチル−１３,１５−ヘプタシクロ[８.７.０.１２,９.１４,７.１１１,１７.０３,８.０１２,１６]イコサニレンエチレン）、ポリ（５−シアノ−６−シアノエチル−１３,１５−ヘプタシクロ[８.７.０.１２,９.１４,７.１１１,１７.０３,８.０１２,１６]イコサニレンエチレン）、ポリ（５,５−ジシアノメチル−１３,１５−ヘプタシクロ[８.７.０.１２,９.１４,７.１１１,１７.０３,８.０１２,１６]イコサニレンエチレン）、ポリ（５−シアノメチル−６−シアノエチル−１３,１５−ヘプタシクロ[８.７.０.１２,９.１４,７.１１１,１７.０３,８.０１２,１６]イコサニレンエチレン）、ポリ（５,５−ジシアノエチル−１３,１５−ヘプタシクロ[８.７.０.１２,９.１４,７.１１１,１７.０３,８.０１２,１６]イコサニレンエチレン）、ポリ（５−シアノエチル−６−シアノメチル−１３,１５−ヘプタシクロ[８.７.０.１２,９.１４,７.１１１,１７.０３,８.０１２,１６]イコサニレンエチレン）、ポリ（５,５−ジシアノプロピル−１３,１５−ヘプタシクロ[８.７.０.１２,９.１４,７.１１１,１７.０３,８.０１２,１６]イコサニレンエチレン）、ポリ（５−シアノ−６−フルオロ−１３,１５−ヘプタシクロ[８.７.０.１２,９.１４,７.１１１,１７.０３,８.０１２,１６]イコサニレンエチレン）、ポリ（５−シアノ−６−トリフルオロメチル−１３,１５−ヘプタシクロ[８.７.０.１２,９.１４,７.１１１,１７.０３,８.０１２,１６]イコサニレンエチレン）、ポリ（５−シアノ−６,６−ビス（トリフルオロメチル）−１３,１５−ヘプタシクロ[８.７.０.１２,９.１４,７.１１１,１７.０３,８.０１２,１６]イコサニレンエチレン）、ポリ（５−シアノメチル−６−フルオロ−１３,１５−ヘプタシクロ[８.７.０.１２,９.１４,７.１１１,１７.０３,８.０１２,１６]イコサニレンエチレン）、ポリ（５−シアノメチル−６−トリフルオロメチル−１３,１５−ヘプタシクロ[８.７.０.１２,９.１４,７.１１１,１７.０３,８.０１２,１６]イコサニレンエチレン）、ポリ（５−シアノメチル−６,６−ビス（トリフルオロメチル）−１３,１５−ヘプタシクロ[８.７.０.１２,９.１４,７.１１１,１７.０３,８.０１２,１６]イコサニレンエチレン）、ポリ（５−シアノエチル−６−フルオロ−１３,１５−ヘプタシクロ[８.７.０.１２,９.１４,７.１１１,１７.０３,８.０１２,１６]イコサニレンエチレン）、ポリ（５−シアノエチル−６−トリフルオロメチル−１３,１５−ヘプタシクロ[８.７.０.１２,９.１４,７.１１１,１７.０３,８.０１２,１６]イコサニレンエチレン）、ポリ（５−シアノエチル−６,６−ビス（トリフルオロメチル）−１３,１５−ヘプタシクロ[８.７.０.１２,９.１４,７.１１１,１７.０３,８.０１２,１６]イコサニレンエチレン）などが挙げられる。
【００８９】
さらに、一般式（２）においてＸ２が、上記のデカニレン、ペンタデカニレン、イコサニレンの−ＣＨ２−に代えて−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）が挙げられる。
【００９０】
本発明において、少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーにおける一般式（３）で表される繰り返し構造単位〔Ｃ〕は、次式で表される。
【００９１】
【化１８】
2011125323.tif 000020
【００９２】
（式（３）中、Ｒ１３〜Ｒ１６は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１３〜Ｒ１６が互いに結合して環構造を形成していてもよい。Ｘ３は−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）選ばれ、同一でも異なってもよい。ｎは０または１を表す。）
【００９３】
さらに詳しくは、一般式（３）においてＲ１３〜Ｒ１６は、水素、または、メチル、エチル、プロピル、イソプロピル、２−メチルイソプロピル、ｎ-ブチル、ｎ-ペンチル、シクロペンチル、ヘキシル、シクロへキシル、ヘプチル、オクチル等の炭素数１〜１０のアルキル、フェニル、ナフチル、インデニル、ビフェニル、アントラセニル、フェナントラセニル、トリフェニレニル等の炭素数６〜２０のアリール、メトキシ、エトキシ、プロポキシ、ブトキシ、tert−ブトキシ、ペンチルオキシ、シクロペンチルオキシ、ヘキシルオキシ、シクロヘキシルオキシ等の炭素数１〜１０のアルコキシ、または、メトキシメチル、エトキシメチル、プロポキシメチル、ブトキシメチル、tert−ブトキシメチル、ペンチルオキシメチル、シクロペンチルオキシメチル、ヘキシルオキシメチル、シクロヘキシルオキシメチル、メトキシエチル、エトキシエチル、プロポキシエチル、ブトキシエチル、ペンチルオキシエチル、シクロペンチルオキシエチル、ヘキシルオキシエチル、シクロヘキシルオキシエチル、メトキシプロピル、エトキシプロピル、プロポキシプロピル、ブトキシプロピル、ペンチルオキシプロピル、シクロペンチルオキシプロピル、ヘキシルオキシプロピル、シクロヘキシルオキシプロピル等の炭素数２〜１０のアルコキシアルキル、メトキシカルボニル、エトキシカルボニル、tert−ブトキシカルボニル、ペンチルオキシカルボニル、シクロペンチルオキシカルボニル、ヘキシルオキシカルボニル、シクロヘキシルオキシカルボニル等の炭素数２〜１０のアルコキシカルボニル、メトキシカルボニルメチル、エトキシカルボニルメチル、tert−ブトキシカルボニルメチル、ペンチルオキシカルボニルメチル、シクロペンチルオキシカルボニルメチル、ヘキシルオキシカルボニルメチル、シクロヘキシルオキシカルボニルメチル等の炭素数３〜１０のアルコキシカルボニルアルキル、または、メトキシメチルオキシカルボニル、エトキシメチルオキシカルボニル、プロポキシメチルオキシカルボニル、ブトキシメチルオキシカルボニル、tert−ブトキシメチルオキシカルボニル、ペンチルオキシメチルオキシカルボニル、シクロペンチルオキシメチルオキシカルボニル、ヘキシルオキシメチルオキシカルボニル、シクロヘキシルオキシメチルオキシカルボニル等の炭素数３〜１０のアルコキシアルキルオキシカルボニルが例示される。
【００９４】
本発明において環状オレフィンコポリマーを構成する一般式（３）で表される繰り返し構造単位は、１種類のみでもよく、一般式（３）のＲ１３〜Ｒ１６の少なくとも１つが互いに異なる２種類以上の構造単位からなるものであってもよい。
【００９５】
さらに、本発明において一般式（３）で表される繰り返し構造単位を含有する環状オレフィンポリマー構造の具体例としては、例えば、ｎが０であるポリ（１,３−シクロペンチレンエチレン）、ポリ（１−メチル−３,５−シクロペンチレンエチレン）、ポリ（１,１−ジメチル−３,５−シクロペンチレンエチレン）、ポリ（１−エチル−３,５−シクロペンチレンエチレン）、ポリ（１−プロピル−３,５−シクロペンチレンエチレン）、ポリ（１−イソプロピル−３,５−シクロペンチレンエチレン）、ポリ（１−（２´−メチルイソプロピル）−３,５−シクロペンチレンエチレン）、ポリ（１−ブチル−３,５−シクロペンチレンエチレン）、ポリ（１−ペンチル−３,５−シクロペンチレンエチレン）、ポリ（１−シクロペンチル−３,５−シクロペンチレンエチレン）、ポリ（１−ヘキシル−３,５−シクロペンチレンエチレン）、ポリ（１−シクロへキシル−３,５−シクロペンチレンエチレン）、ポリ（１−ヘプチル−３,５−シクロペンチレンエチレン）、ポリ（１−フェニル−３,５−シクロペンチレンエチレン）、ポリ（１−メチル−１−フェニル−３,５−シクロペンチレンエチレン）、ポリ（１−（２´−インデニル）−３,５−シクロペンチレンエチレン）、ポリ（１−（２´−ナフチル）−３,５−シクロペンチレンエチレン）、ポリ（１−（４´−ビフェニル）−３,５−シクロペンチレンエチレン）、ポリ（１−（２´−アントラセニル）−３,５−シクロペンチレンエチレン）、ポリ（１−メトキシ−３,５−シクロペンチレンエチレン）、ポリ（１−メチル−１−メトキシ−３,５−シクロペンチレンエチレン）、ポリ（１−エトキシ−３,５−シクロペンチレンエチレン）、ポリ（１−プロポキシ−３,５−シクロペンチレンエチレン）、ポリ（１−イソプロポキシ−３,５−シクロペンチレンエチレン）、ポリ（１−（２´−メチルイソプロポキシ）−３,５−シクロペンチレンエチレン）、ポリ（１−ブトキシ−３,５−シクロペンチレンエチレン）、ポリ（１−tert−ブトキシ−３,５−シクロペンチレンエチレン）、ポリ（１−ペンチルオキシ−３,５−シクロペンチレンエチレン）、ポリ（１−シクロペンチルオキシ−３,５−シクロペンチレンエチレン）、ポリ（１−ヘキシルオキシ−３,５−シクロペンチレンエチレン）、ポリ（１−シクロヘキシルオキシ−３,５−シクロペンチレンエチレン）、ポリ（１−メトキシメチル−３,５−シクロペンチレンエチレン）、ポリ（１−メチル−１−メトキシメチル−３,５−シクロペンチレンエチレン）、ポリ（１−エトキシメチル−３,５−シクロペンチレンエチレン）、ポリ（１−プロポキシメチル−３,５−シクロペンチレンエチレン）、ポリ（１−ブトキシメチル−３,５−シクロペンチレンエチレン）、ポリ（１−tert−ブトキシメチル−３,５−シクロペンチレンエチレン）、ポリ（１−ペンチルオキシメチル−３,５−シクロペンチレンエチレン）、ポリ（１−シクロペンチルオキシメチル−３,５−シクロペンチレンエチレン）、ポリ（１−ヘキシルオキシメチル−３,５−シクロペンチレンエチレン）、ポリ（１−シクロヘキシルオキシメチル−３,５−シクロペンチレンエチレン）、ポリ（１−メトキシエチル−３,５−シクロペンチレンエチレン）、ポリ（１−メチル−１−メトキシエチル−３,５−シクロペンチレンエチレン）、ポリ（１−エトキシエチル−３,５−シクロペンチレンエチレン）、ポリ（１−プロポキシエチル−３,５−シクロペンチレンエチレン）、ポリ（１−ブトキシエチル−３,５−シクロペンチレンエチレン）、ポリ（１−ペンチルオキシエチル−３,５−シクロペンチレンエチレン）、ポリ（１−ヘキシルオキシエチル−３,５−シクロペンチレンエチレン）、ポリ（１−メトキシプロピル−３,５−シクロペンチレンエチレン）、ポリ（１−エトキシプロピル−３,５−シクロペンチレンエチレン）、ポリ（１−プロポキシプロピル−３,５−シクロペンチレンエチレン）、ポリ（１−ブトキシプロピル−３,５−シクロペンチレンエチレン）、ポリ（１−ペンチルオキシプロピル−３,５−シクロペンチレンエチレン）、ポリ（１−ヘキシルオキシプロピル−３,５−シクロペンチレンエチレン）などが挙げられ、
また、ポリ（１−メトキシカルボニル−３,５−シクロペンチレンエチレン）、ポリ（１−メチル−１−メトキシカルボニル−３,５−シクロペンチレンエチレン）、ポリ（１−エトキシカルボニル−３,５−シクロペンチレンエチレン）、ポリ（１−プロポキシカルボニル−３,５−シクロペンチレンエチレン）、ポリ（１−ブトキシカルボニル−３,５−シクロペンチレンエチレン）、ポリ（１−tert−ブトキシカルボニル−３,５−シクロペンチレンエチレン）、ポリ（１−ペンチルオキシカルボニル−３,５−シクロペンチレンエチレン）、ポリ（１−ヘキシルオキシカルボニル−３,５−シクロペンチレンエチレン）、ポリ（１−メトキシカルボニルメチル−３,５−シクロペンチレンエチレン）、ポリ（１−メチル−１−メトキシカルボニルメチル−３,５−シクロペンチレンエチレン）、ポリ（１−メトキシカルボニルエチル−３,５−シクロペンチレンエチレン）、ポリ（１−メトキシカルボニルプロピル−３,５−シクロペンチレンエチレン）、ポリ（１−メトキシカルボニルブチル−３,５−シクロペンチレンエチレン）、ポリ（１−メトキシカルボニルペンチル−３,５−シクロペンチレンエチレン）、ポリ（１−エトキシカルボニルメチル−３,５−シクロペンチレンエチレン）、ポリ（１−メチル−１−エトキシカルボニルメチル−３,５−シクロペンチレンエチレン）、ポリ（１−エトキシカルボニルエチル−３,５−シクロペンチレンエチレン）、ポリ（１−エトキシカルボニルプロピル−３,５−シクロペンチレンエチレン）、ポリ（１−エトキシカルボニルブチル−３,５−シクロペンチレンエチレン）、ポリ（１−エトキシカルボニルペンチル−３,５−シクロペンチレンエチレン）、ポリ（１−フェノキシ−３,５−シクロペンチレンエチレン）、ポリ（１−メチル−１−フェノキシ−３,５−シクロペンチレンエチレン）、ポリ（１−（２´−インデニルオキシ）−３,５−シクロペンチレンエチレン）、ポリ（１−（２´−ナフチルオキシ）−３,５−シクロペンチレンエチレン）、ポリ（１−（４´−ビフェニルオキシ）−３,５−シクロペンチレンエチレン）、ポリ（１−（２´−アントラセニルオキシ）−３,５−シクロペンチレンエチレン）、ポリ（１−メトキシメチルオキシカルボニルメチル−３,５−シクロペンチレンエチレン）、ポリ（１−メチル−１−メトキシメチルオキシカルボニルメチル−３,５−シクロペンチレンエチレン）、ポリ（１−エトキシメチルオキシカルボニルメチル−３,５−シクロペンチレンエチレン）、ポリ（１−プロポキシメチルオキシカルボニルメチル−３,５−シクロペンチレンエチレン）、ポリ（１−ブトキシメチルオキシカルボニルメチル−３,５−シクロペンチレンエチレン）、ポリ（１−tert−ブトキシメチルオキシカルボニルメチル−３,５−シクロペンチレンエチレン）、ポリ（１−ペンチルオキシメチルオキシカルボニルメチル−３,５−シクロペンチレンエチレン）、ポリ（１−シクロペンチルオキシメチルオキシカルボニルメチル−３,５−シクロペンチレンエチレン）、ポリ（１−ヘキシルオキシメチルオキシカルボニルメチル−３,５−シクロペンチレンエチレン）、ポリ（１−シクロヘキシルオキシメチルオキシカルボニルメチル−３,５−シクロペンチレンエチレン）��リ（１−フェノキシカルボニルメチル−３,５−シクロペンチレンエチレン）、ポリ（１−メチル−１−フェノキシカルボニルメチル−３,５−シクロペンチレンエチレン）、ポリ（１−（２´−インデニルオキシカルボニルメチル）−３,５−シクロペンチレンエチレン）、ポリ（１−（２´−ナフチルオキシカルボニルメチル）−３,５−シクロペンチレンエチレン）、ポリ（１−（４´−ビフェニルオキシカルボニルメチル）−３,５−シクロペンチレンエチレン）、ポリ（１−（２´−アントラセニルオキシカルボニルメチル）−３,５−シクロペンチレンエチレン）などが挙げられる。
【００９６】
また、ｎが１であるポリ（７,９−トリシクロ[４.３.０.１２,５]デカニレンエチレン）、ポリ（３−メチル−７,９−トリシクロ[４.３.０.１２,５]デカニレンエチレン）、ポリ（１,１−ジメチル−７,９−トリシクロ[４.３.０.１２,５]デカニレンエチレン）、ポリ（３−エチル−７,９−トリシクロ[４.３.０.１２,５]デカニレンエチレン）、ポリ（３−プロピル−７,９−トリシクロ[４.３.０.１２,５]デカニレンエチレン）、ポリ（３−イソプロピル−７,９−トリシクロ[４.３.０.１２,５]デカニレンエチレン）、ポリ（３−（２´−メチルイソプロピル）−７,９−トリシクロ[４.３.０.１２,５]デカニレンエチレン）、ポリ（３−ブチル−７,９−トリシクロ[４.３.０.１２,５]デカニレンエチレン）、ポリ（３−ペンチル−７,９−トリシクロ[４.３.０.１２,５]デカニレンエチレン）、ポリ（３−シクロペンチル−７,９−トリシクロ[４.３.０.１２,５]デカニレンエチレン）、ポリ（３−ヘキシル−７,９−トリシクロ[４.３.０.１２,５]デカニレンエチレン）、ポリ（３−シクロへキシル−７,９−トリシクロ[４.３.０.１２,５]デカニレンエチレン）、ポリ（３−ヘプチル−７,９−トリシクロ[４.３.０.１２,５]デカニレンエチレン）、ポリ（３−フェニル−７,９−トリシクロ[４.３.０.１２,５]デカニレンエチレン）、ポリ（３−メチル−３−フェニル−７,９−トリシクロ[４.３.０.１２,５]デカニレンエチレン）、ポリ（３−（２´−インデニル）−７,９−トリシクロ[４.３.０.１２,５]デカニレンエチレン）、ポリ（３−（２´−ナフチル）−７,９−トリシクロ[４.３.０.１２,５]デカニレンエチレン）、ポリ（３−（４´−ビフェニル）−７,９−トリシクロ[４.３.０.１２,５]デカニレンエチレン）、ポリ（３−（２´−アントラセニル）−７,９−トリシクロ[４.３.０.１２,５]デカニレンエチレン）、ポリ（３−メトキシ−７,９−トリシクロ[４.３.０.１２,５]デカニレンエチレン）、ポリ（３−メチル−３−メトキシ−７,９−トリシクロ[４.３.０.１２,５]デカニレンエチレン）、ポリ（３−エトキシ−７,９−トリシクロ[４.３.０.１２,５]デカニレンエチレン）、ポリ（３−プロポキシ−７,９−トリシクロ[４.３.０.１２,５]デカニレンエチレン）、ポリ（３−イソプロポキシ−７,９−トリシクロ[４.３.０.１２,５]デカニレンエチレン）、ポリ（３−（２´−メチルイソプロポキシ）−７,９−トリシクロ[４.３.０.１２,５]デカニレンエチレン）、ポリ（３−ブトキシ−７,９−トリシクロ[４.３.０.１２,５]デカニレンエチレン）、ポリ（３−tert−ブトキシ−７,９−トリシクロ[４.３.０.１２,５]デカニレンエチレン）、ポリ（３−ペンチルオキシ−７,９−トリシクロ[４.３.０.１２,５]デカニレンエチレン）、ポリ（３−シクロペンチルオキシ−７,９−トリシクロ[４.３.０.１２,５]デカニレンエチレン）、ポリ（３−ヘキシルオキシ−７,９−トリシクロ[４.３.０.１２,５]デカニレンエチレン）、ポリ（３−シクロヘキシルオキシ−７,９−トリシクロ[４.３.０.１２,５]デカニレンエチレン）、ポリ（３−メトキシメチル−７,９−トリシクロ[４.３.０.１２,５]デカニレンエチレン）、ポリ（３−メチル−３−メトキシメチル−７,９−トリシクロ[４.３.０.１２,５]デカニレンエチレン）、ポリ（３−エトキシメチル−７,９−トリシクロ[４.３.０.１２,５]デカニレンエチレン）、ポリ（３−プロポキシメチル−７,９−トリシクロ[４.３.０.１２,５]デカニレンエチレン）、ポリ（３−ブトキシメチル−７,９−トリシクロ[４.３.０.１２,５]デカニレンエチレン）、ポリ（３−tert−ブトキシメチル−７,９−トリシクロ[４.３.０.１２,５]デカニレンエチレン）、ポリ（３−ペンチルオキシメチル−７,９−トリシクロ[４.３.０.１２,５]デカニレンエチレン）、ポリ（３−シクロペンチルオキシメチル−７,９−トリシクロ[４.３.０.１２,５]デカニレンエチレン）、ポリ（３−ヘキシルオキシメチル−７,９−トリシクロ[４.３.０.１２,５]デカニレンエチレン）、ポリ（３−シクロヘキシルオキシメチル−７,９−トリシクロ[４.３.０.１２,５]デカニレンエチレン）、ポリ（３−メトキシエチル−７,９−トリシクロ[４.３.０.１２,５]デカニレンエチレン）、ポリ（３−メチル−３−メトキシエチル−７,９−トリシクロ[４.３.０.１２,５]デカニレンエチレン）、ポリ（３−エトキシエチル−７,９−トリシクロ[４.３.０.１２,５]デカニレンエチレン）、ポリ（３−プロポキシエチル−７,９−トリシクロ[４.３.０.１２,５]デカニレンエチレン）、ポリ（３−ブトキシエチル−７,９−トリシクロ[４.３.０.１２,５]デカニレンエチレン）、ポリ（３−ペンチルオキシエチル−７,９−トリシクロ[４.３.０.１２,５]デカニレンエチレン）、ポリ（３−ヘキシルオキシエチル−７,９−トリシクロ[４.３.０.１２,５]デカニレンエチレン）、ポリ（３−メトキシプロピル−７,９−トリシクロ[４.３.０.１２,５]デカニレンエチレン）、ポリ（３−エトキシプロピル−７,９−トリシクロ[４.３.０.１２,５]デカニレンエチレン）、ポリ（３−プロポキシプロピル−７,９−トリシクロ[４.３.０.１２,５]デカニレンエチレン）、ポリ（３−ブトキシプロピル−７,９−トリシクロ[４.３.０.１２,５]デカニレンエチレン）、ポリ（３−ペンチルオキシプロピル−７,９−トリシクロ[４.３.０.１２,５]デカニレンエチレン）、ポリ（３−ヘキシルオキシプロピル−７,９−トリシクロ[４.３.０.１２,５]デカニレンエチレン）などが挙げられ、
また、ポリ（３−メトキシカルボニル−７,９−トリシクロ[４.３.０.１２,５]デカニレンエチレン）、ポリ（３−メチル−３−メトキシカルボニル−７,９−トリシクロ[４.３.０.１２,５]デカニレンエチレン）、ポリ（３−エトキシカルボニル−７,９−トリシクロ[４.３.０.１２,５]デカニレンエチレン）、ポリ（３−プロポキシカルボニル−７,９−トリシクロ[４.３.０.１２,５]デカニレンエチレン）、ポリ（３−ブトキシカルボニル−７,９−トリシクロ[４.３.０.１２,５]デカニレンエチレン）、ポリ（３−tert−ブトキシカルボニル−７,９−トリシクロ[４.３.０.１２,５]デカニレンエチレン）、ポリ（３−ペンチルオキシカルボニル−７,９−トリシクロ[４.３.０.１２,５]デカニレンエチレン）、ポリ（３−ヘキシルオキシカルボニル−７,９−トリシクロ[４.３.０.１２,５]デカニレンエチレン）、ポリ（３−メトキシカルボニルメチル−７,９−トリシクロ[４.３.０.１２,５]デカニレンエチレン）、ポリ（３−メチル−３−メトキシカルボニルメチル−７,９−トリシクロ[４.３.０.１２,５]デカニレンエチレン）、ポリ（３−メトキシカルボニルエチル−７,９−トリシクロ[４.３.０.１２,５]デカニレンエチレン）、ポリ（３−メトキシカルボニルプロピル−７,９−トリシクロ[４.３.０.１２,５]デカニレンエチレン）、ポリ（３−メトキシカルボニルブチル−７,９−トリシクロ[４.３.０.１２,５]デカニレンエチレン）、ポリ（３−メトキシカルボニルペンチル−７,９−トリシクロ[４.３.０.１２,５]デカニレンエチレン）、ポリ（３−エトキシカルボニルメチル−７,９−トリシクロ[４.３.０.１２,５]デカニレンエチレン）、ポリ（３−メチル−３−エトキシカルボニルメチル−７,９−トリシクロ[４.３.０.１２,５]デカニレンエチレン）、ポリ（３−エトキシカルボニルエチル−７,９−トリシクロ[４.３.０.１２,５]デカニレンエチレン）、ポリ（３−エトキシカルボニルプロピル−７,９−トリシクロ[４.３.０.１２,５]デカニレンエチレン）、ポリ（３−エトキシカルボニルブチル−７,９−トリシクロ[４.３.０.１２,５]デカニレンエチレン）、ポリ（３−エトキシカルボニルペンチル−７,９−トリシクロ[４.３.０.１２,５]デカニレンエチレン）、ポリ（１−フェノキシ−７,９−トリシクロ[４.３.０.１２,５]デカニレンエチレン）、ポリ（１−メチル−１−フェノキシ−７,９−トリシクロ[４.３.０.１２,５]デカニレンエチレン）、ポリ（１−（２´−インデニルオキシ）−７,９−トリシクロ[４.３.０.１２,５]デカニレンエチレン）、ポリ（１−（２´−ナフチルオキシ）−７,９−トリシクロ[４.３.０.１２,５]デカニレンエチレン）、ポリ（１−（４´−ビフェニルオキシ）−７,９−トリシクロ[４.３.０.１２,５]デカニレンエチレン）、ポリ（１−（２´−アントラセニルオキシ）−７,９−トリシクロ[４.３.０.１２,５]デカニレンエチレン）、ポリ（３−メトキシメチルオキシカルボニルメチル−７,９−トリシクロ[４.３.０.１２,５]デカニレンエチレン）、ポリ（３−メチル−３−メトキシメチルオキシカルボニルメチル−７,９−トリシクロ[４.３.０.１２,５]デカニレンエチレン）、ポリ（３−エトキシメチルオキシカルボニルメチル−７,９−トリシクロ[４.３.０.１２,５]デカニレンエチレン）、ポリ（３−プロポキシメチルオキシカルボニ���メチル−７,９−トリシクロ[４.３.０.１２,５]デカニレンエチレン）、ポリ（３−ブトキシメチルオキシカルボニルメチル−７,９−トリシクロ[４.３.０.１２,５]デカニレンエチレン）、ポリ（３−tert−ブトキシメチルオキシカルボニルメチル−７,９−トリシクロ[４.３.０.１２,５]デカニレンエチレン）、ポリ（３−ペンチルオキシメチルオキシカルボニルメチル−７,９−トリシクロ[４.３.０.１２,５]デカニレンエチレン）、ポリ（３−シクロペンチルオキシメチルオキシカルボニルメチル−７,９−トリシクロ[４.３.０.１２,５]デカニレンエチレン）、ポリ（３−ヘキシルオキシメチルオキシカルボニルメチル−７,９−トリシクロ[４.３.０.１２,５]デカニレンエチレン）、ポリ（３−シクロヘキシルオキシメチルオキシカルボニルメチル−７,９−トリシクロ[４.３.０.１２,５]デカニレンエチレン）ポリ（１−フェノキシカルボニルメチル−７,９−トリシクロ[４.３.０.１２,５]デカニレンエチレン）、ポリ（１−メチル−１−フェノキシカルボニルメチル−７,９−トリシクロ[４.３.０.１２,５]デカニレンエチレン）、ポリ（１−（２´−インデニルオキシカルボニルメチル）−７,９−トリシクロ[４.３.０.１２,５]デカニレンエチレン）、ポリ（１−（２´−ナフチルオキシカルボニルメチル）−７,９−トリシクロ[４.３.０.１２,５]デカニレンエチレン）、ポリ（１−（４´−ビフェニルオキシカルボニルメチル）−７,９−トリシクロ[４.３.０.１２,５]デカニレンエチレン）、ポリ（１−（２´−アントラセニルオキシカルボニルメチル）−７,９−トリシクロ[４.３.０.１２,５]デカニレンエチレン）などが挙げられる。
【００９７】
さらに、一般式（３）においてＸ３が、上記のシクロペンチレン、または、デカニレンの−ＣＨ２−に代えて−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）が挙げられる。
【００９８】
本発明において、少なくとも一般式（１）で表される繰り返し構造単位〔Ａ〕と一般式（２）で表される繰り返し構造単位〔Ｂ〕を含有する環状オレフィンコポリマー、または、少なくとも、一般式（１）で表される繰り返し構造単位〔Ａ〕と一般式（２）で表される繰り返し構造単位〔Ｂ〕とを含有し、かつ、一般式（３）で表される繰り返し構造単位〔Ｃ〕を含有する環状オレフィンコポリマーは、ラマン分光法による１５００〜１４００ｃｍ−１における配向方向に対しての平行光強度Ｉ‖と垂直光強度Ｉ⊥の二色比Ｄ＝Ｉ‖／Ｉ⊥を示す特性を持っており、その関数である配向係数Ｆ＝（Ｄ−１）／（Ｄ＋２）の絶対値の変化量△Ｆに対する配向複屈折の絶対値の変化量△ＯＢで表わされる△ＯＢ／△Ｆの絶対値が０.００１〜０.２５０であることを特徴とする光学材料である。さらに、その配向係数Ｆ＝（Ｄ−１）／（Ｄ＋２）の絶対値が０．００1以上で配向複屈折の絶対値が５×１０−４以下の非常に小さい複屈折を発現する光学材料であり、また、光弾性定数の絶対値が７×１０−１２Ｐａ−１以下の非常に小さい複屈折を発現する光学材料ある。
【００９９】
結晶性ポリマーの配向方向に対しての平行光強度Ｉ‖と垂直光強度Ｉ⊥の二色比Ｄ＝Ｉ‖／Ｉ⊥を示す異方性からの配向情報は、一般的には赤外分光法によって得ることができるとされているが、本発明の環状オレフィンコポリマーのような環構造を複数持つ非晶性ポリマーでは、配向を受けるポリマー主鎖のＣＨ２の吸収強度が飽和しているために、延伸によって配向を受けているにもかかわらず、その平行光強度Ｉ‖と垂直光強度Ｉ⊥との差異は全く見られず、ポリマーの本質的な特質を解明することができなかった。
【０１００】
本発明においては、赤外分光法と比べて極性の強い官能基よりも、分子骨格振動を示すバンドが強く現れるラマン分光法でポリマーの配向情報に関する本質的な特性をはじめて明らかにすることができた。特に、ラマン活性な結合に由来するポリマー鎖のＣＨ２のはさみ振動に帰属するラマンシフト１５００〜１４００ｃｍ−１におけるラマン散乱光の配向方向に対しての平行光強度Ｉ‖と垂直光強度Ｉ⊥の二色比Ｄ＝Ｉ‖／Ｉ⊥の異方性の配向情報から本発明の環状オレフィンコポリマーの固有特性を求められることを見出した。
【０１０１】
この二色比Ｄを用いた配向係数Ｆ＝（Ｄ−１）／（Ｄ＋２）と配向情報との関係は以下のように考えることができる。Bowerによって報告されている分子の配向情報とラマン分光法の関係（J.Polym.Sci.,Polym.Phys.Ed., 10,2135(1972)）を考えると、ラマン散乱の強度ＩＳは式（１）に表される。
【式１】
【０１０２】
2011125323.tif 000021
【０１０３】
ここでαijは、ラマンテンソル（i,j＝１〜３）、試料固定座標Ｏ-ｘ１ｘ２ｘ３に対して、それぞれの入射光と散乱光の偏光方向の余弦値をli'、lj  とし、Ｉoは、入射光強度と機器のファクターに依存する定数である。
式（１）から分子配向の情報は、試料を１軸延伸系で、試料固定座標Ｏ-ｘ３'について優先配向がなく、座標Ｏ-ｘ１'ｘ２'ｘ３'と同じ軸のテンソルの構造単位の場合、Ｎoをラマン強度に関する散乱単位全数とすると
【式２】
【０１０４】
2011125323.tif 000022
【０１０５】
と表わされる。
ここで、
2011125323.tif 000023
はBowerによって与えられたラマン分極率αi（i＝１〜３）の二次加算式である。Ｍ１００はLegendreの多項式であり、式（３）で与えられる。
【式３】
【０１０６】
2011125323.tif 000024
【０１０７】
これら式（１）〜式（３）から、二次の配向情報として配向関数が次式で与えられる。
【式４】
【０１０８】
2011125323.tif 000025
【０１０９】
ここでθは、分子鎖の軸と配向方向との角度である。
さらに、４次として式（５）が配向情報として得られる。
【式５】
【０１１０】
2011125323.tif 000026
【０１１１】
さらに、二次の配向情報の関数は、二色比Ｄと関係し次式で表される。
【式６】
【０１１２】
2011125323.tif 000027
【０１１３】
ここでαは、振動の分極モーメントベクトルと分子鎖の軸との角度である。
したがって、配向関数〈Ｐ2(cosθ)〉から炭素−炭素結合の場合の分子鎖軸と分極モーメントベクトルの角度α＝９０°とを理想状態とするならば、式（７）となり本発明の二色比Ｄの関数である配向係数Ｆ＝（Ｄ−１）／（Ｄ＋２）の関数となる。
【式７】
【０１１４】
2011125323.tif 000028
【０１１５】
本発明の光学材料は、この配向係数Ｆ＝（Ｄ−１）／（Ｄ＋２）の絶対値が０．００１以上であり、配向複屈折の絶対値が５×１０−４以下の非常に小さい複屈折を発現するものである。
【０１１６】
配向係数の絶対値が、０．００１未満であると、環状オレフィンコポリマーの特性が十分発現せず、配向状態が十分でなく、分子鎖を配向させることによる靭性、引張り、曲げによる強度または弾性率の向上が図れない。
【０１１７】
なお、分極率楕円体の主鎖に対して直交方向の異なる長さによる光学異方性の相殺効果に因らず、配向が掛かっていない状態では配向複屈折とは言わない。したがって無配向の状態で複屈折を測定し、配向複屈折の絶対値が５×１０−４以下としても、本質的に環状オレフィンコポリマーの分子設計上の仕掛けを反映することは期待できない。また、このような状態での環状オレフィンコポリマーは、応力をかけながら測定する光弾性定数の絶対値が、７×１０−1２Ｐａ−１以下とはならず、射出成形における成形物の応力歪による複屈折を解消することはできない。
【０１１８】
さらに、この配向係数は、環状オレフィンコポリマーの繰り返し構造単位〔Ａ〕と〔Ｂ〕、または、繰り返し構造単位〔Ａ〕、〔Ｂ〕と〔Ｃ〕のそれぞれの種類、組合せ、共重合割合、ランダム共重合性、立体規則性である重合連鎖のアイソタクチック、シンジオタクチックなどのタクティシティやガラス転移温度などの他の固有物性と同様に物理特性として取り扱うことができる。この係数は、ポリマー分子鎖の水素結合、分子間の電子的な反発力、斥力などの分子間相互作用や繰り返し構造単位の分子体積の大小、分子鎖の密度などの分子空間の影響を受け、外部の延伸などの応力の程度によって物理的に決まるポリマー固有の物性値である。
【０１１９】
また、ラマン分光法による二色比から求めるこの係数は、赤外分光法のように光線を全透過し分析する方法ではないため、サンプルの厚みによってラマン散乱強度が影響を受けない。したがって、フィルムのような薄物の配向のみならず、射出成形などの厚みのある成形物でも配向係数として測定することができる。
【０１２０】
ポリマーの主鎖軸（配向軸）に平行な偏光成分に由来する屈折率ｎ‖と垂直な偏光成分に由来する屈折率ｎ⊥の差（△ｎ＝ｎ‖−ｎ⊥）である配向複屈折の絶対値と式（６）の配向関数との関係は、次式で表される。
【式８】
【０１２１】
2011125323.tif 000029
【０１２２】
ここで△ｎ０は結合鎖（主鎖）が延びきって完全に配向した理想状態での配向複屈折値であり、固有複屈折値と呼ばれる。固有複屈折値はあくまで理想配向条件下での△ｎの値なので、実際のポリマー材料の△ｎの値を△ｎ（real）で表わせば、０＜絶対値｜△ｎ（real）｜＜絶対値｜固有複屈折値△ｎ０｜の関係が成立する。例えば、ポリメチルメタクリレートでは固有複屈折値△ｎ０＝−０.００４３、ポリスチレンでは、−０.１００、ポリエチレンでは＋０.０４４とポリマー固有の物性値である。一方、理想的な配向状態での△ｎ（real）の絶対値すなわち△ｎ０、または△ｎ（real）＝０の完全な無配向状態での値も実際の測定での実現は困難である。しかしながら、式（８）の関係からポリマーの固有物性値として求めることができる。
【０１２３】
本発明の少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料においては、配向複屈折△ｎが完全な無配向状態での値＝０としてラマン散乱強度から求めた配向係数の絶対値の変化量△Ｆに対する配向複屈折の絶対値の変化量△ＯＢ、すなわち△ＯＢ／△Ｆの絶対値は、式（８）から固有複屈折△ｎ０を決めるポリマーの固有物性値を表わし、この値は、ポリマーの主鎖軸の炭素−炭素結合の分子鎖軸と分極モーメントベクトルの角度α＝９０°とを理想状態とするならば式（７）から固有複屈折の絶対値とすることができる。
【０１２４】
さらに、本発明の少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９で構成し、かつ、一般式（３）で表される繰り返し構造単位〔Ｃ〕を含有し、そのモル比〔Ｃ〕／（〔Ａ〕＋〔Ｂ〕）が１／９９〜４０／６０の環状オレフィンコポリマーを含む光学材料おいても、配向複屈折△ｎが完全な無配向状態での値＝０としてラマン散乱強度から求めた配向係数△ＯＢ／△Ｆの絶対値は、式（８）から固有複屈折△ｎ０を決めるポリマーの固有物性値を表わし、この値は、ポリマーの主鎖軸の炭素−炭素結合の分子鎖軸と分極モーメントベクトルの角度α＝９０°とを理想状態とするならば式（７）から固有複屈折の絶対値とすることができる。
【０１２５】
すなわち、さらに詳しくは、式（８）は、それぞれの配向係数（Ｆ1、Ｆ2、Ｆ3・・・）と配向複屈折（△ｎ1、△ｎ2、△ｎ3・・・）に対して次の通りになり、
【式９】
【０１２６】
2011125323.tif 000030
【０１２７】
さらに、配向係数の絶対値の変化量△Ｆと配向複屈折の絶対値の変化量△ＯＢは、次のように微分値で表わされ、
【式１０】
【０１２８】
2011125323.tif 000031
【０１２９】
したがって、式（８）は、次式（９）で表わされる。
【式１１】
【０１３０】
2011125323.tif 000032
【０１３１】
よって、△ＯＢ／△Ｆの絶対値は、ポリマーの固有物性値を表わすことを理解できる。
また、ポリマーの主鎖軸の炭素−炭素結合の分子鎖軸と分極モーメントベクトルの角度α＝９０°とすると、ｆ(α)＝−２を式（９）に代入して、
【式１２】
【０１３２】
2011125323.tif 000033
【０１３３】
となり、式（１０）として固有複屈折の絶対値を求めることができる。
【０１３４】
したがって、本発明の光学材料の△ＯＢ／△Ｆ絶対値は、ポリマー自身の固有物性値を表わし、その値は、通常０.００１〜０.２５０であり、好ましくは０.００３〜０.２２０、さらに好ましくは、０.００５〜０.２００、特に好ましくは０．００８〜０．２００である。この値が０.２５０を超えると配向係数の絶対値が０．００１以上の延伸フィルムにおいて配向複屈折の絶対値が５×１０−４以下である光学材料が得られない場合がある。
【０１３５】
本発明における光学フィルムは、光学材料からなるフィルムを延伸することによって、フィルムの強度を向上させることができ、そのフィルムの配向複屈折の絶対値が通常は５×１０−４以下、好ましくは３×１０−４以下、さらに好ましくは、１×１０−４以下である。配向複屈折は、波長６３３ｎｍにおける位相差（ｎｍ）／膜厚（μｍ）から算出される。
【０１３６】
このように、配向係数の絶対値および配向複屈折の絶対値がいずれも上記範囲であることにより、ポリマー鎖自身が配向しても複屈折が抑制され、成形時の温度、圧力条件などの制限を受けずに透明性が高く、靭性、引張り、曲げによる強度または弾性率に優れる光学フィルムを得ることができる。
【０１３７】
このような特性を有する光学フィルムは、反射防止フィルター、記録メディア、ディスプレイ材料、有機ＥＬや液晶プラスチック部材等の電子デバイス材料用途等の表示部材として用いることができる。例えば、液晶ディスプレイ部材として用いる場合、非常に小さい複屈折の特性が、配向複屈折が原因で起こる"光のにじみ（ムラ）"を防止することができ、その光学フィルムからなる偏光子保護フィルム、および該偏光子保護フィルムからなる偏光板が使用用途として挙げられる。さらに、このフィルムを用いる偏光板は位相差の角度依存性（視野角特性）に優れるために、大型化する液晶ディスプレイなどに使用することができる。
【０１３８】
また、延伸後のフィルムの膜厚は用途に応じて選択することができ、通常は１０〜５００μｍ、好ましくは、２０〜３００μｍ、より好ましくは３０〜１００μｍの範囲が用いられる。また、延伸前の原反のフィルムの膜厚は延伸による影響を考慮した膜厚に設定することができる。また、偏光子保護フィルムとして使用する場合は、延伸されたポリビニルアルコールにヨウ素や有機染料を含浸することにより得られる偏光フィルムに張り付け、偏光板とすることができる。
【０１３９】
本発明において、光弾性定数の絶対値が７×１０−1２Ｐａ−１以下である光学材料からなる光学レンズは、射出成形または押出し成形などの金型溶融成形することによって受ける成形物の応力歪による複屈折を解消することができ、光弾性定数の絶対値が、通常７×１０−1２Ｐａ−１以下、好ましくは５×１０−1２Ｐａ−１以下、さらに好ましくは１×１０−1２Ｐａ−１以下である。
【０１４０】
光弾性定数は、フィルム、レンズなどの成形体に弾性変形領域の引っ張り、圧縮などの力を連続的に掛けながら位相差を測定し算出する定数であり、単位力あたりの位相差の変化量として現す。例えば、フィルムの場合、０.１ｍｍ／ｍｉｎの速度で最大２Ｎの引張り力を印加して波長６３３ｎｍにおける位相差を測定し、下記式（１２）から光弾性定数を得ることができる。
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）
【０１４１】
この非常に小さい複屈折の光弾性定数を有することでデジタルカメラモジュール用のマイクロレンズ、ピックアップレンズ、撮像レンズ、光学素子（マイクロレンズアレイ、光導波路、光スイッチング、フレネルゾーンプレート、バイナリー光学素子、ブレーズ回折光学素子など）等の光学材料からなる光学レンズなどに用いることができる。例えば、光学レンズとして従来のアクリル系樹脂の場合、高耐熱性樹脂では、複屈折が大きく、かつ湿度特性が悪く、耐湿樹脂では耐熱性が悪い。非アクリル系樹脂の場合、高耐熱、低吸水性は達成されるが、複屈折が非常に大きく、生産性が悪いために、高コストという問題がある。光学材料または光学レンズに求められる要求品質として、透明性に優れ、複屈折が小さく、使用環境下で光学特性が変化しないことや成形性に優れていることなどが挙げられる。複屈折には前述の通り配向複屈折と応力複屈折とがある。熱可塑性高分子材料を成形して光学材料を得る際、熱可塑性樹脂をガラス転移温度以上に加熱溶融してから射出成形や押出成形をする。これらの方法では、所望の形状でガラス転移温度以下まで冷却する。加熱溶融し流動する時に高分子鎖が配向することによって生じるのが配向複屈折で、冷却時の歪などによって生じるのが応力複屈折である。光弾性定数は後者の応力複屈折を表す定数であり、本発明の環状オレフィンコポリマーを用いることで高耐熱、低吸水性が達成され、光弾性定数が小さく、複屈折が非常に小さく、生産性が良く、低コストを達成することができる。厚みが０.５ｍｍ以上の光学レンズなどの肉厚の成形体、特にその最大長さが１０ｍｍ以上のものを成形する時に生じる応力または配向複屈折を抑制することができる。
【０１４２】
本発明の環状オレフィンコポリマーは、試料濃度が３.０〜９．０ｍｇ／ｍｌでゲルパーミュエーションクロマトグラフィー（ＧＰＣ）によって測定したポリスチレン換算の重量平均分子量（Ｍｗ）は、通常５,０００〜１,０００,０００、好ましくは１０,０００〜３００,０００である。この重量平均分子量（Ｍｗ）が５,０００以上であると、延伸による配向物性が発現可能である。また、１,０００,０００以下であると、溶融成形、溶融延伸が可能な流動性を持つことができる。また、重量平均分子量（Ｍｗ）と数平均分子量（Ｍｎ）との比である分子量分布（Ｍｗ／Ｍｎ）は、通常１.０〜５.０の範囲である。
例えば、加熱成形性を得るためには、分子量分布は広い方が好ましく、１.９〜５.０、さらに１.９〜４.０であることが好ましい。
【０１４３】
本発明において環状オレフィンコポリマーのガラス転移温度は、試料の温度を一定に上昇または降下させながら力学的変化を測定した損失弾性率／貯蔵弾性率（＝tanδ）の最大値であり、または、示差走査熱量分析による吸熱や発熱を測定した変化点などが挙げられる。ガラス転移温度は、通常５０〜３００℃の範囲であり、好ましくは、８０〜２８０℃、さらに好ましくは１００〜２５０℃である。ガラス転移温度が、５０℃以下であると光学材料の成形物または光学フィルムの耐熱性が低く、使用目的環境で形状を維持すること難しく、また、３００℃以上であると溶融流動させるために加熱処理温度が高く、黄変あるいは劣化が生じやすい。
【０１４４】
本発明における特定の共重合割合で主鎖に５員環脂肪族の環構造と多環脂肪族の環構造を有するフッ素またはシアノを含有する極性環状オレフィンコポリマーは、非晶性の透明なポリマーである。その特性は、繰り返し構造単位内の主鎖に炭化水素構造と側鎖に前記のＲ１〜Ｒ４およびＲ７〜Ｒ１０のうち、それぞれ、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルから選ばれる置換基を有することでポリマーの分子間または分子内で水素結合を形成することができ、結晶性または化学結合による架橋によらず、ガラス転移温度で１００℃以上の耐熱性を付与することができる。
【０１４５】
また、一般式（３）で表される繰り返し構造単位〔Ｃ〕のＲ１３〜Ｒ１６が、一般式（１）で表される繰り返し構造単位〔Ａ〕のＲ１〜Ｒ４および一般式（２）で表される繰り返し構造単位〔Ｂ〕のＲ７〜Ｒ１０とは異なる置換基にすることで、本発明の環状オレフィンコポリマーの分子間または分子内での水素結合形成力を低く制御することができる。この繰り返し構造単位〔Ｃ〕を含有する環状オレフィンコポリマーとすることによって、ガラス転移温度で１００℃以上の耐熱性を付与しながら、かつ、溶融流動性を効果的に良くすることができる。すなわち、これによって溶融成形温度を低くし、フィルムまたは射出成形加工時の黄変あるいは劣化を防止することができる。
【０１４６】
一般的に非晶性の熱可塑性ポリマーは、このような水素結合や化学的な架橋が存在しない場合、ガラス転移温度以上の温度領域では弾性率は急激に低下し、温度変化に対する貯蔵弾性率または損失弾性率の変化は、少なくとも−１０ＭＰａ／℃以下を示す。一方、本発明のフッ素またはシアノを含有する極性環状オレフィンコポリマーは、温度変化に対して可逆的な物理的な水素結合の相互作用に由来し、ガラス転移温度以上でのその変化は小さく、成形物、フィルムの熱による形状変形は、小さく抑えることができる。
【０１４７】
本発明において、フッ素含有の環状オレフィンコポリマーは、フッ素原子の特性として撥水性、低吸水性、水蒸気透過性、または、酸素透過性に優れ、さらに、紫外線から近赤外線までの広範囲の光波長での９０％を超える光透過性を示し、透明性に優れる特性を有している。一方、シアノ含有の環状オレフィンコポリマーは、ガラス、プラスチック、ステンレス等の基板との強い接着性を示し、シアノを含有する基の耐熱性を有する。さらに、可視線から近赤外線までの広範囲の光波長での８５％を超える光透過性を示し、透明性に優れる特性を有している。また、これらの置換基は、フッ素の場合、電子吸引効果によって双極子モーメントが大きくなって分極し、シアノの場合、炭素と窒素間のπ電子による三重結合によって双極子モーメントが大きくなり分極する。これら置換基を、主鎖と垂直軸をなす側鎖の環状構造の端部に配置する事で分子内の分極率差を大きくする効果がある。つまり、環状オレフィンコポリマーの環構造のみならず、置換基効果によっても分極率差が大きくなり、繰り返し構造単位の分極率楕円体の長軸が、長くなり、一般式（１）で表される繰り返し構造単位〔Ａ〕と一般式（２）で表される繰り返し構造単位〔Ｂ〕の分極率楕円体の主鎖に対して直交方向の異なる長さによる光学異方性の相殺効果を効果的に発現することができる。これによって、配向複屈折または光弾性定数が小さな光学材料である極性環状オレフィンコポリマーが得られる。この特性が発現する繰り返し構造単位〔Ａ〕と〔Ｂ〕のモル比は、９５／５〜１／９９の範囲であり、好ましくは、８０／２０〜１／９９であり、さらに好ましくは、６０／４０〜1／９９である。
【０１４８】
また、一般式（１）で表される繰り返し構造単位〔Ａ〕と一般式（２）で表される繰り返し構造単位〔Ｂ〕とを含有し、かつ、一般式（３）で表される繰り返し構造単位〔Ｃ〕を含有する環状オレフィンコポリマーは、繰り返し構造単位〔Ａ〕と〔Ｂ〕の置換基効果による大きな分極率差を維持し、それらの分極率楕円体の主鎖に対して直交方向の異なる長さによる光学異方性の相殺効果の発現を阻害しない範囲で含有する必要がある。特に、繰り返し構造単位〔Ａ〕に対する〔Ｂ〕のモル比が、９５／５〜１／９９であり、かつ、繰り返し構造単位〔Ｃ〕を含有する環状オレフィンコポリマーでは、光弾性定数を小さくするためには、〔Ｃ〕に対する（〔Ａ〕＋〔Ｂ〕）のモル比は、１／９９〜４０／６０の範囲であり、好ましくは、１／９９〜３０／７０であり、さらに好ましくは、１／９９〜２０／８０である。これらの範囲の外では、光学異方性を相殺する効果が非常に小さく、配向または応力複屈折が非常に小さい光学材料として得られないこともある。
【０１４９】
本発明における一般式（１）で表される繰り返し構造単位〔Ａ〕と一般式（２）で表される繰り返し構造単位〔Ｂ〕を含有する環状オレフィンコポリマーは、一般式（４）で表わされる環状オレフィンモノマーと一般式（５）で表される環状オレフィンモノマーを、開環メタセシス重合触媒によって共重合し、得られる重合体の主鎖のオレフィン部を水素添加することによって合成することができる。
一般式（４）で表わされる環状オレフィンモノマーとしては、次式で表わされる。
【０１５０】
【化１９】
2011125323.tif 000034
【０１５１】
（式（４）中、Ｒ１〜Ｒ４のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）
【０１５２】
さらに詳しくは、一般式（４）においてＲ１〜Ｒ４は、フッ素、または、フルオロメチル、ジフルオロメチル、トリフルオロメチル、トリフルオロエチル、ペンタフルオロエチル、ヘプタフルオロプロピル、ヘキサフルオロイソプロピル、ヘプタフルオロイソプロピル、ヘキサフルオロ−２−メチルイソプロピル、ペルフルオロ−２−メチルイソプロピル、ｎ-ペルフルオロブチル、ｎ-ペルフルオロペンチル、ペルフルオロシクロペンチル等の水素の一部または全てがフッ素で置換されたアルキル等のフッ素を含有する炭素数１〜１０のアルキル、フルオロメトキシ、ジフルオロメトキシ、トリフルオロメトキシ、トリフルオロエトキシ、ペンタフルオロエトキシ、ヘプタフルオロプロポキシ、ヘキサフルオロイソプロポキシ、ヘプタフルオロイソプロポキシ、ヘキサフルオロ−２−メチルイソプロポキシ、ペルフルオロ−２−メチルイソプロポキシ、ｎ-ペルフルオロブトキシ、ｎ-ペルフルオロペンチルオキシ、ペルフルオロシクロペンチルオキシなど水素の一部または全てがフッ素で置換されたアルコキシ等のフッ素を含有する炭素数１〜１０のアルコキシ、フルオロメトキシメチル、ジフルオロメトキシメチル、トリフルオロメトキシメチル、トリフルオロエトキシメチル、ペンタフルオロエトキシメチル、ヘプタフルオロプロポキシメチル、ヘキサフルオロイソプロポキシメチル、ヘプタフルオロイソプロポキシメチル、ヘキサフルオロ−２−メチルイソプロポキシメチル、ペルフルオロ−２−メチルイソプロポキシメチル、ｎ-ペルフルオロブトキシメチル、ｎ-ペルフルオロペンチルオキシメチル、ペルフルオロシクロペンチルオキシメチルなど水素の一部または全てがフッ素で置換されたアルコキシアルキル等のフッ素を含有する炭素数２〜１０のアルコキシアルキル、ペルフルオロフェニル、トリフルオロフェニルなど水素の一部または全てがフッ素で置換されたアリール等のフッ素を含有する炭素数６〜２０のアリール、フルオロメトキシカルボニル、ジフルオロメトキシカルボニル、トリフルオロメトキシカルボニル、トリフルオロエトキシカルボニル、ペンタフルオロエトキシカルボニル、ヘプタフルオロプロポキシカルボニル、ヘキサフルオロイソプロポキシカルボニル、ヘプタフルオロイソプロポキシカルボニル、ヘキサフルオロ−２−メチルイソプロポキシカルボニル、ペルフルオロ−２−メチルイソプロポキシカルボニル、ｎ-ペルフルオロブトキシカルボニル、ｎ-ペルフルオロペンチルオキシカルボニル、ペルフルオロシクロペンチルオキシカルボニルなど水素の一部または全てがフッ素で置換されたアルコキシカルボニル等のフッ素を含有する炭素数２〜１０のアルコキシカルボニル、ペルフルオロフェニルオキシカルボニル、トリフルオロフェニルオキシカルボニルなど水素の一部または全てがフッ素で置換されたアリールオキシカルボニル等のフッ素を含有する炭素数７〜２０のアリールオキシカルボニル、フルオロメトキシカルボニルメチル、ジフルオロメトキシカルボニルメチル、トリフルオロメトキシカルボニルメチル、トリフルオロエトキシカルボニルメチル、ペンタフルオロエトキシカルボニルメチル、ヘプタフルオロプロポキシカルボニルメチル、ヘキサフルオロイソプロポキシカル���ニルメチル、ヘプタフルオロイソプロポキシカルボニルメチル、ヘキサフルオロ−２−メチルイソプロポキシカルボニルメチル、ペルフルオロ−２−メチルイソプロポキシカルボニルメチル、ｎ-ペルフルオロブトキシカルボニルメチル、ｎ-ペルフルオロペンチルオキシカルボニルメチル、ペルフルオロシクロペンチルオキシメチルなど水素の一部または全てがフッ素で置換されたアルコキシカルボニルアルキル等のフッ素を含有する炭素数３〜１０のアルコキシカルボニルアルキル、ペルフルオロフェニルオキシカルボニルメチル、トリフルオロフェニルオキシカルボニルメチルなど水素の一部または全てがフッ素で置換されたアリールオキシカルボニルメチル等のフッ素を含有する炭素数７〜２０のアリールオキシカルボニルアルキルが例示され、
【０１５３】
さらに、シアノ、またはシアノメチル、シアノエチル、１−シアノプロピル、１−シアノブチル、１−シアノヘキシル等のシアノを含有する炭素数２〜１０のアルキル、シアノエトキシ、１−シアノプロポキシ、１−シアノブトキシ、１−シアノペンチルオキシなど水素の一部がシアノで置換されたアルコキシ等のシアノを含有する炭素数２〜１０のアルコキシ、シアノエトキシメチル、１−シアノプロポキシメチル、１−シアノブトキシメチル、１−シアノペンチルオキシメチルなど水素の一部がシアノで置換されたアルコキシアルキル等のシアノを含有する炭素数３〜１０のアルコキシアルキル、４−シアノフェニル、３,５−ジシアノフェニルなど水素の一部がシアノで置換されたアリール等のシアノを含有する炭素数７〜２０のアリール、シアノエトキシカルボニル、１−シアノプロポキシカルボニル、１−シアノブトキシカルボニル、１−シアノペンチルオキシカルボニルなど水素の一部がシアノで置換されたアルコキシカルボニル等のシアノを含有する炭素数３〜１０のアルコキシカルボニル、４−シアノフェニルオキシカルボニル、３,５−ジシアノフェニルオキシカルボニルなど水素の一部がシアノで置換されたアリールオキシカルボニル等のシアノを含有する炭素数８〜２０のアリールオキシカルボニル、シアノエトキシカルボニルメチル、１−シアノプロポキシカルボニルメチル、１−シアノブトキシカルボニルメチル、１−シアノペンチルオキシカルボニルメチルなど水素の一部がシアノで置換されたアルコキシカルボニルアルキル等のシアノを含有する炭素数４〜１０のアルコキシカルボニルアルキル、または４−シアノフェニルオキシカルボニルメチル、３,５−ジシアノフェニルオキシカルボニルメチルなど水素の一部がシアノで置換されたアリールオキシカルボニルアルキル等のシアノを含有する炭素数８〜２０のアリールオキシカルボニルアルキルが例示される。
【０１５４】
また、Ｒ１〜Ｒ４が互いに結合して環構造を形成していてもよく、例えば、ペルフルオロシクロアルキル、酸素を介したペルフルオロシクロエーテル等の環を形成してもよい。
【０１５５】
さらに、フッ素またはシアノを含有しないその他のＲ1〜Ｒ4は、水素、または、メチル、エチル、プロピル、イソプロピル、２−メチルイソプロピル、ｎ-ブチル、ｎ-ペンチル、シクロペンチル等の炭素数１〜１０のアルキル、フェニル、ナフチル等の炭素数６〜２０のアリール、メトキシ、エトキシ、tert−ブトキシ等の炭素数１〜１０のアルコキシ、または、メトキシメチル、エトキシメチル、tert−ブトキシメチル等の炭素数２〜１０のアルコキシアルキル、メトキシカルボニル、エトキシカルボニル、tert−ブトキシカルボニル等の炭素数２〜１０のアルコキシカルボニル、フェニルオキシカルボニル、メチルフェニルオキシカルボニル等の炭素数７〜２０のアリールオキシカルボニル、メトキシカルボニルメチル、エトキシカルボニルメチル、tert−ブトキシカルボニルメチル等の炭素数３〜１０のアルコキシカルボニルアルキル、またはフェニルオキシカルボニルメチル、メチルフェニルオキシカルボニルメチル等の炭素数８〜２０のアリールオキシカルボニルアルキルが例示される。
さらに、一般式（５）のＲ１〜Ｒ４の少なくとも１つが互いに異なる二種類以上の構造単位からなるものであってもよい。
また、一般式（５）で表わされる環状オレフィンモノマーとしては、次式で表される。
【０１５６】
【化２０】
2011125323.tif 000035
【０１５７】
（式（５）中、Ｒ７〜Ｒ１０のうち、少なくとも１つは、フッ素、フッ素を含有する炭素数１〜１０のアルキル、フッ素を含有する炭素数１〜１０のアルコキシ、フッ素を含有する炭素数２〜１０のアルコキシアルキル、フッ素を含有する炭素数６〜２０のアリール、フッ素を含有する炭素数２〜１０のアルコキシカルボニル、フッ素を含有する炭素数７〜２０のアリールオキシカルボニル、フッ素を含有する炭素数３〜１０のアルコキシカルボニルアルキル、フッ素を含有する炭素数７〜２０のアリールオキシカルボニルアルキル、シアノ、シアノを含有する炭素数２〜１０のアルキル、シアノを含有する炭素数２〜１０のアルコキシ、シアノを含有する炭素数３〜１０のアルコキシアルキル、シアノを含有する炭素数７〜２０のアリール、シアノを含有する炭素数３〜１０のアルコキシカルボニル、シアノを含有する炭素数８〜２０のアリールオキシカルボニル、シアノを含有する炭素数４〜１０のアルコキシカルボニルアルキル、またはシアノを含有する炭素数８〜２０のアリールオキシカルボニルアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【０１５８】
さらに詳しくは、一般式（５）においてＲ７〜Ｒ１０は、フッ素、または、フルオロメチル、ジフルオロメチル、トリフルオロメチル、トリフルオロエチル、ペンタフルオロエチル、ヘプタフルオロプロピル、ヘキサフルオロイソプロピル、ヘプタフルオロイソプロピル、ヘキサフルオロ−２−メチルイソプロピル、ペルフルオロ−２−メチルイソプロピル、ｎ-ペルフルオロブチル、ｎ-ペルフルオロペンチル、ペルフルオロシクロペンチル等の水素の一部または全てがフッ素で置換されたアルキル等のフッ素を含有する炭素数１〜１０のアルキル、フルオロメトキシ、ジフルオロメトキシ、トリフルオロメトキシ、トリフルオロエトキシ、ペンタフルオロエトキシ、ヘプタフルオロプロポキシ、ヘキサフルオロイソプロポキシ、ヘプタフルオロイソプロポキシ、ヘキサフルオロ−２−メチルイソプロポキシ、ペルフルオロ−２−メチルイソプロポキシ、ｎ-ペルフルオロブトキシ、ｎ-ペルフルオロペンチルオキシ、ペルフルオロシクロペンチルオキシなど水素の一部または全てがフッ素で置換されたアルコキシ等のフッ素を含有する炭素数１〜１０のアルコキシ、フルオロメトキシメチル、ジフルオロメトキシメチル、トリフルオロメトキシメチル、トリフルオロエトキシメチル、ペンタフルオロエトキシメチル、ヘプタフルオロプロポキシメチル、ヘキサフルオロイソプロポキシメチル、ヘプタフルオロイソプロポキシメチル、ヘキサフルオロ−２−メチルイソプロポキシメチル、ペルフルオロ−２−メチルイソプロポキシメチル、ｎ-ペルフルオロブトキシメチル、ｎ-ペルフルオロペンチルオキシメチル、ペルフルオロシクロペンチルオキシメチルなど水素の一部または全てがフッ素で置換されたアルコキシアルキル等のフッ素を含有する炭素数２〜１０のアルコキシアルキル、ペルフルオロフェニル、トリフルオロフェニルなど水素の一部または全てがフッ素で置換されたアリール等のフッ素を含有する炭素数６〜２０のアリール、フルオロメトキシカルボニル、ジフルオロメトキシカルボニル、トリフルオロメトキシカルボニル、トリフルオロエトキシカルボニル、ペンタフルオロエトキシカルボニル、ヘプタフルオロプロポキシカルボニル、ヘキサフルオロイソプロポキシカルボニル、ヘプタフルオロイソプロポキシカルボニル、ヘキサフルオロ−２−メチルイソプロポキシカルボニル、ペルフルオロ−２−メチルイソプロポキシカルボニル、ｎ-ペルフルオロブトキシカルボニル、ｎ-ペルフルオロペンチルオキシカルボニル、ペルフルオロシクロペンチルオキシカルボニルなど水素の一部または全てがフッ素で置換されたアルコキシカルボニル等のフッ素を含有する炭素数２〜１０のアルコキシカルボニル、ペルフルオロフェニルオキシカルボニル、トリフルオロフェニルオキシカルボニルなど水素の一部または全てがフッ素で置換されたアリールオキシカルボニル等のフッ素を含有する炭素数７〜２０のアリールオキシカルボニル、フルオロメトキシカルボニルメチル、ジフルオロメトキシカルボニルメチル、トリフルオロメトキシカルボニルメチル、トリフルオロエトキシカルボニルメチル、ペンタフルオロエトキシカルボニルメチル、ヘプタフルオロプロポキシカルボニルメチル、ヘキサフルオロイソプロポキシカ���ボニルメチル、ヘプタフルオロイソプロポキシカルボニルメチル、ヘキサフルオロ−２−メチルイソプロポキシカルボニルメチル、ペルフルオロ−２−メチルイソプロポキシカルボニルメチル、ｎ-ペルフルオロブトキシカルボニルメチル、ｎ-ペルフルオロペンチルオキシカルボニルメチル、ペルフルオロシクロペンチルオキシメチルなど水素の一部または全てがフッ素で置換されたアルコキシカルボニルアルキル等のフッ素を含有する炭素数３〜１０のアルコキシカルボニルアルキル、ペルフルオロフェニルオキシカルボニルメチル、トリフルオロフェニルオキシカルボニルメチルなど水素の一部または全てがフッ素で置換されたアリールオキシカルボニルメチル等のフッ素を含有する炭素数７〜２０のアリールオキシカルボニルアルキルが例示され、
【０１５９】
さらに、シアノ、またはシアノメチル、シアノエチル、１−シアノプロピル、１−シアノブチル、１−シアノヘキシル等のシアノを含有する炭素数２〜１０のアルキル、シアノエトキシ、１−シアノプロポキシ、１−シアノブトキシ、１−シアノペンチルオキシなど水素の一部がシアノで置換されたアルコキシ等のシアノを含有する炭素数２〜１０のアルコキシ、シアノエトキシメチル、１−シアノプロポキシメチル、１−シアノブトキシメチル、１−シアノペンチルオキシメチルなど水素の一部がシアノで置換されたアルコキシアルキル等のシアノを含有する炭素数３〜１０のアルコキシアルキル、４−シアノフェニル、３,５−ジシアノフェニルなど水素の一部がシアノで置換されたアリール等のシアノを含有する炭素数７〜２０のアリール、シアノエトキシカルボニル、１−シアノプロポキシカルボニル、１−シアノブトキシカルボニル、１−シアノペンチルオキシカルボニルなど水素の一部がシアノで置換されたアルコキシカルボニル等のシアノを含有する炭素数３〜１０のアルコキシカルボニル、４−シアノフェニルオキシカルボニル、３,５−ジシアノフェニルオキシカルボニルなど水素の一部がシアノで置換されたアリールオキシカルボニル等のシアノを含有する炭素数８〜２０のアリールオキシカルボニル、シアノエトキシカルボニルメチル、１−シアノプロポキシカルボニルメチル、１−シアノブトキシカルボニルメチル、１−シアノペンチルオキシカルボニルメチルなど水素の一部がシアノで置換されたアルコキシカルボニルアルキル等のシアノを含有する炭素数４〜１０のアルコキシカルボニルアルキル、または４−シアノフェニルオキシカルボニルメチル、３,５−ジシアノフェニルオキシカルボニルメチルなど水素の一部がシアノで置換されたアリールオキシカルボニルアルキル等のシアノを含有する炭素数８〜２０のアリールオキシカルボニルアルキルが例示される。
【０１６０】
また、Ｒ７〜Ｒ１０が互いに結合して環構造を形成していてもよく、例えば、ペルフルオロシクロアルキル、酸素を介したペルフルオロシクロエーテル等の環を形成してもよい。
【０１６１】
さらに、フッ素またはシアノを含有しないその他のＲ７〜Ｒ１０は、水素、または、メチル、エチル、プロピル、イソプロピル、２−メチルイソプロピル、ｎ-ブチル、ｎ-ペンチル、シクロペンチル等の炭素数１〜１０のアルキル、フェニル、ナフチル等の炭素数６〜２０のアリール、メトキシ、エトキシ、tert−ブトキシ等の炭素数１〜１０のアルコキシ、メトキシメチル、エトキシメチル、tert−ブトキシメチル等の炭素数２〜１０のアルコキシアルキル、メトキシカルボニル、エトキシカルボニル、tert−ブトキシカルボニル等の炭素数２〜１０のアルコキシカルボニル、フェニルオキシカルボニル、メチルフェニルオキシカルボニル等の炭素数７〜２０のアリールオキシカルボニル、メトキシカルボニルメチル、エトキシカルボニルメチル、tert−ブトキシカルボニルメチル等の炭素数３〜１０のアルコキシカルボニルアルキル、またはフェニルオキシカルボニルメチル、メチルフェニルオキシカルボニルメチル等の炭素数８〜２０のアリールオキシカルボニルアルキルが例示される。
さらに、一般式（５）のＲ７〜Ｒ１０の少なくとも１つが互いに異なる二種類以上の構造単位からなるものであってもよい。
【０１６２】
また、本発明における一般式（１）で表される繰り返し構造単位〔Ａ〕、一般式（２）で表される繰り返し構造単位〔Ｂ〕、および一般式（３）で表される繰り返し構造単位〔Ｃ〕を含有する環状オレフィンコポリマーは、一般式（６）で表される環状オレフィンモノマーを一般式（４）および一般式（５）で表される環状オレフィンモノマーと共重合し、得られる重合体の主鎖のオレフィン部を水素添加することによって合成することができる。
一般式（６）で表わされる環状オレフィンモノマーとしては、次式で表わされる。
【０１６３】
【化２１】
2011125323.tif 000036
【０１６４】
（式（６）中、Ｒ１３〜Ｒ１６は、水素、炭素数１〜１０のアルキル、炭素数６〜２０のアリール、炭素数１〜１０のアルコキシ、炭素数２〜１０のアルコキシアルキル、炭素数２〜１０のアルコキシカルボニル、炭素数７〜２０のアリールオキシカルボニル、炭素数３〜１０のアルコキシカルボニルアルキル、または炭素数８〜２０のアリールオキシカルボニルアルキルから選ばれる。Ｒ１３〜Ｒ１６が互いに結合して環構造を形成していてもよい。Ｘ３は−Ｏ−、−Ｓ−、−ＮＲ１７−、−ＰＲ１８−、および−ＣＲ１７Ｒ１８−から（Ｒ１７、Ｒ１８はそれぞれ独立に水素または炭素数１〜２０のアルキルを表す）選ばれ、同一でも異なってもよい。ｎは０または１を表す。）
【０１６５】
さらに詳しくは、一般式（６）においてＲ１３〜Ｒ１６は、水素、または、メチル、エチル、プロピル、イソプロピル、２−メチルイソプロピル、ｎ-ブチル、ｎ-ペンチル、シクロペンチル、ヘキシル、シクロへキシル、ヘプチル、オクチル等の炭素数１〜１０のアルキル、フェニル、ナフチル、インデニル、ビフェニル、アントラセニル、フェナントラセニル、トリフェニレニル等の炭素数６〜２０のアリール、メトキシ、エトキシ、プロポキシ、ブトキシ、tert−ブトキシ、ペンチルオキシ、シクロペンチルオキシ、ヘキシルオキシ、シクロヘキシルオキシ等の炭素数１〜１０のアルコキシ、または、メトキシメチル、エトキシメチル、プロポキシメチル、ブトキシメチル、tert−ブトキシメチル、ペンチルオキシメチル、シクロペンチルオキシメチル、ヘキシルオキシメチル、シクロヘキシルオキシメチル、メトキシエチル、エトキシエチル、プロポキシエチル、ブトキシエチル、ペンチルオキシエチル、シクロペンチルオキシエチル、ヘキシルオキシエチル、シクロヘキシルオキシエチル、メトキシプロピル、エトキシプロピル、プロポキシプロピル、ブトキシプロピル、ペンチルオキシプロピル、シクロペンチルオキシプロピル、ヘキシルオキシプロピル、シクロヘキシルオキシプロピル等の炭素数２〜１０のアルコキシアルキル、メトキシカルボニル、エトキシカルボニル、tert−ブトキシカルボニル、ペンチルオキシカルボニル、シクロペンチルオキシカルボニル、ヘキシルオキシカルボニル、シクロヘキシルオキシカルボニル等の炭素数２〜１０のアルコキシカルボニル、メトキシカルボニルメチル、エトキシカルボニルメチル、tert−ブトキシカルボニルメチル、ペンチルオキシカルボニルメチル、シクロペンチルオキシカルボニルメチル、ヘキシルオキシカルボニルメチル、シクロヘキシルオキシカルボニルメチル等の炭素数３〜１０のアルコキシカルボニルアルキル、または、メトキシメチルオキシカルボニル、エトキシメチルオキシカルボニル、プロポキシメチルオキシカルボニル、ブトキシメチルオキシカルボニル、tert−ブトキシメチルオキシカルボニル、ペンチルオキシメチルオキシカルボニル、シクロペンチルオキシメチルオキシカルボニル、ヘキシルオキシメチルオキシカルボニル、シクロヘキシルオキシメチルオキシカルボニル等の炭素数３〜１０のアルコキシアルキルオキシカルボニルが例示される。
さらに、一般式（６）のＲ１３〜Ｒ１６の少なくとも１つが互いに異なる二種類以上の構造単位からなるものであってもよい。
【０１６６】
また、本発明の効果を損なわない範囲であれば一般式（４）、一般式（５）または一般式（６）で表される環状オレフィンモノマー以外のモノマーを含んでいてもよい。
【０１６７】
環状オレフィンモノマーの重合に使用する開環メタセシス重合触媒としては、開環メタセシス重合を行うことができる触媒であれば限定はされないが、例えば、Ｗ（Ｎ−２,６−Ｐｒｉ２Ｃ６Ｈ３）（ＣＨＢｕｔ）（ＯＢｕｔ）２、Ｗ（Ｎ−２,６−Ｐｒｉ２Ｃ６Ｈ３）（ＣＨＢｕｔ）（ＯＣＭｅ２ＣＦ３）２、Ｗ（Ｎ−２,６−Ｐｒｉ２Ｃ６Ｈ３）（ＣＨＢｕｔ）（ＯＣＭｅ（ＣＦ３）２）２、Ｗ（Ｎ−２,６−Ｐｒｉ２Ｃ６Ｈ３）（ＣＨＢｕｔ）（ＯＣ（ＣＦ３）３）２、Ｗ（Ｎ−２,６−Ｍｅ２Ｃ６Ｈ３）（ＣＨＢｕｔ）（ＯＣ（ＣＦ３）３）２、Ｗ（Ｎ−２,６−Ｐｒｉ２Ｃ６Ｈ３）（ＣＨＣＭｅ２Ｐｈ）（ＯＢｕｔ）２、Ｗ（Ｎ−２,６−Ｐｒｉ２Ｃ６Ｈ３）（ＣＨＣＭｅ２Ｐｈ）（ＯＣＭｅ２ＣＦ３）２、Ｗ（Ｎ−２,６−Ｐｒｉ２Ｃ６Ｈ３）（ＣＨＣＭｅ２Ｐｈ）（ＯＣＭｅ（ＣＦ３）２）２、Ｗ（Ｎ−２,６−Ｐｒｉ２Ｃ６Ｈ３）（ＣＨＣＭｅ２Ｐｈ）（ＯＣ（ＣＦ３）３）２、Ｗ（Ｎ−２,６−Ｍｅ２Ｃ６Ｈ３）（ＣＨＣＭｅ２Ｐｈ）（ＯＣ（ＣＦ３）３）２、またはＷ（Ｎ−２,６−Ｍｅ２Ｃ６Ｈ３）（ＣＨＣＨＣＭｅＰｈ）（ＯＢｕｔ）２（ＰＲ３）、Ｗ（Ｎ−２,６−Ｍｅ２Ｃ６Ｈ３）（ＣＨＣＨＣＭｅ２）（ＯＢｕｔ）２（ＰＲ３）、Ｗ（Ｎ−２,６−Ｍｅ２Ｃ６Ｈ３）（ＣＨＣＨＣＰｈ２）（ＯＢｕｔ）２（ＰＲ３）、Ｗ（Ｎ−２,６−Ｍｅ２Ｃ６Ｈ３）（ＣＨＣＨＣＭｅＰｈ）（ＯＣＭｅ２ＣＦ３）２（ＰＲ３）、Ｗ（Ｎ−２,６−Ｍｅ２Ｃ６Ｈ３）（ＣＨＣＨＣＭｅ２）（ＯＣＭｅ２ＣＦ３）２（ＰＲ３）、Ｗ（Ｎ−２,６−Ｍｅ２Ｃ６Ｈ３）（ＣＨＣＨＣＰｈ２）（ＯＣＭｅ２ＣＦ３）２（ＰＲ３）、Ｗ（Ｎ−２,６−Ｍｅ２Ｃ６Ｈ３）（ＣＨＣＨＣＭｅＰｈ）（ＯＣＭｅ（ＣＦ３）２）２（ＰＲ３）、Ｗ（Ｎ−２,６−Ｍｅ２Ｃ６Ｈ３）（ＣＨＣＨＣＭｅ２）（ＯＣＭｅ（ＣＦ３）２）２（ＰＲ３）、Ｗ（Ｎ−２,６−Ｍｅ２Ｃ６Ｈ３）（ＣＨＣＨＣＰｈ２）（ＯＣＭｅ（ＣＦ３）２）２（ＰＲ３）、Ｗ（Ｎ−２,６−Ｍｅ２Ｃ６Ｈ３）（ＣＨＣＨＣＭｅＰｈ）（ＯＣ（ＣＦ３）３）２（ＰＲ３）、Ｗ（Ｎ−２,６−Ｍｅ２Ｃ６Ｈ３）（ＣＨＣＨＣＭｅ２）（ＯＣ（ＣＦ３）３）２（ＰＲ３）、Ｗ（Ｎ−２,６−Ｍｅ２Ｃ６Ｈ３）（ＣＨＣＨＣＰｈ２）（ＯＣ（ＣＦ３）３）２（ＰＲ３）、Ｗ（Ｎ−２,６−Ｐｒｉ２Ｃ６Ｈ３）（ＣＨＣＨＣＭｅＰｈ）（ＯＣＭｅ２ＣＦ３）２（ＰＲ３）、Ｗ（Ｎ−２,６−Ｐｒｉ２Ｃ６Ｈ３）（ＣＨＣＨＣＭｅＰｈ）（ＯＣＭｅ（ＣＦ３）２）２（ＰＲ３）、Ｗ（Ｎ−２,６−Ｐｒｉ２Ｃ６Ｈ３）（ＣＨＣＨＣＭｅＰｈ）（ＯＣ（ＣＦ３）３）２（ＰＲ３）、Ｗ（Ｎ−２,６−Ｐｒｉ２Ｃ６Ｈ３）（ＣＨＣＨＣＭｅＰｈ）（ＯＰｈ）２（ＰＲ３）、またはＷ（Ｎ−２,６−Ｍｅ２Ｃ６Ｈ３）（ＣＨＣＨＣＭｅＰｈ）（ＯＢｕｔ）２（Ｐｙ）、Ｗ（Ｎ−２,６−Ｍｅ２Ｃ６Ｈ３）（ＣＨＣＨＣＭｅ２）（ＯＢｕｔ）２（Ｐｙ）、Ｗ（Ｎ−２,６−Ｍｅ２Ｃ６Ｈ３）（ＣＨＣＨＣＰｈ２）（ＯＢｕｔ）２（Ｐｙ）、Ｗ（Ｎ−２,６−Ｍｅ２Ｃ６Ｈ３）（ＣＨＣＨＣＭｅＰｈ）（ＯＣＭｅ２ＣＦ３）２（Ｐｙ）、Ｗ（Ｎ−２,６−Ｍｅ２Ｃ６Ｈ３）（ＣＨＣＨＣＭｅ２）（ＯＣＭｅ２ＣＦ３）２（Ｐｙ）、Ｗ（Ｎ−２,６−Ｍｅ２Ｃ６Ｈ３）（ＣＨＣＨＣＰｈ２）（ＯＣＭｅ２ＣＦ３）２（Ｐｙ）、Ｗ（Ｎ−２,６−Ｍｅ２Ｃ６Ｈ３）（ＣＨＣＨＣＭｅＰｈ）（ＯＣＭｅ（ＣＦ３）２）２（Ｐｙ）、Ｗ（Ｎ−２,６−Ｍｅ２Ｃ６Ｈ３）（ＣＨＣＨＣＭｅ２）（ＯＣＭｅ（ＣＦ３）２）２（Ｐｙ）、Ｗ（Ｎ−２,６−Ｍｅ２Ｃ６Ｈ３）（ＣＨＣＨＣＰｈ２）（ＯＣＭｅ（ＣＦ３）２）２（Ｐｙ）、Ｗ（Ｎ−２,６−Ｍｅ２Ｃ６Ｈ３）（ＣＨＣＨＣＭｅＰｈ）（ＯＣ（ＣＦ３）３）２（Ｐｙ）、Ｗ（Ｎ−２,６−Ｍｅ２Ｃ６Ｈ３）（ＣＨＣＨＣＭｅ２）（ＯＣ（ＣＦ３）３）２（Ｐｙ）、Ｗ（Ｎ−２,６−Ｍｅ２Ｃ６Ｈ３）（ＣＨＣＨＣＰｈ２）（ＯＣ（ＣＦ３）３）２（Ｐｙ）、Ｗ（Ｎ−２,６−Ｐｒｉ２Ｃ６Ｈ３）（ＣＨＣＨＣＭｅＰｈ）（ＯＣＭｅ２ＣＦ３）２（Ｐｙ）、Ｗ（Ｎ−２,６−Ｐｒｉ２Ｃ６Ｈ３）（ＣＨＣＨＣＭｅＰｈ）（ＯＣＭｅ（ＣＦ３）２）２（Ｐｙ）、Ｗ（Ｎ−２,６−Ｐｒｉ２Ｃ６Ｈ３）（ＣＨＣＨＣＭｅＰｈ）（ＯＣ（ＣＦ３）３）２（Ｐｙ）、Ｗ（Ｎ−２,６−Ｐｒｉ２Ｃ６Ｈ３）（ＣＨＣＨＣＭｅＰｈ）（ＯＰｈ）２（Ｐｙ）等のタングステン系アルキリデン触媒や、Ｍｏ（Ｎ−２,６−Ｐｒｉ２Ｃ６Ｈ３）（ＣＨＢｕｔ）（ＯＢｕｔ）２、Ｍｏ（Ｎ−２,６−Ｐｒｉ２Ｃ６Ｈ３）（ＣＨＢｕｔ）（ＯＣＭｅ２ＣＦ３）２、Ｍｏ（Ｎ−２,６−Ｐｒｉ２Ｃ６Ｈ３）（ＣＨＢｕｔ）（ＯＣＭｅ（ＣＦ３）２）２、Ｍｏ（Ｎ−２,６−Ｐｒｉ２Ｃ６Ｈ３）（ＣＨＢｕｔ）（ＯＣ（ＣＦ３）３）２、Ｍｏ（Ｎ−２,６−Ｍｅ２Ｃ６Ｈ３）（ＣＨＢｕｔ）（ＯＣ（ＣＦ３）３）２、Ｍｏ（Ｎ−２,６−Ｐｒｉ２Ｃ６Ｈ３）（ＣＨＣＭｅ２Ｐｈ）（ＯＣＭｅ３）２、Ｍｏ（Ｎ−２,６−Ｐｒｉ２Ｃ６Ｈ３）（ＣＨＣＭｅ２Ｐｈ）（ＯＣＭｅ２ＣＦ３）２、Ｍｏ（Ｎ−２,６−Ｐｒｉ２Ｃ６Ｈ３）（ＣＨＣＭｅ２Ｐｈ）（ＯＣＭｅ（ＣＦ３）２）２、Ｍｏ（Ｎ−２,６−Ｐｒｉ２Ｃ６Ｈ３）（ＣＨＣＭｅ２Ｐｈ）（ＯＣ（ＣＦ３）３）２、Ｍｏ（Ｎ−２,６−Ｍｅ２Ｃ６Ｈ３）（ＣＨＣＭｅ２Ｐｈ）（ＯＣ（ＣＦ３）３）２、Ｍｏ（Ｎ−２,６−Ｐｒｉ２Ｃ６Ｈ３）（ＣＨＣＭｅ２Ｐｈ）（ＯＢｕｔ）２（ＰＲ３）、Ｍｏ（Ｎ−２,６−Ｐｒｉ２Ｃ６Ｈ３）（ＣＨＣＭｅ２Ｐｈ）（ＯＣＭｅ２ＣＦ３）２（ＰＲ３）、Ｍｏ（Ｎ−２,６−Ｐｒｉ２Ｃ６Ｈ３）（ＣＨＣＭｅ２Ｐｈ）（ＯＣＭｅ（ＣＦ３）２）２（ＰＲ３）、Ｍｏ（Ｎ−２,６−Ｐｒｉ２Ｃ６Ｈ３）（ＣＨＣＭｅ２Ｐｈ）（ＯＣ（ＣＦ３）３）２（ＰＲ３）、Ｍｏ（Ｎ−２,６−Ｍｅ２Ｃ６Ｈ３）（ＣＨＣＭｅ２Ｐｈ）（ＯＣ（ＣＦ３）３）２（ＰＲ３）、Ｍｏ（Ｎ−２,６−Ｐｒｉ２Ｃ６Ｈ３）（ＣＨＣＭｅ２Ｐｈ）（ＯＢｕｔ）２（Ｐｙ）、Ｍｏ（Ｎ−２,６−Ｐｒｉ２Ｃ６Ｈ３）（ＣＨＣＭｅ２Ｐｈ）（ＯＣＭｅ２ＣＦ３）２（Ｐｙ）、Ｍｏ（Ｎ−２,６−Ｐｒｉ２Ｃ６Ｈ３）（ＣＨＣＭｅ２Ｐｈ）（ＯＣＭｅ（ＣＦ３）２）２（Ｐｙ）、Ｍｏ（Ｎ−２,６−Ｐｒｉ２Ｃ６Ｈ３）（ＣＨＣＭｅ２Ｐｈ）（ＯＣ（ＣＦ３）３）２（Ｐｙ）、Ｍｏ（Ｎ−２,６−Ｍｅ２Ｃ６Ｈ３）（ＣＨＣＭｅ２Ｐｈ）（ＯＣ（ＣＦ３）３）２（Ｐｙ
）
【０１６８】
（但し、上記式中のＰｒｉはiso−プロピル基を示し、Ｒはメチル基、エチル基等のアルキル基またはメトキシ基、エトキシ基等のアルコキシ基を示し、Ｂｕｔはtert−ブチル基を示し、Ｍｅはメチル基を示し、Ｐｈはフェニル基を示し、Ｐｙはピリジン基を示す。）等のモリブデン系アルキリデン触媒や、Ｒｕ（ＣＨＣＨＣＰｈ２）（ＰＰｈ３）２Ｃｌ２（但し、式中のＰｈはフェニル基を示す。）等のルテニウム系アルキリデン触媒を挙げることができ、好ましく使用できる。また、これらの開環メタセシス重合触媒は、単独または二種以上を組み合わせて用いてもよい。
【０１６９】
一方、上記開環メタセシス重合触媒の他に、有機遷移金属錯体、遷移金属ハロゲン化物または遷移金属酸化物と、助触媒としてのルイス酸との組み合せからなる開環メタセシス重合触媒を用いることができるが、極性モノマーに対して重合触媒活性が低く、工業的には好ましくない。
【０１７０】
環状オレフィンモノマーの開環メタセシス重合において、環状オレフィンモノマーと開環メタセシス重合触媒とのモル比は、タングステン、モリブデン、またはルテニウム等の遷移金属アルキリデン触媒の場合は、遷移金属アルキリデン触媒１モルに対して、該モノマーが通常１００〜３０,０００モルであり、好ましくは１,０００〜２０,０００モルである。
【０１７１】
さらに、分子量、およびその分布を制御するために、連鎖移動剤としてオレフィンを使用することができる。オレフィンとしては、例えば、エチレン、プロピレン、１−ブテン、１−ペンテン、１−ヘキセン、１−オクテン等のα−オレフィンまたはこれらのフッ素含有オレフィンがあげられ、さらに、ビニルトリメチルシラン、アリルトリメチルシラン、アリルトリエチルシラン、アリルトリイソプロピルシラン等のケイ素含有オレフィンまたはこれらのフッ素およびケイ素含有オレフィンがあげられ、また、ジエンとしては、１、４−ペンタジエン、１、５−ヘキサジエン、１、６−ヘプタジエン等の非共役系ジエンまたはこれらのフッ素含有非共役系ジエンがあげられる。さらに、これらオレフィン、フッ素含有オレフィン、ジエンまたはフッ素含有ジエンはそれぞれ単独または２種類以上を併用しても良い。
【０１７２】
上記のオレフィン、フッ素含有オレフィン、ジエンまたはフッ素含有ジエンの使用量は、オレフィンまたはジエンが環状オレフィンモノマー１モルに対して通常０.００１〜１,０００モル、好ましくは０.０１〜１００モルの範囲である。また、オレフィンまたはジエンが遷移金属アルキリデン触媒１モルに対して通常０.１〜１,０００モル、好ましくは１〜５００モルの範囲である。
【０１７３】
また、環状オレフィンモノマーの開環メタセシス重合は、無溶媒でも溶媒を使用しても良いが、特に使用する溶媒としては、テトラヒドロフラン、ジエチルエーテル、ジブチルエーテル、ジメトキシエタンまたはジオキサン等のエーテル類、酢酸エチル、酢酸プロピルまたは酢酸ブチル等のエステル類、ベンゼン、トルエン、キシレンまたはエチルベンゼン等の芳香族炭化水素、ペンタン、ヘキサンまたはヘプタン等の脂肪族炭化水素、シクロペンタン、シクロヘキサン、メチルシクロヘキサン、ジメチルシクロヘキサンまたはデカリン等の脂肪族環状炭化水素、またはメチレンジクロライド、ジクロロエタン、ジクロロエチレン、テトラクロロエタン、クロロベンゼンまたはトリクロロベンゼン等のハロゲン化炭化水素、フルオロベンゼン、ジフルオロベンゼン、ヘキサフルオロベンゼン、トリフルオロメチルベンゼン、メタキシレンヘキサフルオライド等のフッ素含有芳香族炭化水素、ペルフルオロヘキサン等のフッ素含有脂肪族炭化水素、ペルフルオロシクロデカリン等のフッ素含有脂肪族環状炭化水素、ペルフルオロ−２−ブチルテトラヒドロフラン等のフッ素含有エーテル類が挙げられ、これらの２種類以上を組み合わせて使用しても良い。
【０１７４】
環状オレフィンモノマーの開環メタセシス重合では、該モノマーの反応性および重合溶媒ヘの溶解性によっても異なるが、モノマー溶液に対する環状オレフィンモノマーの濃度は通常５〜１００質量％、好ましくは１０〜６０質量％の範囲が好ましく、反応温度は、通常−３０〜１５０℃であり、好ましくは３０〜１００℃の範囲であり、さらに、反応時間は通常１０分〜１２０時間であり、好ましくは３０分〜４８時間の範囲で実施することができる。さらに、ブチルアルデヒド等のアルデヒド類、アセトン等のケトン類、メタノール等のアルコール類、水等の失活剤で反応を停止し、重合体の溶液を得ることができる。
【０１７５】
本発明の環状オレフィンコポリマーは、環状オレフィンモノマーを開環メタセシス重合して得られたポリマーの主鎖のオレフィン部を、触媒により水素添加反応することによって得られる。また、その水素添加触媒は使用する溶媒の水素添加反応を起こさずに、該ポリマーの主鎖のオレフィン部を水素添加できる触媒であれば、均一系金属錯体触媒でも不均一系の金属担持触媒のいずれであってもよく、均一系金属錯体触媒として、例えば、クロロトリス（トリフェニルホスフィン）ロジウム、ジクロロトリス（トリフェニルホスフィン）オスミウム、ジクロロヒドリドビス（トリフェニルホスフィン）イリジウム、ジクロロトリス（トリフェニルホスフィン）ルテニウム、ジクロロテトラキス（トリフェニルホスフィン）ルテニウム、クロロヒドリドカルボニルトリス（トリフェニルホスフィン）ルテニウム、ジクロロトリス（トリメチルホスフィン）ルテニウム等が挙げられ、また、不均一系金属担持触媒として、例えば、活性炭担持パラジウム、アルミナ担持パラジウム、活性炭担持ロジウム、アルミナ担持ロジウム、活性炭担持ルテニウム、アルミナ担持ルテニウム等が挙げられる。これら水添触媒は、単独または二種類以上を組合せて使用することができる。
【０１７６】
上記の主鎖のオレフィン部の水素添加処理をするに際して、公知の不均一系または均一系水素添加触媒を使用する場合、水素添加触媒の使用量は、水素添加触媒中の金属成分が、水素添加処理前のポリマー１００質量部に対して通常５×１０−４質量部〜１００質量部であり、好ましくは１×１０−２質量部〜３０質量部である。
【０１７７】
水素添加に用いられる溶媒としては、環状オレフィンコポリマーを溶解し、かつ、溶媒自身が水素添加されないものであれば特に制限はなく、例えば、テトラヒドロフラン、ジエチルエーテル、ジブチルエーテル、ジメトキシエタンなどのエーテル類、酢酸エチル、酢酸プロピルまたは酢酸ブチル等のエステル類、ベンゼン、トルエン、キシレン、エチルベンゼンなどの芳香族炭化水素、ペンタン、ヘキサン、ヘプタンなどの脂肪族炭化水素、シクロペンタン、シクロヘキサン、メチルシクロヘキサン、ジメチルシクロヘキサン、デカリンなどの脂肪族環状炭化水素、メチレンジクロリド、クロロホルム、ジクロロエタン、ジクロロエチレン、テトラクロロエタン、クロロベンゼン、トリクロロベンゼンなどのハロゲン化炭化水素、フルオロベンゼン、ジフルオロベンゼン、ヘキサフルオロベンゼン、トリフルオロメチルベンゼン、メタキシレンヘキサフルオライド等のフッ素含有芳香族炭化水素、ペルフルオロヘキサン等のフッ素含有脂肪族炭化水素、ペルフルオロシクロデカリン等のフッ素含有脂肪族環状炭化水素、ペルフルオロ−２−ブチルテトラヒドロフラン等のフッ素含有エーテル類等が挙げられ、２種以上の溶媒を組合せて使用してもよい。
【０１７８】
上記の主鎖のオレフィン部の水素添加反応は、水素圧力が常圧〜３０ＭＰａ、好ましくは０.５〜２０ＭＰａ、特に好ましくは２〜１５ＭＰａの範囲で行われ、その反応温度は、通常０〜３００℃の温度であり、好ましくは室温〜２５０℃、特に好ましくは５０〜２００℃の温度範囲である。水素添加反応の実施様式は、特に制限はないが、例えば、触媒を溶媒中に分散または溶解して行う方法、触媒をカラムなどに充填し、固定相としてポリマー溶液を流通させて行う方法などが挙げられる。
【０１７９】
さらに、主鎖のオレフィン部の水素添加処理は、水素添加処理前の環状オレフィンコポリマーの重合溶液を貧溶媒に析出させポリマーを単離した後に、再度溶媒に溶解して水素添加処理を行なっても、重合溶液からポリマーを単離することなく、上記の水添触媒で水素添加処理を行なってもよく、特に制限はない。
【０１８０】
また、環状オレフィンコポリマーのオレフィン部の水素添加率は５０％以上であり、好ましくは７０〜１００％、さらに好ましくは９０〜１００％である。この水素添加率が５０％未満であるとオレフィン部が酸化や光の吸収劣化によって、耐熱性または耐候性を悪化させることがある。
【０１８１】
本発明において水添後のポリマー溶液から環状オレフィンコポリマーを回収する方法は、特に制限はないが、例えば、撹拌下の貧溶媒に反応溶液を排出する方法、反応溶液中にスチームを吹き込むスチームストリッピング等の方法によりポリマーを析出させ、濾過、遠心分離、デカンテーション等の方法でポリマーを回収する方法、または、反応溶液から溶媒を加熱等により蒸発除去する方法等が挙げられる。
【０１８２】
また、本発明の目的を損なわない範囲で回収したポリマーに本発明の樹脂以外の樹脂成分やゴム成分、接着補助剤、紫外線吸収剤、酸化防止剤、難燃剤、レべリング剤、帯電防止剤等の公知の各種添加剤を配合し、光学材料として用いることができる。また、各種の添加剤を配合する方法に特に制限はないが、例えば、ロール、ニーダー、押出混練機、バンバリーミキサー、フィーダールーダー等の混練器で練りながら、環状オレフィンコポリマーと添加剤とを混合する方法や環状オレフィンコポリマーを適当な溶剤に溶解し、これに添加剤を配合して混合し、次いで溶媒を除去する方法等が挙げられる。
【０１８３】
本発明の光学フィルムは、溶融成形法や溶液キャスト法で製造できる。溶融成形法で製造する場合は、溶融混練機を用いてＴダイを経てフィルム化する方法やインフレーション法によって製造できる。Ｔダイによる溶融押出しフィルム製造においては、例えば、必要に応じて添加剤を配合した環状オレフィンコポリマーを押出機に投入し、ガラス転移温度よりも通常５０℃〜２００℃高い温度、好ましくは８０℃〜１５０℃高い温度にて溶融混練し、Ｔダイから押出し、冷却ロールなどで溶融ポリマーを冷却することでフィルムに加工する。一方、溶液キャスト法で製造する場合は、例えば、ステンレス鋼、シリコン等の金属材料、ガラス、石英等の無機材料、ポリイミド、ポリアミド、ポリエステル、ポリカーボネート、ポリフェニレンエーテル、ポリフェニレンスルフィド、ポリアクリレート、ポリメタクリレート、ポリアリレート、エポキシ樹脂、シリコーン樹脂等の樹脂材料等の基材の上にテーブルコート、スピンコート、ディップコート、ダイコート、スプレーコート、バーコート、ロールコート、カーテンフローコートなどの方法でポリマー溶液を塗布し、乾燥、剥離することでフィルムに加工する。
【０１８４】
溶液キャスト法で使用する有機溶媒としては、特に制限はないが、例えば、メタキシレンヘキサフロライド、ベンゾトリフロライド、フルオロベンゼン、ジフルオロベンゼン、ヘキサフルオロベンゼン、トリフルオロメチルベンゼン、ビス（トリフルオロメチル）ベンゼン等のフッ素含有芳香族炭化水素、ペルフルオロヘキサン、ペルフルオロオクタン等のフッ素含有脂肪族炭化水素、ペルフルオロシクロデカリン等のフッ素含有脂肪族環状炭化水素、ペルフルオロ−２−ブチルテトラヒドロフラン等のフッ素含有エーテル類、クロロホルム、クロルベンゼン、トリクロルベンゼンなどのハロゲン化炭化水素、テトラヒドロフラン、ジブチルエーテル、１,２−ジメトキシエタン、ジオキサン等のエーテル類、酢酸エチル、酢酸プロピル、酢酸ブチル等のエステル類、または、メチルイソブチルケトン、シクロヘキサノン等のケトン類等から溶解性、製膜性を考慮して選択できる。特に、製膜性の観点から大気圧下で７０℃以上の沸点をもつ溶媒が好ましく、溶媒の沸点が低いと蒸発速度が速く、塗布する際に部分的に溶媒が乾き始めるなどして膜厚精度の悪化や膜表面にフィッシュアイを発生させる原因となる。
【０１８５】
フィルムの延伸においてその方法、条件には、特に制限はないが、例えば、ロール間の周速度の差異で縦方向に一軸延伸する方法、テンターを用いて横軸方向に一軸延伸する方法、フィルムの両側を把持したクリップを開いて縦方向に延伸し、ガイドレールの広がり角度によって横方向に延伸する同時二軸延伸法、ロール間の周速度の差異で縦方向に延伸し、両端部をクリップにより把持してテンターで横方向に延伸する逐次二軸延伸法などの二軸延伸法。 縦横方向に左右異なる速度で引張るテンター延伸機や、横又は縦方向に左右等速度で引張り移動する距離が同じで延伸角度を固定または移動する距離が異なるテンター延伸機で斜め延伸する方法などが挙げられる。また、延伸条件としての延伸時の温度は、ガラス転移温度に対して通常は−２０℃〜１５０℃の範囲を加えた温度、好ましくは−５℃〜１１０℃の範囲を加えた温度、さらに好ましくは０℃〜８０℃の範囲を加えた温度であり、延伸の倍率は、通常は１.０５倍〜１０倍、好ましくは１.１０倍〜６.０倍の範囲、さらに好ましくは１．１０倍〜５.０倍の範囲、より好ましくは１．１０倍〜２．４倍、特に好ましくは１．２０〜２．４倍の範囲である。これらの延伸条件と配向の状態は、単に延伸倍率を高くすれば、配向状態が高いと言うものではなく、配向状態は本発明のポリマーの固有物性値としての配向係数で決めることができる。
【０１８６】
本発明の光学材料は、公知の射出成形法で成形することができる。その射出成形法は、通常、必要に応じて添加剤が配合された環状オレフィンコポリマーのペレットまたはパウダーを射出成形機のホッパーに投入し、成形材料が均一に混合されるように回転数を設定したスクリューで、シリンダーに送られ、次いで、金型へと射出する方法が挙げられる。そのシリンダーの温度は、通常１５０〜４００℃、好ましくは１５０〜３５０℃、より好ましくは１８０〜３００℃の範囲で設定される。シリンダーから金型への射出速度は、通常１〜５０ｍｍ／秒である。シリンダーから金型への射出圧は、通常５０〜１５０ＭＰａの範囲で行われる。このときの射出圧は、金型の設計や使用される成形材料の流動性等の条件を考慮して適宜選択し、設定すればよい。射出によって金型に充填された後、金型のゲート部分の溶融樹脂が完全に冷却固化するまでの一定時間かけられる保持圧力は、一般に金型の締め圧の範囲内で設定されるが、通常１０〜２００ＭＰａ、好ましくは１２〜１７０ＭＰａ、より好ましくは１５〜１５０ＭＰａの範囲において設定される。このときの金型温度は、環状オレフィンコポリマーのガラス転移温度（Ｔｇ）よりも、通常低い温度で設定され、好ましくはそのＴｇよりも５〜５０℃低い範囲であり、より好ましくはＴｇ よりも８〜３０℃低い範囲の温度において設定される。
【実施例】
【０１８７】
以下、実施例において、本発明を説明するが、本発明はこれらの例によって何ら限定されるものではない。
なお、実施例において合成したポリマーの分析値測定方法、光弾性定数測定法、フィルムの延伸方法およびその配向複屈折測定法、配向係数算出法を以下に記述した。【０１８８】
［重量平均分子量（Ｍｗ）、分子量分布（Ｍｗ／Ｍｎ）］
下記の条件下でゲルパーミュエーションクロマトグラフィー（ＧＰＣ）を使用して、テトラヒドロフラン（ＴＨＦ）に溶解したポリマーの重量平均分子量（Ｍｗ）および数平均分子量（Ｍｎ）を以下の条件で、ポリスチレンスタンダードによって分子量を較正して測定した。【０１８９】
検出器：日本分光製ＲＩ−２０３１および８７５−ＵＶまたはＶｉｓｃｏｔｅｃ製Ｍｏｄｅｌ２７０、直列連結カラム：Ｓｈｏｄｅｘ  Ｋ−８０６Ｍ,８０４,８０３,８０２．５、カラム温度：４０℃、流量：１.０ｍｌ／分、試料濃度：３.０ｍｇ／ｍｌ【０１９０】
［環状オレフィンコポリマーの水素添加率］
水素添加反応を行った開環メタセシス重合体の粉末を重水素化クロロホルム、または重水素化テトラヒドロフランに溶解し、日本電子製核磁気共鳴装置を用いて２７０ＭＨｚ−１Ｈ−ＮＭＲスペクトルを測定し、δ＝４．５〜７．０ｐｐｍの主鎖の二重結合炭素に結合する水素に由来するシグナルの積分値より水素添加率を算出した。【０１９１】
［環状オレフィンコポリマーの組成（モル）比］
開環メタセシス重合体を水素添加した環状オレフィンコポリマーを重水素化クロロホルム、または重水素化テトラヒドロフランに溶解し以下の方法により測定し、環状オレフィンコポリマーの組成（モル）比〔Ａ〕／〔Ｂ〕、または〔Ａ〕／〔Ｂ〕／〔Ｃ〕を算出した。【０１９２】
フッ素を含有するコポリマーの場合：基準物質としてオルトジフルオロベンゼンを加え、日本電子製ＥＣＸ４００型核磁気共鳴装置を用いて、３７３ＭＨｚ−１９Ｆ−ＮＭＲスペクトルを測定し、δ＝−１３９ｐｐｍのオルトジフルオロベンゼンを基準シグナルで一般式（１）の単位構造〔Ａ〕および一般式（２）の単位構造〔Ｂ〕のそれぞれのδ＝−１５０〜−２００ｐｐｍの−ＣＦ、δ＝−１００〜−１５０ｐｐｍの−ＣＦ２、または、δ＝−６０〜−１００ｐｐｍの−ＣＦ３に由来するフッ素の積分値より組成（モル）比〔Ａ〕／〔Ｂ〕を算出した。【０１９３】
また、日本電子製ＥＣＡ５００型核磁気共鳴装置を用いて１２５ＭＨｚ−１３Ｃ−ＮＭＲスペクトルを測定し、δ＝６７ｐｐｍの重水素化テトラヒドロフランを基準シグナルで、δ＝８５〜１０５ｐｐｍの−ＣＦ、δ＝１１０〜１３５ｐｐｍの−ＣＦ２、または、δ＝１１５〜１３５ｐｐｍの−ＣＦ３に由来する炭素の積分値とδ＝４５〜５５ｐｐｍのメチンに由来する炭素の積分値とモル組成−モル積分値検量線より組成（モル）比〔Ａ〕／〔Ｂ〕／〔Ｃ〕を算出した。また、組成（モル）比〔Ａ〕／〔Ｂ〕を算出した。【０１９４】
シアノを含有するポリマーの場合：日本電子製ＥＣＡ５００型核磁気共鳴装置を用いて１２５ＭＨｚ−１３Ｃ−ＮＭＲスペクトルを測定し、δ＝７７ｐｐｍの重水素化クロロホルムを基準シグナルで一般式（１）および一般式（２）の単位構造それぞれのδ＝１１５〜１３５ｐｐｍのシアノに由来する炭素の積分値より組成（モル）比〔Ａ〕／〔Ｂ〕を算出した。
また、δ＝１１５〜１３５ｐｐｍのシアノに由来する炭素の積分値とδ＝４０〜６０ｐｐｍのメチンに由来する炭素の積分値とモル組成−モル積分値検量線より組成（モル）比〔Ａ〕／〔Ｂ〕／〔Ｃ〕を算出した。【０１９５】
[ガラス転移温度]
島津製作所製ＤＳＣ−５０を用い、測定試料を窒素雰囲下で１０℃／分の昇温速度で加熱し測定した。【０１９６】
[フィルムの延伸方法]
柴山科学器械製作所製延伸装置ＳＳ−７０を用い、チャック間３０ｍｍ×幅３０ｍｍ×厚み３５〜４３μｍのフィルムを所定の温度へ加熱した後、３０ｍｍ／ｍｉｎの速度で所定の倍率へ一軸延伸した。【０１９７】
[配向複屈折の測定]
セナルモン法により、ＭＥＬＬＥＳ ＧＲＩＴＯ製ＨｅＮｅレーザーを光源にＡｎｒｉｔｓｕ製パワーメーターを検出器として、波長＝６３２.８ｎｍの位相差を測定し、下記式（１１）により、延伸フィルムの配向複屈折を算出した。
配向複屈折（△ｎ）＝Ｒｅ（ｎｍ）／ Ｔ（μｍ）    （１１）
ここで、Ｒｅは延伸フィルムの位相差（ｎｍ）を示し、Ｔは延伸フィルムの膜厚（μｍ）を示す。【０１９８】
[光弾性定数の測定]
ユニオプト製光弾性定数測定装置ＰＨＥＬ−２０Ａ−Ｓを用い、チャック間６０ｍｍ×幅１０ｍｍのフィルムに０.１ｍｍ／ｍｉｎの速度で最大２Ｎの引張り力を印加して波長６３３ｎｍにおける位相差を測定し、応力の印加に伴って位相差が直線的に増加する範囲の引張り力の変化量△Ｐ（Ｎ）と位相差の変化量△Ｒｅ（ｎｍ）から下記式（１２）により光弾性定数を算出した。
光弾性定数（Ｐａ−１）＝△Ｒｅ（ｎｍ）／△Ｐ（Ｎ）×フィルム幅（ｍｍ）    
（１２）【０１９９】
[延伸フィルムのラマン分光法による二色比測定]
ＲＥＮＩＳＨＡＷ製ＪＲＳ−ＳＹＳＴＥＭ２０００を用い延伸フィルムの延伸軸を平行方向、９０°傾けた方向を垂直方向として平行方向、垂直方向それぞれのラマンスペクトルを測定し、ベースラインを基準とするラマンシフト１４５０ｃｍ−１付近に観察されるポリマー鎖のＣＨ２のはさみ振動に帰属する平行光強度（Ｉ‖）と垂直光強度（Ｉ⊥）から式（１３）により二色比Ｄを算出した。
二色比Ｄ＝Ｉ‖／Ｉ⊥          （１３）【０２００】
[配向係数の絶対値の算出]
ラマン散乱強度の二色比Ｄから下記式（１４）により延伸フィルムの配向係数の絶対値を算出した。
配向係数Ｆの絶対値  ＝｜（Ｄ−１）／（Ｄ＋２）｜      （１４）【０２０１】
［△ＯＢ／△Ｆの絶対値の算出］
式（１３）および式（１４）から求めた配向係数の絶対値の変化量△Ｆに対する配向複屈折の絶対値の変化量△ＯＢ、すなわち△ＯＢ／△Ｆの絶対値は、無延伸（配向係数の絶対値が０）の配向複屈折△ｎ値＝０として、延伸フィルムの配向係数に対する配向複屈折が直線的に変化している領域での配向係数の絶対値に対する配向複屈折の絶対値の直線勾配から算出した。【０２０２】
[射出成形品の応力複屈折検査]
メイホー製小型射出成形機Ｍｉｃｒｏ−１を用いて直径１１ｍｍ×厚み３ｍｍの射出成形品を作製した。成形条件は、加熱混練部の温度がポリマーのガラス転移温度＋１３０〜１７０℃、金型の温度がガラス転移温度−５〜−３０℃、射出速度１０〜４０ｍｍ／ｓｅｃ、射出圧力２０〜７０ＭＰａの範囲でポリマーの種類毎に各条件を調整しながら、３０〜５０個の射出成形品を作製した。成形品の評価は、ルケオ製歪検査機ＬＳＭ−２００１（クロスニコル計）を用いて成形品の応力複屈折を観察した。【０２０３】
［実施例１］ポリマー１の合成
５−シアノ−ビシクロ［２．２．１］ヘプト−２−エン（１０ｇ）と８−シアノ−テトラシクロ[４．４．０．１２,５．１７,１０]−３−ドデセン（３６ｇ）の２種類のモノマー、および１−へキセン（８.０ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＢｕt）２（１８ｍｇ）のテトラヒドロフラン溶液を添加し、６０℃にてモノマーを完全に反応消費して開環メタセシス重合を行った。得られたポリマーのオレフィン部を水素添加触媒（Ｐｈ３Ｐ）３ＣＯＲｕＨＣｌ（１８.４ｍｇ）とトリエチルアミン（５.９ｍｇ）を用いて、水素加圧下、１２５℃で水素添加反応を行い、ポリ（１−シアノ−３,５−シクロペンチレンエチレン）／（３−シアノ−７,９−トリシクロ[４.３.０.１２,５]デカニレンエチレン）共重合体のテトラヒドロフラン溶液を得た。溶液をメタノールに加え、白色のポリマーをろ別、乾燥し４６ｇのポリマー１を得た。水素添加率は１００％、組成比〔Ａ〕／〔Ｂ〕＝３０／７０、重量平均分子量（Ｍｗ）は６５０００、分子量分布（Ｍｗ／Ｍｎ）は２.７５、ガラス転移温度は１７８℃であった。また、図１にポリマー１の１３Ｃ−ＮＭＲスペクトルを示す。【０２０４】
［実施例２］ポリマー２の合成
実施例１における２種類のモノマーのモル比を〔Ａ〕／〔Ｂ〕＝２０／８０に変えた以外は、実施例１と同様な方法により４３ｇのポリマー２を得た。水素添加率は１００％、組成比〔Ａ〕／〔Ｂ〕＝２０／８０、重量平均分子量（Ｍｗ）は５９０００、分子量分布（Ｍｗ／Ｍｎ）は２．７２、ガラス転移温度は１９２℃であった。【０２０５】
［実施例３］ポリマー３の合成
実施例１における２種類のモノマーのモル比を〔Ａ〕／〔Ｂ〕＝５０／５０に変えた以外は、実施例１と同様な方法により４３ｇのポリマー３を得た。水素添加率は１００％、組成比〔Ａ〕／〔Ｂ〕＝５０／５０、重量平均分子量（Ｍｗ）は６００００、分子量分布（Ｍｗ／Ｍｎ）は２.６５、ガラス転移温度は１４５℃であった。【０２０６】
［実施例４］ポリマー４の合成
５−シアノ−ビシクロ［２．２．１］ヘプト−２−エン（１０ｇ）と８−シアノ−テトラシクロ[４．４．０．１２,５．１７,１０]−３−ドデセン（３６ｇ）の２種類のモノマー、および１−へキセン（０.７ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＣＭｅ（ＣＦ３）２）２（２５ｍｇ）のテトラヒドロフラン溶液を添加し、６０℃にてモノマーを完全に反応消費して開環メタセシス重合を行った。得られたポリマーのオレフィン部を５％ルテニウム／アルミナ担持水素添加触媒（２.５ｇ）を用いて、水素加圧下、１６０℃で水素添加反応を行い、共重合体のテトラヒドロフラン溶液を得た。溶液をメタノールに加え、白色のポリマーをろ別、乾燥し４６ｇのポリマー４を得た。水素添加率は１００％、組成比〔Ａ〕／〔Ｂ〕＝３０／７０、重量平均分子量（Ｍｗ）は５６０００、分子量分布（Ｍｗ／Ｍｎ）は２.１５、ガラス転移温度は１８６℃であった。【０２０７】
［実施例５］ポリマー５の合成
５−シアノ−ビシクロ［２．２．１］ヘプト−２−エン（１１.４ｇ）と８−シアノ−テトラシクロ[４．４．０．１２,５．１７,１０]−３−ドデセン（２５.２ｇ、〔Ｂ１〕）および１０−シアノ−ヘキサシクロ[８．４．０１,６．０８,１３．１２,５．１７,１４．１９,１２]−３−ヘプタデセン（１０.２ｇ、〔Ｂ２〕）の３種類のモノマー、および１−へキセン（６.６ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＢｕt）２（１５ｍｇ）のテトラヒドロフラン溶液を添加し、６０℃にてモノマーを完全に反応消費して開環メタセシス重合を行った。得られたポリマーのオレフィン部を５％ルテニウム／アルミナ担持水素添加触媒（２.５ｇ）を用いて、水素加圧下、１６０℃で水素添加反応を行い、ポリ（１−シアノ−３,５−シクロペンチレンエチレン）／（３−シアノ−７,９−トリシクロ[４.３.０.１２,５]デカニレンエチレン）／（４−シアノ−１０,１２−ペンタシクロ[６.５.１.０２,７.０９,１３.１３,６] ペンタデカニレンエチレン）の３元共重合体のテトラヒドロフラン溶液を得た。溶液をメタノールに加え、白色のポリマーをろ別、乾燥し４６ｇのポリマー５を得た。水素添加率は１００％、組成比〔Ａ〕／〔Ｂ〕＝３５／６５（ただし〔Ｂ〕＝〔Ｂ１〕＋〔Ｂ２〕、かつ〔Ｂ１〕／〔Ｂ２〕＝５０／１５）、重量平均分子量（Ｍｗ）は６８０００、分子量分布（Ｍｗ／Ｍｎ）は２.８１、ガラス転移温度は１９４℃であった。【０２０８】
［実施例６］ポリマー６の合成
実施例５における３種類のモノマーを５−シアノ−ビシクロ［２．２．１］ヘプト−２−エン（２５.１ｇ）と１０−シアノ−ヘキサシクロ[８．４．０１,６．０８,１３．１２,５．１７,１４．１９,１２]−３−ヘプタデセン（２２.５ｇ）の２種類のモノマー、および１−へキセン（６.０ｇ）に変えた以外は、実施例５と同様な方法によりポリ（１−シアノ−３,５−シクロペンチレンエチレン）／（４−シアノ−１０,１２−ペンタシクロ[６.５.１.０２,７.０９,１３.１３,６] ペンタデカニレンエチレン）の共重合体４７ｇのポリマー６を得た。水素添加率は１００％、組成比〔Ａ〕／〔Ｂ〕＝７０／３０、重量平均分子量（Ｍｗ）は６３０００、分子量分布（Ｍｗ／Ｍｎ）は２.７９、ガラス転移温度は１６７℃であった。【０２０９】
［実施例７］ポリマー７の合成
実施例４における２種類のモノマーを５−シアノ−５−メチル−ビシクロ［２．２．１］ヘプト−２−エン（８.０ｇ）と１０−シアノ−１０−メチル−ヘキサシクロ[８．４．０１,６．０８,１３．１２,５．１７,１４．１９,１２]−３−ヘプタデセン（３５.８ｇ）に変更した以外は、実施例４と同様な方法によりポリ（１−シアノ−１−メチル−３,５−シクロペンチレンエチレン）／（３−シアノ−３−メチル−７,９−トリシクロ[４.３.０.１２,５]デカニレンエチレン）の共重合体４３ｇのポリマー７を得た。水素添加率は１００％、組成比〔Ａ〕／〔Ｂ〕＝２５／７５、重量平均分子量（Ｍｗ）は５５０００、分子量分布（Ｍｗ／Ｍｎ）は２．７５、ガラス転移温度は１９６℃であった。【０２１０】
［実施例８］ポリマー８の合成
５,５,６−トリフルオロ−６−トリフルオロメチル−ビシクロ［２．２．１］ヘプト−２−エン（６.６ｇ）と８, ８, ９−トリフルオロ−９−トリフルオロメチル−テトラシクロ[４．４．０．１２,５．１７,１０]−３−ドデセン（３４.５ｇ）の２種類のモノマー、および１,５−ヘキサジエン（０．２７ｇ）のテトラヒドロフラン溶液に、Ｍｏ（Ｎ−２,６−Ｐｒｉ２Ｃ６Ｈ３）（ＣＨＣＭｅ２Ｐｈ）（ＯＢｕt）２（１７ｍｇ）のテトラヒドロフラン溶液を添加し、７０℃にてモノマーを完全に反応消費して開環メタセシス重合を行った。得られたポリマーのオレフィン部を５％パラジウム／アルミナ担持水素添加触媒（２.３ｇ）を用いて、水素加圧下、１６０℃で水素添加反応を行い、ポリ（１,１,２−トリフルオロ−２−トリフルオロメチル−３,５−シクロペンチレンエチレン）／（３, ３, ４−トリフルオロ−４−トリフルオロメチル−７,９−トリシクロ[４.３.０.１２,５]デカニレンエチレン）の共重合体のテトラヒドロフラン溶液を得た。溶液をメタノールに加え、白色のポリマーをろ別、乾燥し４１ｇのポリマー８を得た。水素添加率は１００％、組成比〔Ａ〕／〔Ｂ〕＝２０／８０、重量平均分子量（Ｍｗ）は７５０００、分子量分布（Ｍｗ／Ｍｎ）は３.０６、ガラス転移温度は１６９℃であった。また、ポリマー８の１９Ｆ−ＮＭＲスペクトルと１３Ｃ−ＮＭＲスペクトルをそれぞれ図２と図３に示す。【０２１１】
［実施例９］ポリマー９の合成
実施例８における２種類のモノマーのモル比を〔Ａ〕／〔Ｂ〕＝５０／５０に変えた以外は実施例８と同様な方法により４１ｇのポリマー９を得た。水素添加率は１００％、組成比〔Ａ〕／〔Ｂ〕＝５０／５０、重量平均分子量（Ｍｗ）は７６０００、分子量分布（Ｍｗ／Ｍｎ）は３.２７、ガラス転移温度は１４９℃であった。【０２１２】
［実施例１０］ポリマー１０の合成
実施例３の構造単位〔Ｂ〕のモノマーを８, ８, ９−トリフルオロ−９−トリフルオロメチル−テトラシクロ[４．４．０．１２,５．１７,１０]−３−ドデセンに変更し、仕込みモル比を〔Ａ〕／〔Ｂ〕＝５０／５０に変更した以外は実施例３と同様な方法により４０ｇのポリマーを得た。水素添加率は１００％、組成比〔Ａ〕／〔Ｂ〕＝５０／５０、重量平均分子量（Ｍｗ）は５４０００、分子量分布（Ｍｗ／Ｍｎ）は３.８１、ガラス転移温度は１３６℃であった。【０２１３】
［実施例１１］ポリマー１１の合成
実施例１０の構造単位〔Ａ〕のモノマーを５, ６−ジフルオロ−５, ６−ビストリフルオロメチル−７−オキサ−ビシクロ［２．２．１］ヘプト−２−エンに変更し、モノマーの仕込みモル比を〔Ａ〕／〔Ｂ〕＝５０／５０に変更した以外は実施例１０と同様な方法により４１ｇのポリマーを得た。水素添加率は１００％、組成比〔Ａ〕／〔Ｂ〕＝５０／５０、重量平均分子量（Ｍｗ）は６９０００、分子量分布（Ｍｗ／Ｍｎ）は２.９９、ガラス転移温度は１２４℃であった。【０２１４】
［実施例１２］
実施例１で合成したポリマー１を２０質量％濃度で溶解したシクロヘキサノン溶液をガラス基板に塗布し、アプリケーターを用いて均一にコートした後、１８０℃で３０分乾燥し剥離する事で厚み４１.０μｍの表面平滑なフィルムを得た。同フィルムの光弾性定数の絶対値は、４.３×１０−１２Ｐａ−１であった。１９８℃で１.２倍および１.４倍延伸した表面平滑なフィルムのラマンシフト１４５１ｃｍ−１のピークの強度比から算出した二色比はそれぞれ１．００５および１.０１０、配向係数の絶対値はそれぞれ０.００１７および０.００３３であり、配向複屈折の絶対値はそれぞれ０.２×１０−４および０.４×１０−４であり、△ＯＢ／△Ｆの絶対値は０.０１２であった。
また、同温度で２.４倍延伸した表面平滑なフィルムのラマンシフト１４５１ｃｍ−１のピークの強度比から算出した二色比は１.０５５、配向係数の絶対値は０.０１８０であり、配向複屈折の絶対値は０.６×１０−４であった。２.４倍延伸フィルムの垂直および平行偏光のラマンスペクトルを図４に示す。【０２１５】
［実施例１３］
実施例２で合成したポリマー２を実施例１２と同様な方法により厚み４０.５μｍの表面平滑なフィルムを得た。２１２℃で１.３倍および１.５倍延伸した表面平滑なフィルムのラマンシフト１４５１ｃｍ−１のピークの強度比から算出した二色比はそれぞれ１.００９および１.０１２、配向係数の絶対値はそれぞれ０.００３０および０.００４０であり、配向複屈折の絶対値はそれぞれ０.７×１０−４および１.０×１０−４であり、△ＯＢ／△Ｆの絶対値は０.０２６であった。【０２１６】
［実施例１４］
実施例３で合成したポリマー３を実施例１２と同様な方法により厚み３７.３μｍの表面平滑なフィルムを得た。１６５℃で１.２倍および１.５倍延伸した表面平滑なフィルムのラマンシフト１４５２ｃｍ−１のピークの強度比から算出した二色比はそれぞれ１.０１１および１.０３０、配向係数の絶対値はそれぞれ０.００３７および０.００９９であり、配向複屈折の絶対値はそれぞれ１.２×１０−４および３.４×１０−４であり、△ＯＢ／△Ｆの絶対値は０.０３４であった。【０２１７】
［実施例１５］
実施例４で合成したポリマー４を実施例１２と同様な方法により厚み４２.０μｍの表面平滑なフィルムを得た。同フィルムの光弾性定数の絶対値は４.５×１０−１２Ｐａ−１であった。２０６℃で１.２倍および１.４倍延伸した表面平滑なフィルムのラマンシフト１４５２ｃｍ−１のピークの強度比から算出した二色比はそれぞれ１.００８および１.０１５、配向係数の絶対値はそれぞれ０.００２７および０.００５０であり、配向複屈折の絶対値はそれぞれ０.３×１０−４および０.６×１０−４であり、△ＯＢ／△Ｆの絶対値は０.０１２であった。
また、同温度で２.４倍延伸した表面平滑なフィルムのラマンシフト１４５３ｃｍ−１のピークの強度比から算出した二色比は１.０６５、配向係数の絶対値は０.０２１２であり、配向複屈折の絶対値は０.７×１０−４であった。【０２１８】
［実施例１６］
実施例５で合成したポリマー５を実施例１２と同様な方法により厚み４０.８μｍの表面平滑なフィルムを得た。同フィルムの光弾性定数の絶対値は０．８×１０−１２Ｐａ−１であった。２１４℃で１.４倍および１.６倍延伸した表面平滑なフィルムのラマンシフト１４５２ｃｍ−１のピークの強度比から算出した二色比はそれぞれ１.００７および１.０１３、配向係数の絶対値はそれぞれ０.００２３および０.００４３であり、配向複屈折の絶対値はそれぞれ０.２×１０−４および０.４×１０−４であり、△ＯＢ／△Ｆの絶対値は０.００９であった。
また、同温度で２.４倍延伸した表面平滑なフィルムのラマンシフト１４５１ｃｍ−１のピークの強度比から算出した二色比は１.０６１、配向係数の絶対値は０.０１９９であり、配向複屈折の絶対値は０.４×１０−４であった。【０２１９】
［実施例１７］
実施例６で合成したポリマー６を実施例１２と同様な方法により厚み４３.０μｍの表面平滑なフィルムを得た。同フィルムの光弾性定数の絶対値は０.９×１０−１２Ｐａ−１であった。１８７℃で１.２倍および１.５倍延伸した表面平滑なフィルムのラマンシフト１４５４ｃｍ−１のピークの強度比から算出した二色比はそれぞれ１.０１０および１.０２０、配向係数の絶対値はそれぞれ０.００３３、０.００６６であり、配向複屈折の絶対値はそれぞれ０.３×１０−４および０.５×１０−４であり、△ＯＢ／△Ｆの絶対値は０.００８であった。
また、同温度で２.４倍延伸した表面平滑なフィルムのラマンシフト１４５１ｃｍ−１のピークの強度比から算出した二色比は１.０７０、配向係数の絶対値は０.０２２８であり配向複屈折の絶対値は０.５×１０−４であった。【０２２０】
［実施例１８］
実施例７で合成したポリマー７を実施例１２と同様な方法により厚み４２.５μｍの表面平滑なフィルムを得た。同フィルムの光弾性定数の絶対値は３.３×１０−１２Ｐａ−１であった。２１６℃で１.３倍および１.５倍延伸した表面平滑なフィルムのラマンシフト１４５０ｃｍ−１のピークの強度比から算出した二色比はそれぞれ１.００８および１.０１５、配向係数の絶対値はそれぞれ０.００２７および０.００５０であり、配向複屈折の絶対値はそれぞれ０.３×１０−４および０.５×１０−４であり、△ＯＢ／△Ｆの絶対値は０.０１０であった。
また、同温度で２.４倍延伸した表面平滑なフィルムのラマンシフト１４５１ｃｍ−１のピークの強度比から算出した二色比は１.０６３、配向係数の絶対値は０.０２０６であり、配向複屈折の絶対値は０.６×１０−４であった。【０２２１】
［実施例１９］
実施例８で合成したポリマー８を実施例１２と同様な方法により厚み３４．９μｍの表面平滑なフィルムを得た。同フィルムの光弾性定数の絶対値は６.５×１０−１２Ｐａ−１であった。１９９℃で１.１倍および１.３倍延伸した表面平滑なフィルムのラマンシフト１４５２ｃｍ−１のピークの強度比から算出した二色比はそれぞれ１.００３および１.００４、配向係数の絶対値はそれぞれ０.００１０および０.００１３であり、配向複屈折の絶対値はそれぞれ１.５×１０−４および２.１×１０−４であり、△ＯＢ／△Ｆの絶対値は０.１５５であった。
また、同温度で１.８倍延伸した表面平滑なフィルムのラマンシフト１４５３ｃｍ−１のピークの強度比から算出した二色比は１.０１０、配向係数の絶対値は０.００３３であり、配向複屈折の絶対値は３.５×１０−４であった。【０２２２】
［実施例２０］
実施例９で合成したポリマー９を実施例１２と同様な方法により厚み３５.０μｍの表面平滑なフィルムを得た。１７９℃で１.３倍および１.６倍延伸した表面平滑なフィルムのラマンシフト１４５４ｃｍ−１のピークの強度比から算出した二色比はそれぞれ１.００５および１.００６、配向係数の絶対値はそれぞれ０.００１７および０.００２０であり、配向複屈折の絶対値はそれぞれ２.８×１０−４および３.５×１０−４であり、△ＯＢ／△Ｆの絶対値は０.１７３であった。
また、同温度で２.２倍延伸した表面平滑なフィルムのラマンシフト１４５２ｃｍ−１のピークの強度比から算出した二色比は１.００７、配向係数の絶対値は０.００２２であり、配向複屈折の絶対値は４.７×１０−４であった。【０２２３】
［実施例２１］
実施例１０で合成したポリマー１０を実施例１２と同様な方法により厚み３６.０μｍの表面平滑なフィルムを得た。１６６℃で１.１倍および１.３倍延伸した表面平滑なフィルムのラマンシフト１４５２ｃｍ−１のピークの強度比から算出した二色比はそれぞれ１.０１３および１．０３０、配向係数の絶対値はそれぞれ０.００４３および０．０１００であり、配向複屈折の絶対値はそれぞれ１.３×１０−４および３.２×１０−４であり、△ＯＢ／△Ｆの絶対値は０.０３２であった。
また、同温度で１.８倍延伸した表面平滑なフィルムのラマンシフト１４５３ｃｍ−１のピークの強度比から算出した二色比は１.０７４、配向係数の絶対値は０.０２４０であり、配向複屈折の絶対値は４.８×１０−４であった。【０２２４】
［実施例２２］
実施例１１で合成したポリマー１１を実施例１２と同様な方法により厚み３４.７μｍの表面平滑なフィルムを得た。同フィルムの光弾性定数の絶対値は６.８×１０−１２Ｐａ−１であった。１５４℃で１.４倍および１.６倍延伸した表面平滑なフィルムのラマンシフト１４４９ｃｍ−１のピークの強度比から算出した二色比はそれぞれ１.００５および１.００９、配向係数の絶対値はそれぞれ０.００１７および０.００３０であり、配向複屈折の絶対値はそれぞれ２.３×１０−４および４.０×１０−４であり、△ＯＢ／△Ｆの絶対値は０.１３５であった。【０２２５】
実施例１２〜２２で得られたフィルムは、配向係数の絶対値が０．００１以上であり、配向複屈折の絶対値が５×１０−４以下であることで、成形時の温度、圧力条件などの制限を受けずに透明性が高く、靭性、引張り、曲げによる強度または弾性率に優れる光学フィルムを得ることができることが推察された。【０２２６】
［実施例２３］射出成形品の応力複屈折検査
実施例１で合成したポリマー１を、成形条件を調整しながら射出成形し、３８個の成形品を作製した。歪検査計で成形品の面方向の応力複屈折を観察すると、面転写性良く、ヒケも無く成形した１２個の成形品に応力複屈折は観察されなかった。
この結果から、本発明の光学材料によれば、成形時の温度、圧力条件などの制限を受けずに透明性が高く、靭性に優れる成形体を得ることができ、光学レンズに広く適用できることが確認された。また、実施例２〜１１で合成したポリマーから得られた成形品においても同様の結果が得られることが推察された。【０２２７】
［比較例１］ポリマー１２の合成と複屈折測定
５−シアノ−ビシクロ［２．２．１］ヘプト−２−エン（４３.０ｇ）の１種類のモノマーおよび１−ヘキセン（６.９ｇ）のテトラヒドロフラン溶液に、重合触媒Ｍｏ（Ｎ−２,６−Ｍｅ２Ｃ６Ｈ３）（ＣＨＣＭｅ２Ｐｈ）（ＯＢｕt）２（１７ｍｇ）のテトラヒドロフラン溶液を添加し、６０℃にてモノマーを完全に反応消費して開環メタセシス重合を行った。得られたポリマーのオレフィン部を実施例１と同様に水素添加し、ポリ（１−シアノ−３,５−シクロペンチレンエチレン）のテトラヒドロフラン溶液を得た。溶液をメタノールに加え、白色のポリマーをろ別、乾燥し４３ｇのポリマー１２を得た。水素添加率は１００％、重量平均分子量（Ｍｗ）は４８０００、分子量分布（Ｍｗ／Ｍｎ）は２.６５、ガラス転移温度は８８℃であった。
次いで、実施例１２と同様な方法により厚み４０.６μｍの表面平滑なフィルムを得た。同フィルムの光弾性定数の絶対値は１４.９×１０−１２Ｐａ−１であった。１０８℃で１.２倍および１.５倍延伸した表面平滑なフィルムのラマンシフト１４５２ｃｍ−１のピークの強度比から算出した二色比はそれぞれ１.００７および１.０１４、配向係数の絶対値はそれぞれ０.００２３および０.００４６であり、配向複屈折の絶対値はそれぞれ６.５×１０−４および１３.０×１０−４であり、△ＯＢ／△Ｆの絶対値は０.２８０であった。【０２２８】
［比較例２］ポリマー１３の合成と複屈折測定
５,５,６−トリフルオロ−６−トリフルオロメチル−ビシクロ［２．２．１］ヘプト−２−エン（４１.０ｇ）１種類のモノマーおよび１,５−ヘキサジエン（０.５４ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＢｕt）２（１７ｍｇ）のテトラヒドロフラン溶液を添加し、７０℃にてモノマーを完全に反応消費して開環メタセシス重合を行った。得られたポリマーのオレフィン部を実施例８と同様に水素添加し、ポリ（１,１,２−トリフルオロ−２−トリフルオロメチル−３,５−シクロペンチレンエチレン）のテトラヒドロフラン溶液を得た。溶液をメタノールに加え、白色のポリマーをろ別、乾燥し４１ｇのポリマー１３を得た。水素添加率は１００％、重量平均分子量（Ｍｗ）は６８０００、分子量分布（Ｍｗ／Ｍｎ）は２.４５、ガラス転移温度は１１０℃であった。
次いで、実施例１２と同様な方法により厚み３５.８μｍの表面平滑なフィルムを得た。同フィルムの光弾性定数の絶対値は１６.０×１０−１２Ｐａ−１であった。１３０℃で１.１倍および１.３倍延伸した表面平滑なフィルムのラマンシフト１４５４ｃｍ−１のピークの強度比から算出した二色比はそれぞれ１.００６および１.０１０、配向係数の絶対値はそれぞれ０.００２０および０.００３３であり、配向複屈折の絶対値はそれぞれ８.０×１０−４および１３.５×１０−４であり、△ＯＢ／△Ｆの絶対値は０.４０５であった。【０２２９】
［比較例３］ポリマー１３の合成と複屈折測定
５,５,６−トリフルオロ−６−トリフルオロメチル−ビシクロ［２．２．１］ヘプト−２−エン（９.４ｇ）と５,６−ジフルオロ−５,６−ビストリフルオロメチル−７−オキサ−ビシクロ［２．２．１］ヘプト−２−エン（３０.０ｇ）の構造単位〔Ａ〕の２種類のモノマーおよび１,５−ヘキサジエン（０.６３ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＣＭｅ（ＣＦ３）２）２（２５ｍｇ）のテトラヒドロフラン溶液を添加し、７０℃にてモノマーを完全に反応消費して開環メタセシス重合を行った。得られたポリマーのオレフィン部を実施例８と同様に水素添加し、ポリ（１-トリフルオロメチル−３,５−シクロペンチレンエチレン）／（１, ２−ジフルオロ−１, ２−ビストリフルオロメチル−４−オキサ−３,５−シクロペンチレンエチレン）の組成比が５０／５０の共重合体のテトラヒドロフラン溶液を得た。溶液をメタノールに加え、白色のポリマーをろ別、乾燥し３９ｇのポリマー１３を得た。水素添加率は１００％、重量平均分子量（Ｍｗ）は５９０００、分子量分布（Ｍｗ／Ｍｎ）は２.６８、ガラス転移温度は８４℃であった。【０２３０】
次いで、実施例１２と同様な方法により厚み３７.４μｍの表面平滑なフィルムを得た。同フィルムの光弾性定数の絶対値は１０.７×１０−１２Ｐａ−１であった。１０４℃で１.３倍および１.６倍延伸した表面平滑なフィルムのラマンシフト１４４９ｃｍ−１のピークの強度比から算出した二色比はそれぞれ１.００６および１.０１１、配向係数の絶対値はそれぞれ０.００２０および０.００３７であり、配向複屈折の絶対値はそれぞれ９.０×１０−４および１６.５×１０−４であり、△ＯＢ／△Ｆの絶対値は０.４５２であった。【０２３１】
［比較例４］赤外スペクトル測定
実施例１２の１.４倍延伸した表面平滑なフィルムの赤外スペクトルの波数１４５６ｃｍ−１のピークのベースラインを基準とする吸光度比から算出した二色比は１.０００であり二色比は測定できず、（１４）式に代入して計算した値は０あり、また、同２.４倍延伸した表面平滑なフィルムの赤外スペクトルの波数１４５５ｃｍ−１のピークの吸光度比から算出した二色比は０.９９９、（１２）式に代入して計算した値は０.０００３であり、配向状態を測定できなかった。２.４倍延伸フィルムの垂直および平行偏光の赤外スペクトルを図５に示す。【０２３２】
［比較例５］射出成形品の応力複屈折検査
比較例１で合成したポリマー１２を成形条件を調整しながら射出成形し５０個の成形品を作製した。歪検査計で成形体の面方向の応力複屈折を観察すると、程度は異なるものの何れの成形品にも端部に応力複屈折が観察された。【０２３３】
［実施例２４］ポリマー１５の合成
５−シアノ−ビシクロ［２．２．１］ヘプト−２−エン（２４．９ｇ）と８−シアノ−テトラシクロ[４．４．０．１２,５．１７,１０]−３−ドデセン（１６．５ｇ）の２種類のモノマー、および１−へキセン（８.５ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＢｕt）２（１８ｍｇ）のテトラヒドロフラン溶液を添加し、６０℃にてモノマーを完全に反応消費して開環メタセシス重合を行った。得られたポリマーのオレフィン部を水素添加触媒（Ｐｈ３Ｐ）３ＣＯＲｕＨＣｌ（１８.４ｍｇ）とトリエチルアミン（５.９ｍｇ）を用いて、水素加圧下、１２５℃で水素添加反応を行い、ポリ（１−シアノ−３,５−シクロペンチレンエチレン）／（３−シアノ−７,９−トリシクロ[４.３.０.１２,５]デカニレンエチレン）共重合体のテトラヒドロフラン溶液を得た。溶液をメタノールに加え、白色のポリマーをろ別、乾燥し４１ｇのポリマー１５を得た。水素添加率は１００％、組成比〔Ａ〕／〔Ｂ〕＝７０／３０、重量平均分子量（Ｍｗ）は６３０００、分子量分布（Ｍｗ／Ｍｎ）は２．７１、ガラス転移温度は１１７℃であった。【０２３４】
［実施例２５］ポリマー１６の合成
実施例２４におけるの２種類のモノマーのモル比を〔Ａ〕／〔Ｂ〕＝１０／９０に変えた以外は、実施例１と同様な方法により４０ｇのポリマー１６を得た。水素添加率は１００％、組成比〔Ａ〕／〔Ｂ〕＝１０／９０、重量平均分子量（Ｍｗ）は６５０００、分子量分布（Ｍｗ／Ｍｎ）は２．８３、ガラス転移温度は２０６℃であった。【０２３５】
［実施例２６］ポリマー１７の合成
５,５,６−トリフルオロ−６−トリフルオロメチル−ビシクロ［２．２．１］ヘプト−２−エン（２１．３ｇ）と８, ８, ９−トリフルオロ−９−トリフルオロメチル−テトラシクロ[４．４．０．１２,５．１７,１０]−３−ドデセン（１８．５ｇ）の２種類のモノマー、および１,５−ヘキサジエン（０．３６ｇ）のテトラヒドロフラン溶液に、Ｍｏ（Ｎ−２,６−Ｐｒｉ２Ｃ６Ｈ３）（ＣＨＣＭｅ２Ｐｈ）（ＯＢｕt）２（１７ｍｇ）のテトラヒドロフラン溶液を添加し、７０℃にてモノマーを完全に反応消費して開環メタセシス重合を行った。得られたポリマーのオレフィン部を５％パラジウム／アルミナ担持水素添加触媒（２.０ｇ）を用いて、水素加圧下、１６０℃で水素添加反応を行い、ポリ（１,１,２−トリフルオロ−２−トリフルオロメチル−３,５−シクロペンチレンエチレン）／（３, ３, ４−トリフルオロ−４−トリフルオロメチル−７,９−トリシクロ[４.３.０.１２,５]デカニレンエチレン）の共重合体のテトラヒドロフラン溶液を得た。溶液をメタノールに加え、白色のポリマーをろ別、乾燥し３９ｇのポリマー１７を得た。水素添加率は１００％、組成比〔Ａ〕／〔Ｂ〕＝６０／４０、重量平均分子量（Ｍｗ）は７４０００、分子量分布（Ｍｗ／Ｍｎ）は３.１２、ガラス転移温度は１３８℃であった。【０２３６】
［実施例２７］ポリマー１８の合成
実施例２４の構造単位〔Ｂ〕のモノマーを８, ８, ９−トリフルオロ−９−トリフルオロメチル−テトラシクロ[４．４．０．１２,５．１７,１０]−３−ドデセン（２５．５ｇ）に変更し、仕込みモル比を〔Ａ〕／〔Ｂ〕＝６０／４０に変更した以外は実施例２４と同様な方法により４１ｇのポリマー１８を得た。水素添加率は１００％、組成比〔Ａ〕／〔Ｂ〕＝６０／４０、重量平均分子量（Ｍｗ）は５６０００、分子量分布（Ｍｗ／Ｍｎ）は３．６１、ガラス転移温度は１２９℃であった。【０２３７】
［実施例２８］ポリマー１９の合成
５−シアノ−ビシクロ［２．２．１］ヘプト−２−エン（７．７ｇ）、８−シアノ−テトラシクロ[４．４．０．１２,５．１７,１０]−３−ドデセン（２８．５ｇ）と５−メトキシカルボニル−ビシクロ［２．２．１］ヘプト−２−エン（５．８ｇ）の３種類のモノマー、および１−へキセン（７.４ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＢｕt）２（１８ｍｇ）のテトラヒドロフラン溶液を添加し、６０℃にてモノマーを完全に反応消費して開環メタセシス重合を行った。得られたポリマーのオレフィン部を水素添加触媒（Ｐｈ３Ｐ）３ＣＯＲｕＨＣｌ（１８.４ｍｇ）とトリエチルアミン（５.９ｍｇ）を用いて、水素加圧下、１２５℃で水素添加反応を行い、ポリ（１−シアノ−３,５−シクロペンチレンエチレン）／（３−シアノ−７,９−トリシクロ[４.３.０.１２,５]デカニレンエチレン）／（１−メトキシカルボニル−３，５−シクロペンチレンエチレン）の共重合体のテトラヒドロフラン溶液を得た。溶液をメタノールに加え、白色のポリマーをろ別、乾燥し４１ｇのポリマー１９を得た。水素添加率は１００％、組成比〔Ａ〕／〔Ｂ〕／〔Ｃ〕＝２５／６０／１５（〔Ａ〕／〔Ｂ〕＝３０／７０、〔Ｃ〕／（〔Ａ〕＋〔Ｂ〕）＝１５／８５）、重量平均分子量（Ｍｗ）は６２０００、分子量分布（Ｍｗ／Ｍｎ）は２．９９、ガラス転移温度は１４５℃であった。また、図６にポリマー１９の１３Ｃ−ＮＭＲスペクトルを示す。【０２３８】
［実施例２９］ポリマー２０の合成
実施例２８における３種類のモノマーのモル比を〔Ａ〕／〔Ｂ〕／〔Ｃ〕＝１７／６８／１５に変えた以外は実施例２８と同様な方法により３９ｇのポリマー２０を得た。水素添加率は１００％、組成比〔Ａ〕／〔Ｂ〕／〔Ｃ〕＝１７／６８／１５、（〔Ａ〕／〔Ｂ〕＝２０／８０、〔Ｃ〕／（〔Ａ〕＋〔Ｂ〕）＝１５／８５）、重量平均分子量（Ｍｗ）は６３０００、分子量分布（Ｍｗ／Ｍｎ）は２．９８、ガラス転移温度は１５８℃であった。【０２３９】
［実施例３０］ポリマー２１の合成
実施例２８における構造単位〔Ｃ〕のモノマーを５−メチル−ビシクロ［２．２．１］ヘプト−２−エン（２．６ｇ）に変更し、３種類のモノマーのモル比を〔Ａ〕／〔Ｂ〕／〔Ｃ〕＝１８／７２／１０に変えた以外は実施例２８と同様な方法により４０ｇのポリマー２１を得た。水素添加率は１００％、組成比〔Ａ〕／〔Ｂ〕／〔Ｃ〕＝１８／７２／１０（〔Ａ〕／〔Ｂ〕＝２０／８０、〔Ｃ〕／（〔Ａ〕＋〔Ｂ〕）＝１０／９０）、重量平均分子量（Ｍｗ）は６７０００、分子量分布（Ｍｗ／Ｍｎ）は２．９５、ガラス転移温度は１７２℃であった。【０２４０】
［実施例３１］ポリマー２２の合成
実施例２８における構造単位〔Ｃ〕のモノマーをビシクロ［２．２．１］ヘプト−２−エン（１．１ｇ）に変更し、３種類のモノマーのモル比を〔Ａ〕／〔Ｂ〕／〔Ｃ〕＝１９／７６／５に変えた以外は実施例２８と同様な方法により３８ｇのポリマー２２を得た。水素添加率は１００％、組成比〔Ａ〕／〔Ｂ〕／〔Ｃ〕＝１９／７６／５、（〔Ａ〕／〔Ｂ〕＝２０／８０、〔Ｃ〕／（〔Ａ〕＋〔Ｂ〕）＝５／９５）、重量平均分子量（Ｍｗ）は６４０００、分子量分布（Ｍｗ／Ｍｎ）は２．９２、ガラス転移温度は１８０℃であった。【０２４１】
［実施例３２］ポリマー２３の合成
５,５,６−トリフルオロ−６−トリフルオロメチル−ビシクロ［２．２．１］ヘプト−２−エン（６.２ｇ）、８, ８, ９−トリフルオロ−９−トリフルオロメチル−テトラシクロ[４．４．０．１２,５．１７,１０]−３−ドデセン（３２.６ｇ）と５−メトキシカルボニル−ビシクロ［２．２．１］ヘプト−２−エン（２．４ｇ）の３種類のモノマー、および１,５−ヘキサジエン（０．２６ｇ）のテトラヒドロフラン溶液に、Ｍｏ（Ｎ−２,６−Ｐｒｉ２Ｃ６Ｈ３）（ＣＨＣＭｅ２Ｐｈ）（ＯＢｕt）２（１７ｍｇ）のテトラヒドロフラン溶液を添加し、７０℃にてモノマーを完全に反応消費して開環メタセシス重合を行った。得られたポリマーのオレフィン部を５％パラジウム／アルミナ担持水素添加触媒（２.１ｇ）を用いて、水素加圧下、１６０℃で水素添加反応を行い、ポリ（１,１,２−トリフルオロ−２−トリフルオロメチル−３,５−シクロペンチレンエチレン）／（３, ３, ４−トリフルオロ−４−トリフルオロメチル−７,９−トリシクロ[４.３.０.１２,５]デカニレンエチレン）／（１−メトキシカルボニル−３，５−シクロペンチレンエチレン）の共重合体のテトラヒドロフラン溶液を得た。溶液をメタノールに加え、白色のポリマーをろ別、乾燥し４０ｇのポリマー２３を得た。水素添加率は１００％、組成比〔Ａ〕／〔Ｂ〕／〔Ｃ〕＝１８／７２／１０（〔Ａ〕／〔Ｂ〕＝２０／８０、〔Ｃ〕／（〔Ａ〕＋〔Ｂ〕）＝１０／９０）、重量平均分子量（Ｍｗ）は７２０００、分子量分布（Ｍｗ／Ｍｎ）は３．２４、ガラス転移温度は１４４℃であった。【０２４２】
［実施例３３］ポリマー２４の合成
実施例２８における構造単位〔Ｃ〕のモノマーを８−メトキシカルボニル−テトラシクロ[４．４．０．１２,５．１７,１０]−３−ドデセン（８．３ｇ）に変更し、３種類のモノマーのモル比を〔Ａ〕／〔Ｂ〕／〔Ｃ〕＝１７／６８／１５に変えた以外は実施例２８と同様な方法により４５ｇのポリマー２４を得た。水素添加率は１００％、組成比〔Ａ〕／〔Ｂ〕／〔Ｃ〕＝１７／６８／１５（〔Ａ〕／〔Ｂ〕＝２０／８０、〔Ｃ〕／（〔Ａ〕＋〔Ｂ〕）＝１５／８５）、重量平均分子量（Ｍｗ）は６４０００、分子量分布（Ｍｗ／Ｍｎ）は２．９１、ガラス転移温度は１８４℃であった。【０２４３】
［実施例３４］ポリマー２５の合成
実施例３２における構造単位〔Ｃ〕のモノマーを８−メトキシカルボニル−テトラシクロ[４．４．０．１２,５．１７,１０]−３−ドデセン（５．５ｇ）に変更し、モノマーのモル比を〔Ａ〕／〔Ｂ〕／〔Ｃ〕＝１７／６８／１５に変えた以外は実施例３２と同様な方法により４３ｇのポリマー２５を得た。水素添加率は１００％、組成比〔Ａ〕／〔Ｂ〕／〔Ｃ〕＝１７／６８／１５（〔Ａ〕／〔Ｂ〕＝２０／８０、〔Ｃ〕／（〔Ａ〕＋〔Ｂ〕）＝１５／８５）、重量平均分子量（Ｍｗ）は７１０００、分子量分布（Ｍｗ／Ｍｎ）は３．１１、ガラス転移温度は１６５℃であった。【０２４４】
［実施例３５］
実施例２４で合成したポリマー１５を２０質量％濃度で溶解したシクロヘキサノン溶液をガラス基板に塗布し、アプリケーターを用いて均一にコートした後、１８０℃で３０分乾燥し剥離する事で厚み４０．６μｍの表面平滑なフィルムを得た。同フィルムの光弾性定数の絶対値は、６.７×１０−１２Ｐａ−１であった。１３７℃で１.２倍および１．７倍延伸した表面平滑なフィルムのラマンシフト１４５１ｃｍ−１のピークの強度比から算出した二色比はそれぞれ１.０１５および１．０１９、配向係数の絶対値はそれぞれ０.００４９および０.００６４であり、配向複屈折の絶対値はそれぞれ３．３×１０−４および４．３×１０−４であり、△ＯＢ／△Ｆの絶対値は０.０６７であった。【０２４５】
［実施例３６］
実施例２５で合成したポリマー１６を実施例３５と同様な方法により厚み４０．８μｍの表面平滑なフィルムを得た。２２６℃で１.３倍および１．８倍延伸した表面平滑なフィルムのラマンシフト１４５１ｃｍ−１のピークの強度比から算出した二色比はそれぞれ１.００５および１．００７、配向係数の絶対値はそれぞれ０.００１７および０.００２３であり、配向複屈折の絶対値はそれぞれ０．３×１０−４および０．４×１０−４であり、△ＯＢ／△Ｆの絶対値は０.０１７であった。【０２４６】
［実施例３７］
実施例２６で合成したポリマー１７を実施例３５と同様な方法により厚み４０．５μｍの表面平滑なフィルムを得た。１５８℃で１.２倍および１．６倍延伸した表面平滑なフィルムのラマンシフト１４５２ｃｍ−１のピークの強度比から算出した二色比はそれぞれ１.００５および１．００７、配向係数の絶対値はそれぞれ０.００１６および０.００２２であり、配向複屈折の絶対値はそれぞれ３．１×１０−４および４．２×１０−４であり、△ＯＢ／△Ｆの絶対値は０.１８３であった。【０２４７】
［実施例３８］
実施例２７で合成したポリマー１８を実施例３５と同様な方法により厚み４０．２μｍの表面平滑なフィルムを得た。１４９℃で１.２倍および１．４倍延伸した表面平滑なフィルムのラマンシフト１４５２ｃｍ−１のピークの強度比から算出した二色比はそれぞれ１．０１４および１．２７２、配向係数の絶対値はそれぞれ０.００４５および０.００９０であり、配向複屈折の絶対値はそれぞれ１．８×１０−４および３．６×１０−４であり、△ＯＢ／△Ｆの絶対値は０.０４０であった。【０２４８】
［実施例３９］
実施例２８で合成したポリマー１９を実施例３５と同様な方法により厚み４０．９μｍの表面平滑なフィルムを得た。同フィルムの光弾性定数の絶対値は、５．１×１０−１２Ｐａ−１であった。１６５℃で１.２倍および１．４倍延伸した表面平滑なフィルムのラマンシフト１４５１ｃｍ−１のピークの強度比から算出した二色比はそれぞれ１.０１０および１．０１１、配向係数の絶対値はそれぞれ０.００２７および０.００３７であり、配向複屈折の絶対値はそれぞれ２．７×１０−４および３．７×１０−４であり、△ＯＢ／△Ｆの絶対値は０.１００であった。
また、同温度で２.４倍延伸した表面平滑なフィルムのラマンシフト１４５１ｃｍ−１のピークの強度比から算出した二色比は１.０１４、配向係数の絶対値は０.００４８であり、配向複屈折の絶対値は４.８×１０−４であった。２.４倍延伸フィルムの垂直および平行偏光のラマンスペクトルを図７に示す。【０２４９】
［実施例４０］
実施例２９で合成したポリマー２０を実施例３５と同様な方法により厚み４０．１μｍの表面平滑なフィルムを得た。１７８℃で１.２倍および１．５倍延伸した表面平滑なフィルムのラマンシフト１４５２ｃｍ−１のピークの強度比から算出した二色比はそれぞれ１.０１５および１．０２１、配向係数の絶対値はそれぞれ０.００４９および０.００６９であり、配向複屈折の絶対値はそれぞれ２．９×１０−４および４．２×１０−４であり、△ＯＢ／△Ｆの絶対値は０.０６５であった。【０２５０】
［実施例４１］
実施例３０で合成したポリマー２１を実施例３５と同様な方法により厚み３９．１μｍの表面平滑なフィルムを得た。同フィルムの光弾性定数の絶対値は、３．７×１０−１２Ｐａ−１であった。１９２℃で１.２倍および１．５倍延伸した表面平滑なフィルムのラマンシフト１４５２ｃｍ−１のピークの強度比から算出した二色比はそれぞれ１.００６および１．０１５、配向係数の絶対値はそれぞれ０.００２０および０.００２９であり、配向複屈折の絶対値はそれぞれ２．１×１０−４および２．９×１０−４であり、△ＯＢ／△Ｆの絶対値は０.０８９であった。【０２５１】
［実施例４２］
実施例３１で合成したポリマー２２を実施例３５と同様な方法により厚み３９．６μｍの表面平滑なフィルムを得た。同フィルムの光弾性定数の絶対値は、４．１×１０−１２Ｐａ−１であった。２００℃で１.２倍および１．６倍延伸した表面平滑なフィルムのラマンシフト１４５２ｃｍ−１のピークの強度比から算出した二色比はそれぞれ１.０１２および１．０１５、配向係数の絶対値はそれぞれ０.００３９および０.００５１であり、配向複屈折の絶対値はそれぞれ１．９×１０−４および２．５×１０−４であり、△ＯＢ／△Ｆの絶対値は０.０５０であった。【０２５２】
［実施例４３］
実施例３２で合成したポリマー２３を実施例３５と同様な方法により厚み４１．１μｍの表面平滑なフィルムを得た。同フィルムの光弾性定数の絶対値は、６．９×１０−１２Ｐａ−１であった。１６４℃で１.１倍および１．３倍延伸した表面平滑なフィルムのラマンシフト１４５２ｃｍ−１のピークの強度比から算出した二色比はそれぞれ１.００５および１．００６、配向係数の絶対値はそれぞれ０.００１７および０.００２０であり、配向複屈折の絶対値はそれぞれ３．５×１０−４および４．１×１０−４であり、△ＯＢ／△Ｆの絶対値は０.２００であった。【０２５３】
［実施例４４］
実施例３３で合成したポリマー２４を実施例３５と同様な方法により厚み３９．９μｍの表面平滑なフィルムを得た。同フィルムの光弾性定数の絶対値は、５．９×１０−１２Ｐａ−１であった。２０４℃で１.２倍および１．５倍延伸した表面平滑なフィルムのラマンシフト１４５２ｃｍ−１のピークの強度比から算出した二色比はそれぞれ１.００７および１．０１１、配向係数の絶対値はそれぞれ０.００２４および０.００３８であり、配向複屈折の絶対値はそれぞれ１．２×１０−４および１．９×１０−４であり、△ＯＢ／△Ｆの絶対値は０.０５０であった。【０２５４】
［実施例４５］
実施例３４で合成したポリマー２５を実施例３５と同様な方法により厚み４０．５μｍの表面平滑なフィルムを得た。同フィルムの光弾性定数の絶対値は、６．５×１０−１２Ｐａ−１であった。１８５℃で１.３倍および１．６倍延伸した表面平滑なフィルムのラマンシフト１４５１ｃｍ−１のピークの強度比から算出した二色比はそれぞれ１.００３および１．００５、配向係数の絶対値はそれぞれ０.００１１および０.００１７であり、配向複屈折の絶対値はそれぞれ１．９×１０−４および３．１×１０−４であり、△ＯＢ／△Ｆの絶対値は０.２００であった。【０２５５】
実施例３５〜４５で得られたフィルムは、配向係数の絶対値が０．００１以上であり、配向複屈折の絶対値が５×１０−４以下であることで、成形時の温度、圧力条件などの制限を受けずに透明性が高く、靭性、引張り、曲げによる強度または弾性率に優れる光学フィルムを得ることができることが推察された。【０２５６】
［実施例４６］射出成形品の応力複屈折検査
実施例２８で合成したポリマー１９をポリマー溶融の加熱混練部の設定温度、および金型の設定温度を実施例２３より３０℃低い温度に設定した以外は実施例２３と同様な方法で射出成形し、３８個の成形品を作製した。歪検査計で成形品の面方向の応力複屈折を観察すると、面転写性良く、ヒケも無く成形した２０個の成形品に応力複屈折は観察されなかった。【０２５７】
この結果から、実施例２３のポリマー１と同じ、組成比〔Ａ〕／〔Ｂ〕＝３０／７０であり、かつ、組成比〔Ｃ〕／（〔Ａ〕＋〔Ｂ〕）＝１５／８５である光学材料によれば、ガラス転移温度が３３℃低くなり、溶融流動性を良くしたことでそれぞれの設定温度が低くしても、成形時の温度、圧力条件などの制限を受けずに透明性が高く、靭性に優れる成形体が得ることができ、光学レンズに広く適用できることが確認された。また、実施例２８〜３４で合成したポリマーから得られた成形品においても同様の結果が得られることが推察された。【０２５８】
［比較例６］ポリマー２６の合成と複屈折測定
５−メチル−ビシクロ［２．２．１］ヘプト−２−エン（５．４ｇ）と８−メチル−テトラシクロ[４．４．０．１２,５．１７,１０]−３−ドデセン（３５．１ｇ）の２種類のモノマー、および１−へキセン（７．３ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＢｕt）２（１８ｍｇ）のテトラヒドロフラン溶液を添加し、６０℃にてモノマーを完全に反応消費して開環メタセシス重合を行った。得られたポリマーのオレフィン部を水素添加触媒（Ｐｈ３Ｐ）３ＣＯＲｕＨＣｌ（１８.４ｍｇ）とトリエチルアミン（５.９ｍｇ）を用いて、水素加圧下、１２５℃で水素添加反応を行い、ポリ（１−メチル−３,５−シクロペンチレンエチレン）／（３−メチル−７,９−トリシクロ[４.３.０.１２,５]デカニレンエチレン）の共重合体のテトラヒドロフラン溶液を得た。溶液をメタノールに加え、白色のポリマーをろ別、乾燥し４０ｇのポリマー２６を得た。水素添加率は１００％、組成比〔Ａ〕／〔Ｂ〕＝２０／８０、重量平均分子量（Ｍｗ）は５２０００、分子量分布（Ｍｗ／Ｍｎ）は２．３７、ガラス転移温度は１２９℃であった。【０２５９】
次いで、実施例３５と同様な方法により３９．４μｍの表面平滑なフィルムを得た。同フィルムの光弾性定数の絶対値は、１．３×１０−１２Ｐａ−１であった。１４９℃で１.２倍および１．４倍延伸した表面平滑なフィルムのラマンシフト１４５０ｃｍ−１のピークの強度比から算出した二色比はそれぞれ１.００４および１．００９、配向係数の絶対値はそれぞれ０.００１４および０.００２９であり、配向複屈折の絶対値はそれぞれ５．３×１０−４および１０．９×１０−４であり、△ＯＢ／△Ｆの絶対値は０.３７３であった。【０２６０】
［比較例７］ポリマー２７の合成と複屈折測定
５−メトキシカルボニル−ビシクロ［２．２．１］ヘプト−２−エン（９．０ｇ）と８−メトキシカルボニル−テトラシクロ[４．４．０．１２,５．１７,１０]−３−ドデセン（３０．１ｇ）の２種類のモノマー、および１−へキセン（５．７ｇ）のテトラヒドロフラン溶液に、重合触媒Ｍｏ（Ｎ−２,６−Ｐｒｉ２Ｃ６Ｈ３）（ＣＨＣＭｅ２Ｐｈ）（ＯＢｕt）２（１８ｍｇ）のテトラヒドロフラン溶液を添加し、６０℃にてモノマーを完全に反応消費して開環メタセシス重合を行った。得られたポリマーのオレフィン部を水素添加触媒（Ｐｈ３Ｐ）３ＣＯＲｕＨＣｌ（１８.４ｍｇ）とトリエチルアミン（５.９ｍｇ）を用いて、水素加圧下、１２５℃で水素添加反応を行い、ポリ（１−メトキシカルボニル−３,５−シクロペンチレンエチレン）／（３−メトキシカルボニル−７,９−トリシクロ[４.３.０.１２,５]デカニレンエチレン）の共重合体のテトラヒドロフラン溶液を得た。溶液をメタノールに加え、白色のポリマーをろ別、乾燥し３９ｇのポリマー２７を得た。水素添加率は１００％、組成比〔Ａ〕／〔Ｂ〕＝３０／７０、重量平均分子量（Ｍｗ）は５１０００、分子量分布（Ｍｗ／Ｍｎ）は２．６６、ガラス転移温度は１１３℃であった。【０２６１】
次いで、実施例３５と同様な方法により４０．１μｍの表面平滑なフィルムを得た。同フィルムの光弾性定数の絶対値は、１２．８×１０−１２Ｐａ−１であった。１３３℃で１.１倍および１．４倍延伸した表面平滑なフィルムのラマンシフト１４５０ｃｍ−１のピークの強度比から算出した二色比はそれぞれ１.００６および１．０１４、配向係数の絶対値はそれぞれ０.００２０および０.００４５であり、配向複屈折の絶対値はそれぞれ８．１×１０−４および１８．４×１０−４であり、△ＯＢ／△Ｆの絶対値は０.４１２であった。【０２６２】
［比較例８］ポリマー２８の合成と複屈折測定
５−メトキシカルボニル−ビシクロ［２．２．１］ヘプト−２−エン（４５.０ｇ）の１種類のモノマーおよび１−ヘキセン（８.８ｇ）のテトラヒドロフラン溶液に、重合触媒Ｍｏ（Ｎ−２,６−Ｍｅ２Ｃ６Ｈ３）（ＣＨＣＭｅ２Ｐｈ）（ＯＢｕt）２（１８ｍｇ）のテトラヒドロフラン溶液を添加し、６０℃にてモノマーを完全に反応消費して開環メタセシス重合を行った。得られたポリマーのオレフィン部を実施例２４と同様に水素添加し、ポリ（１−メトキシカルボニル−３,５−シクロペンチレンエチレン）のテトラヒドロフラン溶液を得た。溶液をメタノールに加え、白色のポリマーをろ別、乾燥し４３ｇのポリマー２８を得た。水素添加率は１００％、重量平均分子量（Ｍｗ）は４９０００、分子量分布（Ｍｗ／Ｍｎ）は２．６９、ガラス転移温度は４１℃であった。【０２６３】
次いで、ポリマー２８を用いて実施例３５と同様な方法により３９．９μｍの表面平滑なフィルムを得た。６１℃で１.２倍および１．４倍延伸した表面平滑なフィルムのラマンシフト１４５０ｃｍ−１のピークの強度比から算出した二色比はそれぞれ１.００４および１．００８、配向係数の絶対値はそれぞれ０.００１２および０.００２６であり、配向複屈折の絶対値はそれぞれ１０．１×１０−４および２２．４×１０−４であり、△ＯＢ／△Ｆの絶対値は０.８７９であった。【０２６４】
本発明は以下の態様も取り得る。
（ａ）  少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値の変化量△Ｆに対して、
前記光学材料から得られる延伸フィルムにおいて、波長６３３ｎｍの位相差（ｎｍ）／膜厚（μｍ）から算出される配向複屈折の絶対値の変化量△ＯＢで表わされる△ＯＢ／△Ｆの絶対値が０.００１〜０.２５０であることを特徴とする光学材料。【０２６５】
【化２２】
2011125323.tif 000037
【０２６６】
（式（１）中、Ｒ１〜Ｒ４のうち、少なくとも１つは、フッ素、フッ素を含有する炭素数１〜１０のアルキル、フッ素を含有する炭素数１〜１０のアルコキシ、またはフッ素を含有する炭素数２〜１０のアルコキシアルキル、フッ素を含有する炭素数６〜２０のアリール、シアノ、またはシアノを含有する炭素数２〜１０のアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、または、炭素数２〜１０のアルコキシアルキル、炭素数２〜１０のアルコキシカルボニル、炭素数３〜１０のアルコキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）【０２６７】
【化２３】
2011125323.tif 000038
【０２６８】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、またはフッ素を含有する炭素数２〜１０のアルコキシアルキル、フッ素を含有する炭素数６〜２０のアリール、シアノ、またはシアノを含有する炭素数２〜１０のアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、または、炭素数２〜１０のアルコキシアルキル、炭素数２〜１０のアルコキシカルボニル、炭素数３〜１０のアルコキシカルボニルアルキルから選ばれ、Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）【０２６９】
（ｂ）  少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られる成形体において、ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、
前記光学材料から得られる延伸フィルムにおいて、波長６３３ｎｍの位相差（ｎｍ）／膜厚（μｍ）から算出される配向複屈折の絶対値が５×１０−４以下である前記（ａ）に記載の光学材料。【０２７０】
（ｃ）  少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含む光学材料であって、
前記光学材料から得られるフィルムにおいて、０.１ｍｍ/ｍｉｎの速度で最大２Ｎの引張り力を印加して波長６３３ｎｍにおける位相差を測定し、下記式（１２）から得られた光弾性定数の絶対値が７×１０−1２Ｐａ−１以下であることを特徴とする前記（ａ）または（ｂ）に記載の光学材料。
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）【０２７１】
（ｄ）  少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が＝９５／５〜１／９９の環状オレフィンコポリマーを含む光学材料からなるフィルムを延伸して得られる光学フィルムであって、
ラマン分光法による１５００〜１４００ｃｍ−１における配向方向に対しての平行光強度Ｉ‖と垂直光強度Ｉ⊥の二色比Ｄ＝Ｉ‖／Ｉ⊥の関数である配向係数Ｆ＝（Ｄ−１）／（Ｄ＋２）の絶対値が０．００１以上であり、波長６３３ｎｍの位相差（ｎｍ）／膜厚（μｍ）から算出される配向複屈折の絶対値が５×１０−４以下であることを特徴とする光学フィルム。【０２７２】
【化２４】
2011125323.tif 000039
【０２７３】
（式（１）中、Ｒ１〜Ｒ４のうち、少なくとも１つは、フッ素、フッ素を含有する炭素数１〜１０のアルキル、フッ素を含有する炭素数１〜１０のアルコキシ、またはフッ素を含有する炭素数２〜１０のアルコキシアルキル、フッ素を含有する炭素数６〜２０のアリール、シアノ、またはシアノを含有する炭素数２〜１０のアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、または、炭素数２〜１０のアルコキシアルキル、炭素数２〜１０のアルコキシカルボニル、炭素数３〜１０のアルコキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）【０２７４】
【化２５】
2011125323.tif 000040
【０２７５】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、またはフッ素を含有する炭素数２〜１０のアルコキシアルキル、フッ素を含有する炭素数６〜２０のアリール、シアノ、またはシアノを含有する炭素数２〜１０のアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、または、炭素数２〜１０のアルコキシアルキル、炭素数２〜１０のアルコキシカルボニル、炭素数３〜１０のアルコキシカルボニルアルキルから選ばれ、Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）【０２７６】
（ｅ）  少なくとも、一般式（１）で表される繰り返し構造単位〔Ａ〕と一般式（２）で表される繰り返し構造単位〔Ｂ〕とを含有し、そのモル比〔Ａ〕／〔Ｂ〕が９５／５〜１／９９の環状オレフィンコポリマーを含み、得られるフィルムにおいて、０.１ｍｍ/ｍｉｎの速度で最大２Ｎの引張り力を印加して波長６３３ｎｍにおける位相差を測定し、下記式（１２）から得られた光弾性定数の絶対値が７×１０−1２Ｐａ−１以下である光学材料を成形して得られることを特徴とする光学レンズ。
式：光弾性定数（Ｐａ−１）＝△Ｒｅ（ｎｍ）／△Ｐ（Ｎ）×フィルム幅（ｍｍ）  （１２）
（△Ｒｅ：位相差の変化量、△Ｐ：応力の印加に伴って位相差が直線的に増加する範囲の引張り力の変化量）【０２７７】
【化２６】
2011125323.tif 000041
【０２７８】
（式（１）中、Ｒ１〜Ｒ４のうち、少なくとも１つは、フッ素、フッ素を含有する炭素数１〜１０のアルキル、フッ素を含有する炭素数１〜１０のアルコキシ、またはフッ素を含有する炭素数２〜１０のアルコキシアルキル、フッ素を含有する炭素数６〜２０のアリール、シアノ、またはシアノを含有する炭素数２〜１０のアルキルである。Ｒ１〜Ｒ４がフッ素を含有しない基、またはシアノを含有しない基である場合、Ｒ１〜Ｒ４は、水素、炭素数１〜１０のアルキル、炭素数６〜２０のアリール、炭素数１〜１０のアルコキシ、または、炭素数２〜１０のアルコキシアルキル、炭素数２〜１０のアルコキシカルボニル、炭素数３〜１０のアルコキシカルボニルアルキルから選ばれる。Ｒ１〜Ｒ４が互いに結合して環構造を形成していてもよい。Ｘ１は−Ｏ−、−Ｓ−、−ＮＲ５−、−ＰＲ５−、および−ＣＲ５Ｒ６−から（Ｒ５、Ｒ６はそれぞれ独立に水素または炭素数１〜２０のアルキルを表す）選ばれる。）【０２７９】
【化２７】
2011125323.tif 000042
【０２８０】
（式（２）中、Ｒ７〜Ｒ１０のうち、少なくとも１つは、フッ素、フッ素を含有する炭素数１〜１０のアルキル、フッ素を含有する炭素数１〜１０のアルコキシ、またはフッ素を含有する炭素数２〜１０のアルコキシアルキル、フッ素を含有する炭素数６〜２０のアリール、シアノ、またはシアノを含有する炭素数２〜１０のアルキルである。Ｒ７〜Ｒ１０がフッ素を含有しない基、またはシアノを含有しない基である場合、Ｒ７〜Ｒ１０は、水素、炭素数１〜１０のアルキル、炭素数６〜２０のアリール、炭素数１〜１０のアルコキシ、または、炭素数２〜１０のアルコキシアルキル、炭素数２〜１０のアルコキシカルボニル、炭素数３〜１０のアルコキシカルボニルアルキルから選ばれ、Ｒ７〜Ｒ１０が互いに結合して環構造を形成していてもよい。Ｘ２は−Ｏ−、−Ｓ−、−ＮＲ１１−、−ＰＲ１１−、および−ＣＲ１１Ｒ１２−（Ｒ１１、Ｒ１２はそれぞれ独立に水素または炭素数１〜２０のアルキルを表す）から選ばれ、同一でも異なってもよい。ｎは１〜３を表す。）
【産業上の利用可能性】
【０２８１】
本発明の配向複屈折および光弾性定数が非常に小さい光学材料およびその成形物は、反射防止フィルター、記録メディア、ディスプレイ材料、有機ＥＬや液晶プラスチック部材等の電子デバイス材料用途等の光学フィルム、マイクロレンズ、ピックアップレンズ、撮像レンズ、光学素子（マイクロレンズアレイ、光導波路、光スイッチング、フレネルゾーンプレート、バイナリー光学素子、ブレーズ回折光学素子など）等の光学レンズとして有用であり工業的価値が極めて高い。
【図１】
2011125323.tif 000060
【図２】
2011125323.tif 000061
【図３】
2011125323.tif 000062
【図４】
2011125323.tif 000063
【図５】
2011125323.tif 000064
【図６】
2011125323.tif 000065
【図７】
2011125323.tif 000066
【国際調査報告】
2011125323.tif 000067
2011125323.tif 000068
2011125323.tif 000069
2011125323.tif 000070
2011125323.tif 000071
2011125323.tif 000072
2011125323.tif 000073
2011125323.tif 000074